(57)【要約】【課題】耐熱性に優れたオレフィン−ジエン共重合体およびその製造方法。【解決手段】下記式（１）で表される単位とオレフィン単位とを含む共重合体の製造方法。2008239981.tif 000019（ただし、上記式（１）において、Ｙ1およびＹ2はそれぞれ独立に、水素原子、ハロゲン原子、ヒドロキシ基、ニトリル基、アルデヒド基、アルキル基、アラルキル基、アリール基、シリル基、シロキシ基、アルコキシ基、アラルキルオキシ基、アリールオキシ基、アシル基、アミノ基、アミド基、イミド基、チオール基、炭化水素チオ基、アラルキルチオ基、アリールチオ基、またはチオエステル基を表し、Ｙ1とＹ2とは互いに結合して環を形成していてもよい。）【選択図】なし【特許請求の範囲】
【請求項１】
下式（１）で表される単位とオレフィン単位とを含む共重合体：
2008239981.tif 000011
式中、Ｙ1およびＹ2はそれぞれ独立に、水素原子、ハロゲン原子、ヒドロキシ基、ニトリル基、アルデヒド基、アルキル基、アラルキル基、アリール基、シリル基、シロキシ基、アルコキシ基、アラルキルオキシ基、アリールオキシ基、アシル基、アミノ基、アミド基、イミド基、チオール基、炭化水素チオ基、アラルキルチオ基、アリールチオ基、またはチオエステル基を表し、Ｙ1とＹ2とは互いに結合して環を形成していてもよい；Ａ1、Ａ2、Ａ3、Ａ4、Ａ5、Ａ6、Ａ7、Ａ8、Ａ9およびＡ10はそれぞれ独立に、水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表し、Ａ3とＡ4とは、またはＡ5とＡ6とは、互いに結合して環を形成していてもよい；ｍは０または１を表し；ｎは１〜２０の整数を表す。
【請求項２】
式（１）が、そのＡ7とＡ8とがトランス形である下式（２）である請求項１記載の共重合体：
2008239981.tif 000012
【請求項３】
少なくとも下式（３）で表される化合物とオレフィンとを共重合させる工程を含む、下式（１）で表される単位とオレフィン単位とを含む共重合体の製造方法：
2008239981.tif 000013
2008239981.tif 000014
式中、Ｙ1およびＹ2はそれぞれ独立に、水素原子、ハロゲン原子、ヒドロキシ基、ニトリル基、アルデヒド基、アルキル基、アラルキル基、アリール基、シリル基、シロキシ基、アルコキシ基、アラルキルオキシ基、アリールオキシ基、アシル基、アミノ基、アミド基、イミド基、チオール基、炭化水素チオ基、アラルキルチオ基、アリールチオ基、またはチオエステル基を表し、Ｙ1とＹ2とは互いに結合して環を形成していてもよい；Ａ1、Ａ2、Ａ3、Ａ4、Ａ5、Ａ6、Ａ7、Ａ8、Ａ9およびＡ10はそれぞれ独立に、水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表し；Ｚは−（ＣＨ2）n-1−（ＣＡ9Ａ10）mＨを表し；ｍは０または１を表し；ｎは１〜２０の整数を表す。
【請求項４】
共重合が、遷移金属化合物と、有機アルミニウム化合物および／またはホウ素化合物との接触によって生成される重合触媒の存在下に行われる請求項３記載の共重合体の製造方法。
【請求項５】
遷移金属化合物が、下式［Ｉ］で表される化合物である請求項４記載の共重合体の製造方法：
2008239981.tif 000015
式中、Ｍ2は元素の周期表第１０族の遷移金属原子を表し；Ｒ3およびＲ4はそれぞれ独立に、水素原子、ハロゲン原子、アルキル基、アラルキル基、アリール基、シリル基、シロキシ基、アルコキシ基、アラルキルオキシ基またはアリールオキシ基を表し；Ｒ5およびＲ6はそれぞれ独立に、炭素原子数１〜３０の炭化水素基を表し；Ｒ7およびＲ8はそれぞれ独立に、水素原子または炭素原子数１〜２０の炭化水素基を表し、Ｒ7とＲ8とは互いに結合して環を形成していてもよい。
【請求項６】
遷移金属化合物が、下式［ＩＩ］で表される化合物である請求項４記載の共重合体の製造方法：
2008239981.tif 000016
上中、Ｍ2は元素の周期表第１０族の遷移金属原子を表し、Ｒ3およびＲ4はそれぞれ独立に、水素原子、ハロゲン原子、アルキル基、アラルキル基、アリール基、シリル基、シロキシ基、アルコキシ基、アラルキルオキシ基またはアリールオキシ基を表し；Ｒ7およびＲ8はそれぞれ独立に、水素原子または炭素原子数１〜２０の炭化水素基を表し、Ｒ7とＲ8とは互いに結合して環を形成していてもよい；Ｒ9およびＲ10はそれぞれ独立に、水素原子、ハロゲン原子、アルキル基、アラルキル基、シリル基、シロキシ基、アルコキシ基、アラルキルオキシ基、アミノ基、アミド基、イミド基または炭化水素チオ基を表し；Ｒ11およびＲ12はそれぞれ独立に、炭素原子数７〜２０のアリール基を表し；Ｒ13およびＲ14はそれぞれ独立に、水素原子、ハロゲン原子、アルキル基、アラルキル基、アリール基、シリル基、シロキシ基、アルコキシ基、アラルキルオキシ基、アリールオキシ基、アミノ基、アミド基、イミド基または炭化水素チオ基を表す。
【請求項７】
遷移金属化合物が、下式［ＩＩＩ］で表される化合物である請求項４記載の共重合体の製造方法：
2008239981.tif 000017
式中、Ｍ2は元素の周期表第１０族の遷移金属原子を表し；Ｒ3およびＲ4はそれぞれ独立に、水素原子、ハロゲン原子、アルキル基、アラルキル基、アリール基、シリル基、シロキシ基、アルコキシ基、アラルキルオキシ基またはアリールオキシ基を表し；Ｒ7およびＲ8はそれぞれ独立に、水素原子または炭素原子数１〜２０の炭化水素基を表し、Ｒ7とＲ8とは互いに結合して環を形成していてもよい；Ｒ15、Ｒ16、Ｒ17およびＲ18はそれぞれ独立に、水素原子、ハロゲン原子、アルキル基、アラルキル基、炭素原子数６のアリール基、シリル基、シロキシ基、アルコキシ基、アラルキルオキシ基、アリールオキシ基、アミノ基、アミド基、イミド基または炭化水素チオ基を表し；Ｒ19およびＲ20はそれぞれ独立に、水素原子、ハロゲン原子、アルキル基、アラルキル基、アリール基、シリル基、シロキシ基、アルコキシ基、アラルキルオキシ基、アリールオキシ基、アミノ基、アミド基、イミド基または炭化水素チオ基を表す。
【請求項８】
遷移金属化合物が、下式［ＩＶ］で表される化合物である請求項４記載の共重合体の製造方法：
2008239981.tif 000018
式中、Ｍ3は元素の周期表第８〜１１族の遷移金属原子を表し；Ｒ3およびＲ4はそれぞれ独立に、水素原子、ハロゲン原子、アルキル基、アラルキル基、アリール基、シリル基、シロキシ基、アルコキシ基、アラルキルオキシ基またはアリールオキシ基を表し、それぞれ互いに結合して環を形成してもよい；Ｒ21〜Ｒ27はそれぞれ独立に、水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表し、Ｒ21〜Ｒ27の中のいずれか２つ以上は互いに結合して環を形成していてもよい。
【発明の詳細な説明】
【技術分野】
【０００１】
本発明は、耐熱性に優れたオレフィン−ジエン共重合体およびその製造方法に関する。
【背景技術】
【０００２】
５，５−ジアリル−２，２−ジメチル−１，３−ジオキサンのような、後記の式（３）で表される２個の炭素−炭素二重結合を有する非共役ジエン化合物とオレフィンとを一般的な付加重合触媒で共重合させて得られる共重合体は、耐熱性と加工性とのバランスに優れたジエン共重合体ではない。なぜなら、非共役ジエン化合物の２個の炭素−炭素二重結合の中の一方は付加重合反応に関与するものの、他方は該付加重合反応ではなく架橋反応のような不都合な反応に関与し、その結果、得られる共重合体は、主鎖中に耐熱性に寄与する環構造を有さず、また、優れた加工性に寄与する熱可塑性共重合体であるとは限らないからである。
【０００３】
また、「マクロモレキュールス（Ｍａｃｒｏｍｏｌｅｃｕｌｅｓ）」、第３５巻、２００２年、９６４０−９６４７ページに記載されている、配位開環重合で得られるエチレン−シクロペンタン交互共重合体は、主鎖中に環構造が存在するので優れた耐熱性を有するものの、記載の合成法には（１）目的の置換基を有する単量体の合成が容易でない（２）重合後に必須となる水素化工程において置換基を還元する可能性がある、という問題点が指摘される。
【０００４】
【非特許文献１】マクロモレキュールス（Ｍａｃｒｏｍｏｌｅｃｕｌｅｓ）、第３５巻、２００２年、９６４０−９６４７ページ
【発明の開示】
【発明が解決しようとする課題】
【０００５】
本発明の目的は、耐熱性に優れたオレフィン−ジエン共重合体およびその製造方法を提供することにある。
【課題を解決するための手段】
【０００６】
本発明は、下式（１）で表される単位とオレフィン単位とを含む共重合体である：
2008239981.tif 000002
式中、Ｙ1およびＹ2はそれぞれ独立に、水素原子、ハロゲン原子、ヒドロキシ基、ニトリル基、アルデヒド基、アルキル基、アラルキル基、アリール基、シリル基、シロキシ基、アルコキシ基、アラルキルオキシ基、アリールオキシ基、アシル基、アミノ基、アミド基、イミド基、チオール基、炭化水素チオ基、アラルキルチオ基、アリールチオ基、またはチオエステル基を表し、Ｙ1とＹ2とは互いに結合して環を形成していてもよい；Ａ1、Ａ2、Ａ3、Ａ4、Ａ5、Ａ6、Ａ7、Ａ8、Ａ9およびＡ10はそれぞれ独立に、水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表し、Ａ3とＡ4とは、またはＡ5とＡ6とは、互いに結合して環を形成していてもよい；ｍは０または１を表し；ｎは１〜２０の整数を表す。
【０００７】
本発明はまた、少なくとも下式（３）で表される化合物とオレフィンとを共重合させる工程を含む、上式（１）で表される単位とオレフィン単位とを含む共重合体の製造方法である：
2008239981.tif 000003
式中、Ｚは−（ＣＨ2）n-1−（ＣＡ9Ａ10）mＨを表し；Ｙ1、Ｙ2、Ａ1〜Ａ10、ｍおよびｎは上記と同じ定義を有する。
【発明を実施するための最良の形態】
【０００８】
上式中のＡ1、Ａ2、Ａ3、Ａ4、Ａ5、Ａ6、Ａ7、Ａ8、Ａ9およびＡ10におけるハロゲン原子として、フッ素原子、塩素原子、臭素原子、およびヨウ素原子を例示することができる。中でも、好ましくはフッ素原子である。
【０００９】
上式中のＡ1〜Ａ10におけるアルキル基として、メチル基、エチル基およびｎ−ブチル基のような直鎖状アルキル基；イソプロピル基、イソブチル基、ｔｅｒｔ−ブチル基、およびネオペンチル基のような分岐状アルキル基；ならびに、シクロヘキシル基およびシクロオクチル基のような環状アルキル基を例示することができる。
【００１０】
上式中のＡ1〜Ａ10におけるアラルキル基として、ベンジル基、フェネチル基、２−メチルベンジル基、３−メチルベンジル基、４−メチルベンジル基、２，６−ジメチルベンジル基、および３，５−ジメチルベンジル基を例示することができる。該アラルキル基は、ハロゲン原子、炭化水素オキシ基、ニトロ基、スルホネート基、シリル基、およびシアノ基のような置換基を有していてもよい。
【００１１】
上式中のＡ1〜Ａ10におけるアリール基として、フェニル基、トリル基、１−ビフェニル基、２−ビフェニル基、３−ビフェニル基、１−ナフチル基、２−ナフチル基、１−アントラセニル基、２−アントラセニル基、およびメシチル基を例示することができる。該アリール基は、ハロゲン原子、炭化水素オキシ基、ニトロ基、スルホネート基、シリル基、およびシアノ基のような置換基を有していてもよい。
【００１２】
上式中のＡ1〜Ａ10におけるシリル基として、メチルシリル基、エチルシリル基およびフェニルシリル基のような１置換シリル基；ジメチルシリル基、ジエチルシリル基、およびジフェニルシリル基のような２置換シリル基；ならびにトリメチルシリル基、トリメトキシシリル基、ジメチルメトキシシリル基、メチルジメトキシシリル基、トリエチルシリル基、トリエトキシシリル基、トリ−ｎ−プロピルシリル基、トリイソプロピルシリル基、トリ−ｎ−ブチルシリル基、トリ−ｓｅｃ−ブチルシリル基、ｔｅｒｔ−ブチルジメチルシリル基、トリイソブチルシリル基、ｔｅｒｔ−ブチルジフェニルシリル基、シクロヘキシルジメチルシリル基、トリシクロヘキシルシリル基、およびトリフェニルシリル基のような３置換シリル基を例示することができる。該シリル基は、ハロゲン原子、炭化水素オキシ基、ニトロ基、スルホネート基、シリル基、およびシアノ基のような置換基を有していてもよい。
【００１３】
上式中のＡ1〜Ａ10におけるシロキシ基として、トリメチルシロキシ基、トリメトキシシロキシ基、ジメチルメトキシシロキシ基、メチルジメトキシシロキシ基、トリエチルシロキシ基、トリエトキシシロキシ基、トリ−ｎ−プロピルシロキシ基、トリイソプロピルシロキシ基、トリ−ｎ−ブチルシロキシ基、トリ−ｓｅｃ−ブチルシロキシ基、ｔｅｒｔ−ブチルジメチルシロキシ基、トリイソブチルシロキシ基、ｔｅｒｔ−ブチルジフェニルシロキシ基、シクロヘキシルジメチルシロキシ基、トリシクロヘキシルシロキシ基、およびトリフェニルシロキシ基を例示することができる。該シロキシ基は、ハロゲン原子、炭化水素オキシ基、ニトロ基、スルホネート基、およびシアノ基のような置換基を有していてもよい。
【００１４】
上式中のＡ1〜Ａ10におけるアルコキシ基として、メトキシ基、エトキシキ基およびｎ−ブトキシ基のような直鎖状アルコキシ基；イソプロポキシ基、イソブトキシ基、ｔｅｒｔ−ブトキシ基、およびネオペントキシ基のような分岐状アルコキシ基；ならびに、シクロヘキシロキシ基およびシクロオクチロキシ基のような環状アルコキシ基を例示することができる。該アルコキシ基は、ハロゲン原子、炭化水素オキシ基、ニトロ基、スルホネート基、シリル基、およびシアノ基のような置換基を有していてもよい。
【００１５】
上式中のＡ1〜Ａ10におけるアラルキルオキシ基として、ベンジロキシ基、フェネチロキシ基、２−メチルベンジロキシ基、３−メチルベンジロキシ基、４−メチルベンジルロキシ基、２，６−ジメチルベンジロキシ基、および３，５−ジメチルベンジロキシ基を例示することができる。該アラルキルオキシ基は、ハロゲン原子、炭化水素オキシ基、ニトロ基、スルホネート基、シリル基、およびシアノ基のような置換基を有していてもよい。
【００１６】
上式中のＡ1〜Ａ10におけるアリールオキシ基として、フェノキシ基、２−メチルフェノキシ基、２−エチルフェノキシ基、２−ｎ−プロピルフェノキシ基、２−イソプロピルフェノキシ基、２−ｎ−ブチルフェノキシ基、２−イソブチルフェノキシ基、２−ｔｅｒｔ−ブチルフェノキシ基、３−メチルフェノキシ基、３−イソプロピルフェノキシ基、３−ｎ−ブチルフェノキシ基、３−ｔｅｒｔ−ブチルフェノキシ基、４−メチルフェノキシ基、４−イソプロピルフェノキシ基、４−ｎ−ブチルフェノキシ基、４−ｔｅｒｔ−ブチルフェノキシ基、２，３−ジメチルフェノキシ基、２，４−ジメチルフェノキシ基、２，５−ジメチルフェノキシ基、２，６−ジメチルフェノキシ基、３，５−ジメチルフェノキシ基、２，６−ジイソプロピルフェノキシ基、２，６−ジ−ｔｅｒｔ−ブチルフェノキシ基、およびナフトキシ基を例示することができる。該アリールオキシ基は、ハロゲン原子、炭化水素オキシ基、ニトロ基、スルホネート基、シリル基、およびシアノ基のような置換基を有していてもよい。
【００１７】
上式中のＡ1〜Ａ10におけるアミノ基として、アミノ基、Ｎ−メチルアミノ基、Ｎ−エチルアミノ基、Ｎ−ｎ−ブチルアミノ基、Ｎ，Ｎ−ジメチルアミノ基、Ｎ，Ｎ−ジエチルアミノ基、Ｎ，Ｎ−ジ−ｎ−ブチルアミノ基、Ｎ−イソプロピルアミノ基、Ｎ−イソブチルアミノ基、Ｎ−ｔｅｒｔ−ブチルアミノ基、Ｎ−ネオペンチルアミノ基、Ｎ，Ｎ−ジイソプロピルアミノ基、Ｎ，Ｎ−ジイソブチルアミノ基、Ｎ，Ｎ−ジ−ｔｅｒｔ−ブチルアミノ基、Ｎ，Ｎ−ジネオペンチルアミノ基、Ｎ−シクロヘキシルアミノ基、Ｎ−シクロオクチルアミノ基、Ｎ，Ｎ−ジシクロヘキシルアミノ基およびＮ，Ｎ−ジシクロオクチルアミノ基を例示することができる。
【００１８】
上式中のＡ1〜Ａ10におけるアミド基として、エタンアミド基、ｎ−ブタンアミド基、Ｎ−メチルエタンアミド基、Ｎ−エチルエタンアミド基、Ｎ−ｎ−ブチルエタンアミド基、イソプロパンアミド基、イソブタンアミド基、ｔｅｒｔ−ブタンアミド基、ネオペンタンアミド基、Ｎ−イソプロピルエタンアミド基、Ｎ−イソブチルエタンアミド基、Ｎ−ｔｅｒｔ−ブチルエタンアミド基、Ｎ−ネオペンチルエタンアミド基、シクロヘキサンアミド基、シクロオクタンアミド基、Ｎ−シクロヘキシルエタンアミド基およびＮ−シクロオクチルエタンアミド基を例示することができる。
【００１９】
上式中のＡ1〜Ａ10におけるイミド基として、スクシンイミド基、マレイイミド基およびフタルイミド基を例示することができる。
【００２０】
上式中のＡ1〜Ａ10における炭化水素チオ基として、メチルチオ基、エチルチオ基およびｎ−ブチルチオ基のような直鎖状アルキルチオ基；イソプロピルチオ基、イソブチルチオ基、ｔｅｒｔ−ブチルチオ基、およびネオペンチルチオ基のような分岐状アルキルチオ基；ならびに、シクロヘキシルチオ基およびシクロオクチルチオ基のような環状アルキルチオ基を例示することができる。
【００２１】
中でも、Ａ1〜Ａ10として、水素原子、ハロゲン原子、または直鎖状アルキル基が好ましく、水素原子またはメチル基がより好ましく、水素原子がさらに好ましい。
【００２２】
Ａ3とＡ4とは、またはＡ5とＡ6とは、互いに結合して環を形成してもよい。該環として、シクロブタン環、シクロペンタン環およびシクロヘキサン環のような脂肪族の環；ならびに芳香族の環を例示することができる。これらの環は置換基を有していてもよい。
【００２３】
上式中のＹ1およびＹ2におけるハロゲン原子として、フッ素原子、塩素原子、臭素原子、およびヨウ素原子を例示することができる。中でも、好ましくはフッ素原子である。
【００２４】
上式中のＹ1およびＹ2におけるアルキル基として、メチル基、エチル基およびｎ−ブチル基のような直鎖状アルキル基；イソプロピル基、イソブチル基、ｔｅｒｔ−ブチル基、およびネオペンチル基のような分岐状アルキル基；ならびに、シクロヘキシル基およびシクロオクチル基のような環状アルキル基を例示することができる。
【００２５】
上式中のＹ1およびＹ2におけるアラルキル基として、ベンジル基、フェネチル基、２−メチルベンジル基、３−メチルベンジル基、４−メチルベンジル基、２，６−ジメチルベンジル基、および３，５−ジメチルベンジル基を例示することができる。該アラルキル基は、ハロゲン原子、炭化水素オキシ基、ニトロ基、スルホネート基、シリル基、およびシアノ基のような置換基を有していてもよい。
【００２６】
上式中のＹ1およびＹ2におけるアリール基として、フェニル基、トリル基、およびメシチル基を例示することができる。該アリール基は、ハロゲン原子、炭化水素オキシ基、ニトロ基、スルホネート基、シリル基、およびシアノ基のような置換基を有していてもよい。
【００２７】
上式中のＹ1およびＹ2におけるシリル基として、メチルシリル基、エチルシリル基およびフェニルシリル基のような１置換シリル基；ジメチルシリル基、ジエチルシリル基、およびジフェニルシリル基のような２置換シリル基；ならびにトリメチルシリル基、トリメトキシシリル基、ジメチルメトキシシリル基、メチルジメトキシシリル基、トリエチルシリル基、トリエトキシシリル基、トリ−ｎ−プロピルシリル基、トリイソプロピルシリル基、トリ−ｎ−ブチルシリル基、トリ−ｓｅｃ−ブチルシリル基、ｔｅｒｔ−ブチルジメチルシリル基、トリイソブチルシリル基、ｔｅｒｔ−ブチルジフェニルシリル基、シクロヘキシルジメチルシリル基、トリシクロヘキシルシリル基、ならびにトリフェニルシリル基のような３置換シリル基を例示することができる。中でも、好ましくは３置換シリル基、さらに好ましくはトリメチルシリル基、トリエチルシリル基、トリフェニルシリル基、ｔｅｒｔ−ブチルジメチルシリル基、ｔｅｒｔ−ブチルジフェニルシリル基、シクロヘキシルジメチルシリル基、またはトリイソプロピルシリル基である。
【００２８】
上式中のＹ1およびＹ2におけるシロキシ基として、トリメチルシロキシ基、トリメトキシシロキシ基、ジメチルメトキシシロキシ基、メチルジメトキシシロキシ基、トリエチルシロキシ基、トリエトキシシロキシ基、トリ−ｎ−プロピルシロキシ基、トリイソプロピルシロキシ基、トリ−ｎ−ブチルシロキシ基、トリ−ｓｅｃ−ブチルシロキシ基、ｔｅｒｔ−ブチルジメチルシロキシ基、トリイソブチルシロキシ基、ｔｅｒｔ−ブチルジフェニルシロキシ基、シクロヘキシルジメチルシロキシ基、トリシクロヘキシルシロキシ基、およびトリフェニルシロキシ基を例示することができる。中でも、好ましくはトリメチルシロキシ基、トリエチルシロキシ基、トリフェニルシロキシ基、ｔｅｒｔ−ブチルジメチルシロキシ基、ｔｅｒｔ−ブチルジフェニルシロキシ基、シクロヘキシルジメチルシロキシ基、またはトリイソプロピルシロキシ基である。
【００２９】
上式中のＹ1およびＹ2におけるアルコキシ基として、メトキシ基、エトキシキ基およびｎ−ブトキシ基のような直鎖状アルコキシ基；イソプロポキシ基、イソブトキシ基、ｔｅｒｔ−ブトキシ基、およびネオペントキシ基のような分岐状アルコキシ基；ならびに、シクロヘキシロキシ基およびシクロオクチロキシ基のような環状アルコキシ基を例示することができる。該アルコキシ基は、ハロゲン原子、炭化水素オキシ基、ニトロ基、スルホネート基、シリル基、およびシアノ基のような置換基を有していてもよい。
【００３０】
上式中のＹ1およびＹ2におけるアラルキルオキシ基として、ベンジルオキシ基、フェネチルオキシ基、２−メチルベンジルオキシ基、３−メチルベンジルオキシ基、４−メチルベンジルルオキシ基、２，６−ジメチルベンジルオキシ基、および３，５−ジメチルベンジルオキシ基を例示することができる。該アラルキルオキシ基は、ハロゲン原子、炭化水素オキシ基、ニトロ基、スルホネート基、シリル基、およびシアノ基のような置換基を有していてもよい。
【００３１】
上式中のＹ1およびＹ2におけるアリールオキシ基として、フェノキシ基、２−メチルフェノキシ基、２−エチルフェノキシ基、２−ｎ−プロピルフェノキシ基、２−イソプロピルフェノキシ基、２−ｎ−ブチルフェノキシ基、２−イソブチルフェノキシ基、２−ｔｅｒｔ−ブチルフェノキシ基、３−メチルフェノキシ基、３−イソプロピルフェノキシ基、３−ｎ−ブチルフェノキシ基、３−ｔｅｒｔ−ブチルフェノキシ基、４−メチルフェノキシ基、４−イソプロピルフェノキシ基、４−ｎ−ブチルフェノキシ基、４−ｔｅｒｔ−ブチルフェノキシ基、２，３−ジメチルフェノキシ基、２，４−ジメチルフェノキシ基、２，５−ジメチルフェノキシ基、２，６−ジメチルフェノキシ基、３，５−ジメチルフェノキシ基、２，６−ジイソプロピルフェノキシ基、２，６−ジ−ｔｅｒｔ−ブチルフェノキシ基、およびナフトキシ基を例示することができる。該アリールオキシ基は、ハロゲン原子、炭化水素オキシ基、ニトロ基、スルホネート基、シリル基、およびシアノ基のような置換基を有していてもよい。
【００３２】
上式中のＹ1およびＹ2におけるアシル基として、アセチル基、ｎ−プロパノイル基、ｎ−ブタノイル基、ｎ−ペンタノイル基、ｎ−ヘキサノイル基、２−メチルプロパノイル基、ピバロイル基、２−メチルブタノイル基、ベンゾイル基、１−ナフトイル基、および２−ナフトイル基を例示することができる。
【００３３】
上式中のＹ1およびＹ2におけるアミノ基として、アミノ基、Ｎ−メチルアミノ基、Ｎ−エチルアミノ基、およびＮ−ｎ−ブチルアミノ基のような直鎖状アルキルアミノ基；Ｎ−イソプロピルアミノ基、Ｎ−イソブチルアミノ基、Ｎ−ｔｅｒｔ−ブチルアミノ基、およびＮ−ネオペンチルアミノ基のような分岐状アルキルアミノ基；Ｎ−シクロヘキシルアミノ基およびＮ−シクロオクチルアミノ基のような環状アルキルアミノ基；Ｎ，Ｎ−ジメチルアミノ基、Ｎ，Ｎ−ジエチルアミノ基、およびＮ，Ｎ−ジ−ｎ−ブチルアミノ基のような直鎖状ジアルキルアミノ基；Ｎ，Ｎ−ジイソプロピルアミノ基、Ｎ，Ｎ−ジイソブチルアミノ基、Ｎ，Ｎ−ジ−ｔｅｒｔ−ブチルアミノ基、およびＮ，Ｎ−ジネオペンチルアミノ基のような分岐状ジアルキルアミノ基；ならびに、Ｎ，Ｎ−ジシクロヘキシルアミノ基およびＮ，Ｎ−ジシクロオクチルアミノ基のような環状ジアルキルアミノ基を例示することができる。
【００３４】
上式中のＹ1およびＹ2におけるアミド基として、エタンアミド基、ｎ−ブタンアミド基、Ｎ−メチルエタンアミド基、Ｎ−エチルエタンアミド基、Ｎ−ｎ−ブチルエタンアミド基、イソプロパンアミド基、イソブタンアミド基、ｔｅｒｔ−ブタンアミド基、ネオペンタンアミド基、Ｎ−イソプロピルエタンアミド基、Ｎ−イソブチルエタンアミド基、Ｎ−ｔｅｒｔ−ブチルエタンアミド基、Ｎ−ネオペンチルエタンアミド基、Ｎ−シクロヘキサンアミド基、Ｎ−シクロオクタンアミド基、Ｎ，Ｎ−ジシクロヘキサンアミド基およびＮ，Ｎ−ジシクロオクタンアミド基を例示することができる。
【００３５】
上式中のＹ1およびＹ2におけるイミド基として、マレイイミド基、フタルイミド基、およびスクシンイミド基を例示することができる。
【００３６】
上式中のＹ1およびＹ2における炭化水素チオ基として、メチルチオ基、エチルチオ基およびｎ−ブチルチオ基のような直鎖状アルキルチオ基；イソプロピルチオ基、イソブチルチオ基、ｔｅｒｔ−ブチルチオ基、およびネオペンチルチオ基のような分岐状アルキルチオ基；ならびに、シクロヘキシルチオ基およびシクロオクチルチオ基のような環状アルキルチオ基を例示することができる。
【００３７】
上式中のＹ1およびＹ2におけるアラルキルチオ基として、ベンジルチオ基、１−ナフチルメチルチオ基、２−ナフチルメチルチオ基、および９−フルオレニルメチルチオ基を例示することができる。
【００３８】
上式中のＹ1およびＹ2におけるアリールチオ基として、フェニルチオ基、１−ナフチルチオ基、２−ナフチルチオ基、および９−フルオレニルチオ基を例示することができる。
【００３９】
上式中のＹ1およびＹ2におけるチオエステル基として、メチルチオエステル基、フェニルチオエステル基、エチルチオエステル基、イソプロピルチオエステル基、ｔｅｒｔ−ブチルチオエステル基、およびシクロヘキシルチオエステル基を例示することができる。
【００４０】
Ｙ1およびＹ2は置換基を有していてもよい。該置換基として、水素原子、ハロゲン原子、水酸基、ニトリル基、アルデヒド基、アルキル基、アラルキル基、アリール基、シリル基、シロキシ、アルコキシ基、アラルキルオキシ基、アリールオキシ基、アシル基、アミノ基、アミド基、イミド基、チオール基、アルキルチオ基、アラルキルチオ基、アリールチオ基、およびチオエステル基を例示することができる。
【００４１】
Ｙ1とＹ2とは互いに結合して環を形成していてもよい。該環として、シクロプロパン環、シクロブタン環、シクロペンタン環、シクロヘキサン環、シクロヘプタン環、シクロオクタン環、シクロノナン環、シクロデカン環、デカヒドロナフタレン環、ノルボルナン環、１，２，３，４−テトラヒドロナフタレン環、ノルボルネン環、エチリデンノルボルネン環、インダン環、フルオレン環、およびアセナフチレン環のような炭化水素からなる環；シクロプロパン−１−オン環、シクロブタン−１−オン環、シクロペンタン−１−オン環、シクロヘキサン−１−オン環、シクロヘプタン−１−オン環、シクロオクタン−１−オン環、シクロノナン−１−オン環、シクロデカン−１−オン環、シクロプロパン−１，２−ジオン環、シクロブタン−１，３−ジオン環、シクロペンタン−１，３−ジオン環、シクロヘキサン−１，３−ジオン環、シクロヘプタン−１，３−ジオン環、シクロオクタン−１，３−ジオン環、シクロノナン−１，３−ジオン環、シクロデカン−１，３−ジオン環、インダン−１−オン環、インダン−２−オン環、インダン−１，３−ジオン環、テトラリン−１−オン環、テトラリン−１，３−ジオン環、およびテトラリン−１，４−ジオン環のようなカルボニル基を含む環；オキシラン環、オキセタン環、オキソラン環、オキサン環、１，３−ジオキセタン環、１，３−ジオキソラン環、１，３−ジオキサン環、１，４−ジオキサン環、トリオキサン環、フタラン環、クマラン環、クロマン環、イソクロマン環、キサンテン環、１，３−ベンゾジオキサン環、１，４−ベンゾジオキサン環およびベンゾジオキソラン環のようなエーテル結合を有する環；ピラゾリジン環、モルホリン環、イミダゾリジン環、ピロリジン環、ピペリジン環、ヘキサヒドロピリミジン環、ピペラジン環、インドリン環、インダゾリン環、１，２，３，４−テトラヒドロキノリン環、１，２，３，４−テトラヒドロイソキノリン環、Ｎ−メチルピラゾリジン環、Ｎ−メチルモルホリン環、Ｎ，Ｎ’−ジメチルピラゾリジン環、Ｎ−メチルイミダゾリジン環、Ｎ，Ｎ’−ジメチルイミダゾリジン環、Ｎ−メチルピロリジン環、Ｎ−メチルピペリジン環、Ｎ−メチルヘキサヒドロピリミジン環、Ｎ，Ｎ’−ジメチルヘキサヒドロピリミジン環、Ｎ−メチルピペラジン環、Ｎ，Ｎ’−ジエチルピペラジン環、Ｎ−エチルピラゾリジン環、Ｎ，Ｎ’−ジエチルピラゾリジン環、Ｎ−エチルイミダゾリジン環、Ｎ，Ｎ’−ジエチルイミダゾリジン環、Ｎ−エチルピロリジン環、Ｎ−エチルピペリジン環、Ｎ−エチルピペラジン環、Ｎ−エチルヘキサヒドロピリミジン環、Ｎ，Ｎ’−ジエチルヘキサヒドロピリミジン環、Ｎ，Ｎ’−ジエチルピペラジン環、Ｎ−フェニルピラゾリジン環、Ｎ，Ｎ’−ジフェニルピラゾリジン環、Ｎ−フェニルイミダゾリジン環、Ｎ，Ｎ’−ジフェニルイミダゾリジン環、Ｎ−フェニルピロリジン環、Ｎ−フェニルピペリジン環、Ｎ−フェニルヘキサヒドロピリミジン環、Ｎ，Ｎ’−ジフェニルヘキサヒドロピリミジン環、Ｎ−フェニルピペラジン環、Ｎ−メチルインドリン環、Ｎ−メチルインダゾリン環、Ｎ，Ｎ’−ジメチルインダゾリン環、Ｎ−メチル−１，２，３，４−テトラヒドロキノリン環、およびＮ−メチル���１，２，３，４−テトラヒドロイソキノリン環のようなアミノ基を含む環；α−ラクトン環、β−ラクトン環、γ−ラクトン環、δ−ラクトン環、ε−カプロラクトン環、１，３−ジオキソラン−４−オン環、１，４−ジオキサン−２−オン環、１，４−ジオキサン−２，５−ジオン環、１，３−ジヒドロイソベンゾフラン−１−オン環、２，３−ジヒドロ−１−ベンゾフラン−２−オン環、３，４−ジヒドロ−２Ｈ−１−ベンゾピラン−３−オン環、および３，４−ジヒドロ−１Ｈ−２−ベンゾピラン−３−オン環のようなエステル結合を有する環；１，３−ジオキサン−２−オン環、および１，３−ジオキソラン−２−オン環のようなカーボネート結合を有する環；α−ラクタム環、β−ラクタム環、γ−ラクタム環、δ−ラクタム環、ε−カプロラクタム環、イミダゾリジン−４−オン環、ピラゾリジン−３−オン環、ピペラジン−２−オン環、ピペラジン−２，５−ジオン環、１，２，３，４−テトラヒドロキノリン−３−オン環、１，２，３，４−テトラヒドロイソキノリン−１−オン環、１，２，３，４−テトラヒドロ-1-イソキノリン−３−オン環、Ｎ−メチル−α−ラクタム環、Ｎ−メチル−β−ラクタム環、Ｎ−メチル−γ−ラクタム環、Ｎ−メチル−δ−ラクタム環、Ｎ−メチル−ε−カプロラクタム環、Ｎ−メチルイミダゾリジン−４−オン環、Ｎ−メチルピペラジン−２−オン環、Ｎ−メチルピペラジン−２，５−ジオン環、Ｎ−メチル−１，２，３，４−テトラヒドロキノリン−３−オン環、Ｎ−メチル−１，２，３，４−テトラヒドロイソキノリン−１−オン環、およびＮ−メチル−１，２，３，４−テトラヒドロ-1-イソキノリン−３−オン環のようなアミド基を含む環；ヘキサヒドロピリミジン−２，４，６−トリオン環、Ｎ−メチルヘキサヒドロピリミジン−２，４，６−トリオン環、Ｎ，Ｎ’−ジメチルヘキサヒドロピリミジン−２，４，６−トリオン環、Ｎ−エチルヘキサヒドロピリミジン−２，４，６−トリオン環、Ｎ，Ｎ’−ジエチルヘキサヒドロピリミジン−２，４，６−トリオン環、Ｎ−フェニルヘキサヒドロピリミジン−２，４，６−トリオン環、およびＮ，Ｎ’−ジフェニルヘキサヒドロピリミジン−２，４，６−トリオン環のようなイミド基を含む環； １，３−オキサゾリジン−２−オン環のようなウレタン結合を有する環；ならびにイミダゾリジン−２−オン環、およびヘキサヒドロピリミジン−２−オン環のようなウレア結合を含む環を例示することができる。これらの環は置換基を有していてもよい。
【００４２】
中でも、炭化水素からなる環、カルボニル基を含む環、エーテル結合を有する環、エステル結合を有する環、アミド基を含む環、イミド基を含む環、またはウレア結合を有する環が好ましい。
【００４３】
式（１）において、５員環上のＡ7とＡ8との相対的な配置は特に限定されない。本発明の共重合体の耐熱性を高める観点から、Ａ7とＡ8とは好ましくは下式（２）で表されるトランス形である。該観点から、式（２）で表される単位の量は、式（１）で表される単位の合計量を１００モル％として、好ましくは５０モル％以上、より好ましくは９５モル％以上である。
2008239981.tif 000004
【００４４】
前記トランス形の割合は、本発明の共重合体の重クロロホルム溶液を用いた13Ｃ−ＮＭＲスペクトルによって求められる。該スペクトルにおいて、溶媒である重クロロホルムのピーク位置を７７ｐｐｍとした場合、４５〜４８ｐｐｍに現れるピーク（ｉ）はＡ7とＡ8とがトランス形である炭素原子に帰属され、３９〜４２ｐｐｍに現れるピーク（ｉｉ）はＡ7とＡ8とがシス形である炭素原子に帰属される。したがって、トランス形の割合（モル％）は、ピーク（ｉ）の面積と、ピーク（ｉ）および（ｉｉ）の合計面積との比［１００（ｉ）／｛（ｉ）＋（ｉｉ）｝］で求められる。
【００４５】
式（３）中のＺとして、水素原子（ｍ＝０、ｎ＝１の場合）または炭素原子数１〜２０のアルキル基（ｍ＝１、ｎ＝１〜２０、Ａ9＝水素原子、Ａ10＝水素原子の場合）が好ましい。
【００４６】
式（３）で表される化合物は公知の化合物であってもよい。式（３）で表される化合物として、２，２−ジアリル−１，３−ジオキサン、４，４−ジアリル−１，３−ジオキサン、５，５−ジアリル−１，３−ジオキサン、２，２−ジアリル−１，４−ジオキサン、２，２−ジアリル−１，３−ジオキソラン、４，４−ジアリル−１，３−ジオキソラン、５，５−ジアリル−２，２−ジメチル−１，３−ジオキサン、２−アリル−２−（（２Ｅ）−２−ブテニル）−１，３−ジオキサン、４−アリル−４−（（２Ｅ）−２−ブテニル）−１，３−ジオキサン、５−アリル−５−（（２Ｅ）−２−ブテニル）−１，３−ジオキサン、２−アリル−２−（（２Ｅ）−２−ブテニル）−１，４−ジオキサン、２−アリル−２−（（２Ｅ）−２−ブテニル）−１，３−ジオキソラン、４−アリル−４−（（２Ｅ）−２−ブテニル）−１，３−ジオキソラン、２，２−ジメチル−５−アリル−５−（（２Ｅ）−２−ブテニル）−１，３−ジオキサン、２−アリル−２−（（２Ｅ）−２−ペンテニル）−１，３−ジオキサン、４−アリル−４−（（２Ｅ）−２−ブテニル）−１，３−ジオキサン、５−アリル−５−（（２Ｅ）−２−ペンテニル）−１，３−ジオキサン、２−アリル−２−（（２Ｅ）−２−ペンテニル）−１，４−ジオキサン、２−アリル−２−（（２Ｅ）−２−ペンテニル）−１，３−ジオキソラン、４−アリル−４−（（２Ｅ）−２−ペンテニル）−１，３−ジオキソラン、２，２−ジメチル−５−アリル−５−（（２Ｅ）−２−ペンテニル）−１，３−ジオキサン、２，２−ジメチル−５−アリル−５−（（２Ｅ）−２−へキセニル）−１，３−ジオキサン、２，２−ジメチル−５−アリル−５−（（２Ｅ）−２−ヘプテニル）−１，３−ジオキサン、２，２−ジメチル−５−アリル−５−（（２Ｅ）−２−オクテニル）−１，３−ジオキサン、２，２−ジメチル−５−アリル−５−（（２Ｅ）−２−ノネニル）−１，３−ジオキサン、２，２−ジメチル−５−アリル−５−（（２Ｅ）−２−デセニル）−１，３−ジオキサン、２，２−ジメチル−５−アリル−５−（（２Ｅ）−２−ウンデセニル）−１，３−ジオキサン、２，２−ジメチル−５−アリル−５−（（２Ｅ）−２−ドデセニル）−１，３−ジオキサン、２，２−ジメチル−５−アリル−５−（（２Ｅ）−２−トリデセニル）−１，３−ジオキサン、２，２−ジメチル−４，４−ジアリル−１，３−ジオキサン、２，２−ジメチル−４，４−ジアリル−１，３−ジオキソラン、２，２−ジエチル−４，４−ジアリル−１，３−ジオキサン、２，２−ジエチル−５，５−ジアリル−１，３−ジオキサン、２，２−ジエチル−４，４−ジアリル−１，３−ジオキソラン、２−メチル−４，４−ジアリル−１，３−ジオキサン、２−メチル−５，５−ジアリル−１，３−ジオキサン、２−メチル−４，４−ジアリル−１，３−ジオキソラン、２−エチル−４，４−ジアリル−１，３−ジオキサン、２−エチル−５，５−ジアリル−１，３−ジオキサン、２−エチル−４，４−ジアリル−１，３−ジオキソラン、２−ｎ−プロピル−４，４−ジアリル−１，３−ジオキサン、２−ｎ−プロピル−５，５−ジアリル−１，３−ジオキサン、２−ｎ−プロピル−４，４−ジアリル−１，３−ジオキソラン、２−イソプロピル−４，４−ジアリル−１，３−ジオキサン、２−イソプロピル−５，５−ジアリル−１，３−ジオキサン、２−イソプロピル−４，４−ジアリル−１，３−ジオキソラン、２−ｎ−ブチル−４，４−ジアリル−１，３−ジオキサン、２−ｎ−ブチル−５，５−ジアリル−１，３−ジオキサン、および２−ｎ−ブチル−４，４−ジアリル−１，３−ジオキソランのようなエーテル結合を有する化合物；２，２−ジアリルシクロブタン−１，３−ジオン、２，２−ジアリルシクロペンタン−１，３−ジオン、２，２−ジアリルシクロヘキサン−１，３−ジオン、２，２−ジアリルシクロヘプタン−１，３−ジオン、２，２−ジアリルシクロオクタン−１，３−ジオン、２，２−ジアリルシクロノナン−１，３−ジオン、２−アリル−２−（（２Ｅ）−２−ブテニル）シクロヘキサン−１，３−ジオン、２−アリル−２−（（２Ｅ）−２−ペンテニル）シクロヘキサン−１，３−ジオン、２−アリル−２−（（２Ｅ）−２−へキセニル）シクロヘキサン−１，３−ジオン、２−アリル−２−（（２Ｅ）−２−ヘプテニル）シクロヘキサン−１，３−ジオン、２−アリル−２−（（２Ｅ）−２−オクテニル）シクロヘキサン−１，３−ジオン、２−アリル−２−（（２Ｅ）−２−ノネニル）シクロヘキサン−１，３−ジオン、２−アリル−２−（（２Ｅ）−２−デセニル）シクロヘキサン−１，３−ジオン、２−アリル−２−（（２Ｅ）−２−ウンデセニル）シクロヘキサン−１，３−ジオン、２−アリル−２−（（２Ｅ）−２−ドデセニル）シクロヘキサン−１，３−ジオン、２−アリル−２−（（２Ｅ）−２−トリデセニル）シクロヘキサン−１，３−ジオン、２−アリル−２−（（２Ｅ）−２−テトラデセニル）シクロヘキサン−１，３−ジオン、２−アリル−２−（（２Ｅ）−２−ヘキサデセニル）シクロヘキサン−１，３−ジオン、２，２−ジアリルインダン−１，３−ジオン、２−アリル−２−（（２Ｅ）−２−ブテニル）インダン−１，３−ジオン、２−アリル−２−（（２Ｅ）−２−ペンテニル）インダン−１，３−ジオン、２−アリル−２−（（２Ｅ）−２−へキセニル）インダン−１，３−ジオン、２−アリル−２−（（２Ｅ）−２−ヘプテニル）インダン−１，３−ジオン、２−アリル−２−（（２Ｅ）−２−オクテニル）インダン−１，３−ジオン、２−アリル−２−（（２Ｅ）−２−ノネニル）インダン−１，３−ジオン、２−アリル−２−（（２Ｅ）−２−デセニル）インダン−１，３−ジオン、２−アリル−２−（（２Ｅ）−２−ウンデセニル）インダン−１，３−ジオン、２−アリル−２−（（２Ｅ）−２−ドデセニル）インダン−１，３−ジオン、２−アリル−２−（（２Ｅ）−２−トリデセニル）インダン−１，３−ジオン、２−アリル−２−（（２Ｅ）−２−テトラデセニル）インダン−１，３−ジオン、および２−アリル−２−（（２Ｅ）−２−ヘキサデセニル）インダン−１，３−ジオンのようなカルボニル基を含む化合物；２，２−ジアリルプロパンジアミド、および２−アリル−２−（（２Ｅ）−２−ブテニル）プロパンジアミドのようなプロパンジアミド誘導体；Ｎ−メチル−２，２−ジアリルプロパンジアミド、Ｎ−エチル−２，２−ジアリルプロパンジアミド、およびＮ−メチル−２−アリル−２−（（２Ｅ）−２−ブテニル）プロパンジアミドのようなＮ−アルキル置換プロパンジアミド誘導体；Ｎ，Ｎ−ジメチル−２，２−ジアリルプロパンジアミド、およびＮ，Ｎ−ジメチル−２−アリル−２−（（２Ｅ）−２−ブテニル）プロパンジアミドのようなＮ，Ｎ−ジアルキル置換プロパンジアミド誘導体；Ｎ，Ｎ’−ジメチル−２，２−ジアリルプロパンジアミド、Ｎ，Ｎ’−ジエチル−２，２−ジアリルプロパンジアミド、Ｎ，Ｎ’−ジ−ｎ−プロピル−２，２−ジアリルプロパンジアミド、Ｎ，Ｎ’−ジイソプロピル−２，２−ジアリルプロパンジアミド、Ｎ，Ｎ’−ジ−ｎ−ブチル−２，２−ジアリルプロパンジアミド、Ｎ，Ｎ’−ジイソブチル−２，２−ジアリルプロパンジアミド、Ｎ，Ｎ’−ジ−ｔｅｒｔ−ブチル−２，２−ジアリルプロパンジアミド、Ｎ，Ｎ’−ジネオペンチル−２，２−ジアリルプロパンジアミド、Ｎ，Ｎ’−ジシクロヘキシル−２，２−ジアリルプロパンジアミド、Ｎ，Ｎ’−ジ−ｎ−ヘキシル−２，２−ジアリルプロパンジアミド、Ｎ，Ｎ’−ジシクロペンチル−２，２−ジアリルプロパンジアミド、Ｎ，Ｎ’−ジエチル−２−アリル−２−（（２Ｅ）−２−ブテニル）プロパンジアミド、Ｎ，Ｎ’−ジエチル−２−アリル−２−（（２Ｅ）−２−ペンテニル）プロパンジアミド、Ｎ，Ｎ’−ジエチル−２−アリル−２−（（２Ｅ）−２−へキセニル）プロパンジアミド、Ｎ，Ｎ’−ジエチル−２−アリル−２−（（２Ｅ）−２−ヘプテニル）プロパンジアミド、Ｎ，Ｎ’−ジエチル−２−アリル−２−（（２Ｅ）−２−オクテニル）プロパンジアミド、Ｎ，Ｎ’−ジエチル−２−アリル−２−（（２Ｅ）−２−ノネニル）プロパンジアミド、Ｎ，Ｎ’−ジエチル−２−アリル−２−（（２Ｅ）−２−デセニル）プロパンジアミド、Ｎ，Ｎ’−ジエチル−２−アリル−２−（（２Ｅ）−２−ウンデセニル）プロパンジアミド、およびＮ，Ｎ’−ジエチル−２−アリル−２−（（２Ｅ）−２−ドデセニル）プロパンジアミドのようなＮ，Ｎ’−ジアルキル置換プロパンジアミド誘導体；Ｎ，Ｎ，Ｎ’−トリメチル−２，２−ジアリルプロパンジアミド、およびＮ，Ｎ，Ｎ’−トリメチル−２−アリル−２−（（２Ｅ）−２−ブテニル）プロパンジアミドのようなＮ，Ｎ，Ｎ’−トリアルキル置換プロパンジアミド誘導体；Ｎ，Ｎ，Ｎ’，Ｎ’−テトラメチル−２，２−ジアリルプロパンジアミド、およびＮ，Ｎ，Ｎ’，Ｎ’−テトラメチル−２−アリル−２−（（２Ｅ）−２−ブテニル）プロパンジアミドのようなＮ，Ｎ，Ｎ’，Ｎ’−テトラアルキル置換プロパンジアミド誘導体；Ｎ−フェニル−２，２−ジアリルプロパンジアミド、およびＮ−フェニル−２−アリル−２−（（２Ｅ）−２−ブテニル）プロパンジアミドのようなＮ−アリール置換プロパンジアミド誘導体；Ｎ，Ｎ’−ジフェニル−２，２−ジアリルプロパンジアミド、およびＮ，Ｎ’−ジフェニル−２−アリル−２−（（２Ｅ）−２−ブテニル）プロパンジアミドのようなＮ，Ｎ’−ジアリール置換プロパンジアミド誘導体；Ｎ−ベンジル−２，２−ジアリルプロパンジアミド、およびＮ−ベンジル−２−アリル−２−（（２Ｅ）−２−ブテニル）プロパンジアミドのようなＮ−アラルキル置換プロパンジアミド誘導体；Ｎ，Ｎ’−ジベンジル−２，２−ジアリルプロパンジアミド、およびＮ，Ｎ’−ジベンジル−２−アリル−２−（（２Ｅ）−２−ブテニル）プロパンジアミドのようなＮ，Ｎ’−ジアラルキル置換プロパンジアミド誘導体；５，５−ジアリルバルビツール酸、および５−アリル−５−（（２Ｅ）−２−ブテニル）バルビツール酸のようなバルビツール酸誘導体；Ｎ−メチル−５，５−ジアリルバルビツール酸、Ｎ−エチル−５，５−ジアリルバルビツール酸、およびＮ−メチル−５−アリル−５−（（２Ｅ）−２−ブテニル）バルビツール酸のようなＮ−アルキル置換バルビツール酸誘導体；Ｎ，Ｎ’−ジメチル−５，５−ジアリルバルビツール酸、Ｎ，Ｎ’−ジエチル−５，５−ジアリルバルビツール酸、Ｎ，Ｎ’−ジ−ｎ−プロピル−５，５−ジアリルバルビツール酸、Ｎ，Ｎ’−ジイソプロピル−５，５−ジアリルバルビツール酸、Ｎ，Ｎ’−ジ−ｎ−ブチル−５，５−ジアリルバルビツール酸、Ｎ，Ｎ’−ジイソブチル−５，５−ジアリルバルビツール酸、Ｎ，Ｎ’−ジ−ｔｅｒｔ−ブチル−５，５−ジアリルバルビツール酸、Ｎ，Ｎ’−ジネオペンチル−５，５−ジアリルバルビツール酸、Ｎ，Ｎ’−ジシクロヘキシル−５，５−ジアリルバルビツール酸、Ｎ，Ｎ’−ジ−ｎ−ヘキシル−５，５−ジアリルバルビツール酸、Ｎ，Ｎ’−ジシクロペンチル−５，５−ジアリルバルビツール酸、Ｎ，Ｎ’−ジメチル−５−アリル−５−（（２Ｅ）−２−ブテニル）バルビツール酸、Ｎ，Ｎ’−ジメチル−５−アリル−５−（（２Ｅ）−２−ペンテニル）バルビツール酸、Ｎ，Ｎ’−ジメチル−５−アリル−５−（（２Ｅ）−２−へキセニル）バルビツール酸、Ｎ，Ｎ’−ジメチル−５−アリル−５−（（２Ｅ）−２−ヘプテニル）バルビツール酸、Ｎ，Ｎ’−ジメチル−５−アリル−５−（（２Ｅ）−２−オクテニル）バルビツール酸、Ｎ，Ｎ’−ジメチル−５−アリル−５−（（２Ｅ）−２−ノネニル）バルビツール酸、Ｎ，Ｎ’−ジメチル−５−アリル−５−（（２Ｅ）−２−デセニル）バルビツール酸、Ｎ，Ｎ’−ジメチル−５−アリル−５−（（２Ｅ）−２−ウンデセニル）バルビツール酸、およびＮ，Ｎ’−ジメチル−５−アリル−５−（（２Ｅ）−２−ドデセニル）バルビツール酸のようなＮ，Ｎ’−ジアルキル置換バルビツール酸誘導体；Ｎ−フェニル−５，５−ジアリルバルビツール酸、およびＮ
−フェニル−５−アリル−５−（（２Ｅ）−２−ブテニル）バルビツール酸のようなＮ−アリール置換バルビツール酸誘導体；Ｎ，Ｎ’−ジフェニル−５，５−ジアリルバルビツール酸、およびＮ，Ｎ’−ジフェニル−５−アリル−５−（（２Ｅ）−２−ブテニル）バルビツール酸のようなＮ，Ｎ’−ジアリール置換バルビツール酸誘導体；Ｎ−ベンジル−５，５−ジアリルバルビツール酸、およびＮ−ベンジル−５−アリル−５−（（２Ｅ）−２−ブテニル）バルビツール酸のようなＮ−アラルキル置換バルビツール酸誘導体；Ｎ，Ｎ’−ジベンジル−５，５−ジアリルバルビツール酸、およびＮ，Ｎ’−ジベンジル−５−アリル−５−（（２Ｅ）−２−ブテニル）バルビツール酸のようなＮ，Ｎ’−ジアラルキル置換バルビツール酸誘導体；４，４−ジアリルピラゾリジン−３，５−ジオン、および４−アリル−４−（（２Ｅ）−２−ブテニル）ピラゾリジン−３，５−ジオンのようなピラゾリジン−３，５−ジオン誘導体；Ｎ−メチル−４，４−ジアリルピラゾリジン−３，５−ジオン、およびＮ−メチル−４−アリル−４−（（２Ｅ）−２−ブテニル）ピラゾリジン−３，５−ジオンのようなＮ−アルキル置換ピラゾリジン−３，５−ジオン誘導体；Ｎ，Ｎ’−ジメチル−４，４−ジアリルピラゾリジン−３，５−ジオン、Ｎ，Ｎ’−ジエチル−４，４−ジアリルピラゾリジン−３，５−ジオン、Ｎ，Ｎ’−ジ−ｎ−プロピル−４，４−ジアリルピラゾリジン−３，５−ジオン、Ｎ，Ｎ’−ジイソプロピル−４，４−ジアリルピラゾリジン−３，５−ジオン、Ｎ，Ｎ’−ジ−ｎ−ブチル−４，４−ジアリルピラゾリジン−３，５−ジオン、Ｎ，Ｎ’−ジイソブチル−４，４−ジアリルピラゾリジン−３，５−ジオン、Ｎ，Ｎ’−ジ−ｔｅｒｔ−ブチル−４，４−ジアリルピラゾリジン−３，５−ジオン、Ｎ，Ｎ’−ジネオペンチル−４，４−ジアリルピラゾリジン−３，５−ジオン、Ｎ，Ｎ’−ジシクロペンチル−４，４−ジアリルピラゾリジン−３，５−ジオン、Ｎ，Ｎ’−ジ−ｎ−ヘキシル−４，４−ジアリルピラゾリジン−３，５−ジオン、およびＮ，Ｎ’−ジシクロヘキシル−４，４−ジアリルピラゾリジン−３，５−ジオンのようなＮ，Ｎ’−ジアルキル置換ピラゾリジン−３，５−ジオン誘導体；Ｎ−フェニル−４，４−ジアリルピラゾリジン−３，５−ジオン、Ｎ−フェニル−４−アリル−４−（（２Ｅ）−２−ブテニル）ピラゾリジン−３，５−ジオン、Ｎ−（２−ナフチル）−４，４−ジアリルピラゾリジン−３，５−ジオン、およびＮ−（２−アントラセニル）−４，４−ジアリルピラゾリジン−３，５−ジオンのようなＮ−アリール置換ピラゾリジン−３，５−ジオン誘導体；Ｎ，Ｎ’−ジフェニル−４，４−ジアリルピラゾリジン−３，５−ジオン、Ｎ，Ｎ’−ジフェニル−４−アリル−４−（（２Ｅ）−２−ブテニル）ピラゾリジン−３，５−ジオン、Ｎ，Ｎ’−ジフェニル−４−アリル−４−（（２Ｅ）−２−ペンテニル）ピラゾリジン−３，５−ジオン、Ｎ，Ｎ’−ジフェニル−４−アリル−４−（（２Ｅ）−２−へキセニル）ピラゾリジン−３，５−ジオン、Ｎ，Ｎ’−ジフェニル−４−アリル−４−（（２Ｅ）−２−ヘプテニル）ピラゾリジン−３，５−ジオン、Ｎ，Ｎ’−ジフェニル−４−アリル−４−（（２Ｅ）−２−オクテニル）ピラゾリジン−３，５−ジオン、Ｎ，Ｎ’−ジフェニル−４−アリル−４−（（２Ｅ）−２−ノネニル）ピラゾリジン−３，５−ジオン、Ｎ，Ｎ’−ジフェニル−４−アリル−４−（（２Ｅ）−２−デセニル）ピラゾリジン−３，５−ジオン、Ｎ，Ｎ’−ジフェニル−４−アリル−４−（（２Ｅ）−２−ウンデセニル）ピラゾリジン−３，５−ジオン、Ｎ，Ｎ’−ジフェニル−４−アリル−４−（（２Ｅ）−２−ドデセニル）ピラゾリジン−３，５−ジオン、Ｎ，Ｎ’−ビス（２−ナフチル）−４，４−ジアリルピラゾリジン−３，５−ジオン、およびＮ，Ｎ’−ジ（２−アントラセニル）−４，４−ジアリルピラゾリジン−３，５−ジオンのようなＮ，Ｎ’−ジアリール置換ピラゾリジン−３，５−ジオン誘導体；Ｎ−ベンジル−４，４−ジアリルピラゾリジン−３，５−ジオン、Ｎ−ベンジル−４−アリル−４−（（２Ｅ）−２−ブテニル）ピラゾリジン−３，５−ジオン、およびＮ−（９−フルオレニルメチル）−４，４−ジアリルピラゾリジン−３，５−ジオンのようなＮ−アラルキル置換ピラゾリジン−３，５−ジオン誘導体；ならびにＮ，Ｎ’−ジベンジル−４，４−ジアリルピラゾリジン−３，５−ジオン、Ｎ，Ｎ’−ジベンジル−４−アリル−４−（（２Ｅ）−２−ブテニル）ピラゾリジン−３，５−ジオン、およびＮ，Ｎ’−ビス（９−フルオレニルメチル）−４，４−ジアリルピラゾリジン−３，５−ジオンのようなＮ，Ｎ’−ジアラルキル置換ピラゾリジン−３，５−ジオン誘導体；ならびに９，９−ジアリルフルオレン、２，７−ジ−ｔｅｒｔ−ブチル−９，９−ジアリルフルオレン、２，７−ジフルオロ−９，９−ジアリルフルオレン、２，７−ジクロロ−９，９−ジアリルフルオレン、２，７−ジブロモ−９，９−ジアリルフルオレン、２，７−ジヨード−９，９−ジアリルフルオレン、２−ヨード−７−ブロモ−９，９−ジアリルフルオレン、２−（Ｎ，Ｎ−ジフェニルアミノ）−７−ブロモ−９，９−ジアリルフルオレン、３，６−ジ−ｔｅｒｔ−ブチル−９，９−ジアリルフルオレン、３，６−ジフルオロ−９，９−ジアリルフルオレン、３，６−ジクロロ−９，９−ジアリルフルオレン、３，６−ジブロモ−９，９−ジアリルフルオレン、３，６−ジヨード−９，９−ジアリルフルオレン、３−ヨード−６−ブロモ−９，９−ジアリルフルオレン、３−（Ｎ，Ｎ−ジフェニルアミノ）−６−ブロモ−９，９−ジアリルフルオレン、９，９−ジアリル−１０，１０−ジメチル−９，１０−ジヒドロアントラセン、９−アリル−９−（（２Ｅ）−２−ブテニル）−フルオレン、９−アリル−９−（（２Ｅ）−２−ペンテニル）−フルオレン、９−アリル−９−（（２Ｅ）−２−へキセニル）−フルオレン、９−アリル−９−（（２Ｅ）−２−オクテニル）−フルオレン、９−アリル−９−（（２Ｅ）−２−ノネニル）−フルオレン、９−アリル−９−（（２Ｅ）−２−デセニル）−フルオレン、９−アリル−９−（（２Ｅ）−２−ウンデセニル）−フルオレン、９−アリル−９−（（２Ｅ）−２−ドデセニル）−フルオレン、および９−アリル−９−（（２Ｅ）−２−トリデセニル）−フルオレンのようなフルオレン誘導体を例示することができる。
【００４７】
中でも、特に好ましくは、バルビツール酸誘導体、Ｎ−アルキル置換バルビツール酸誘導体、Ｎ，Ｎ’−ジアルキル置換バルビツール酸誘導体、Ｎ−アリール置換バルビツール酸誘導体、Ｎ，Ｎ’−ジアリール置換バルビツール酸誘導体、Ｎ−アラルキル置換バルビツール酸誘導体、Ｎ，Ｎ’−ジアラルキル置換バルビツール酸誘導体、Ｎ，Ｎ’−ジアルキル置換ピラゾリジン−３，５−ジオン誘導体、Ｎ，Ｎ’−ジアリール置換ピラゾリジン−３，５−ジオン誘導体、またはフルオレン誘導体を例示することが出来る。
【００４８】
本発明におけるオレフィンとして、エチレン、プロピレン、１−ブテン、１−ペンテン、１−ヘキセン、１−ヘプテン、１−オクテン、１−ノネン、および１−デセンのような直鎖状オレフィン；３−メチル−１−ブテン、２−メチル−１−ペンテン、３−メチル−１−ペンテン、４−メチル−１−ペンテン、およびビニルシクロヘキサンのような分岐状オレフィン；ならびに、シクロプロペン、シクロブテン、シクロペンテン、シクロヘキセン、シクロヘプテン、ノルボルネン、リモネン、α−ピネン、β−ピネン、カンフェン、ｃｉｓ−シクロオクテン、ｔｒａｎｓ−シクロオクテン、ｃｉｓ−シクロノネン、ｔｒａｎｓ−シクロノネン、ｃｉｓ−シクロデセン、およびｔｒａｎｓ−シクロデセンのような環状オレフィンを例示することができる。中でも、好ましくは炭素原子数２〜２０のオレフィンであり、さらに好ましくは炭素原子数２〜８のオレフィンであり、特に好ましくは、エチレン、プロピレン、１−ブテン、１−ペンテン、シクロペンテン、１−ヘキセン、４−メチル−1−ペンテン、または１−オクテンである。
【００４９】
該オレフィンはジエン化合物と組合せてもよい。該ジエン化合物として、ブタジエンおよびイソプレンのような共役ジエン；１，４−ペンタジエンおよび１，５−ヘキサジエンのような鎖状非共役ジエン；ならびにシクロペンタジエン、シクロヘキサジエン、シクロヘプタジエン、シクロオクタジエン、シクロノナジエン、エチリデンノルボルネン、ノルボルナジエン、およびジシクロペンタジエンのような環状非共役ジエンを例示することができる。
【００５０】
本発明の共重合体として、前記化合物をランダム共重合させて得られるランダム共重合体を例示することができ、代表的な共重合体は、エチレン−５，５−ジアリル−２，２−ジメチル−１，３−ジオキサン共重合体、エチレン−２，２−ジアリル−１，３−シクロヘキサンジオン共重合体、エチレン−２，２−ジアリルインダン−１，３−ジオン共重合体、エチレン−５，５−ジアリルバルビツール酸共重合体、エチレン−５−アリル−５−（（２Ｅ）−２−ブテニル）バルビツール酸共重合体、エチレン−Ｎ−メチル−５，５−ジアリルバルビツール酸共重合体、エチレン−Ｎ，Ｎ’−ジメチル−５，５−ジアリルバルビツール酸共重合体、エチレン−Ｎ−フェニル−５，５−ジアリルバルビツール酸共重合体、エチレン−Ｎ，Ｎ’−ジフェニル−５−アリル−５−（（２Ｅ）−２−ブテニル）バルビツール酸共重合体、エチレン−Ｎ−ベンジル−５−アリル−５−（（２Ｅ）−２−ブテニル）バルビツール酸共重合体、エチレン−Ｎ，Ｎ’−ジベンジル−５−アリル−５−（（２Ｅ）−２−ブテニル）バルビツール酸共重合体、エチレン−Ｎ，Ｎ’−ジメチル−４，４−ジアリルピラゾリジン−３，５−ジオン共重合体、エチレン−Ｎ，Ｎ’−ジフェニル−４，４−ジアリルピラゾリジン−３，５−ジオン共重合体、エチレン−９，９−ジアリルフルオレン共重合体、プロピレン−５，５−ジアリル−２，２−ジメチル−１，３−ジオキサン共重合体、プロピレン−２，２−ジアリル−１，３−シクロヘキサンジオン共重合体、プロピレン−２，２−ジアリルインダン−１，３−ジオン共重合体、プロピレン−５，５−ジアリルバルビツール酸共重合体、プロピレン−５−アリル−５−（（２Ｅ）−２−ブテニル）バルビツール酸共重合体、プロピレン−Ｎ−メチル−５，５−ジアリルバルビツール酸共重合体、プロピレン−Ｎ，Ｎ’−ジメチル−５，５−ジアリルバルビツール酸共重合体、プロピレン−Ｎ−フェニル−５，５−ジアリルバルビツール酸共重合体、プロピレン−Ｎ，Ｎ’−ジフェニル−５−アリル−５−（（２Ｅ）−２−ブテニル）バルビツール酸共重合体、プロピレン−Ｎ−ベンジル−５−アリル−５−（（２Ｅ）−２−ブテニル）バルビツール酸共重合体、プロピレン−Ｎ，Ｎ’−ジベンジル−５−アリル−５−（（２Ｅ）−２−ブテニル）バルビツール酸共重合体、プロピレン−Ｎ，Ｎ’−ジメチル−４，４−ジアリルピラゾリジン−３，５−ジオン共重合体、プロピレン−Ｎ，Ｎ’−ジフェニル−４，４−ジアリルピラゾリジン−３，５−ジオン共重合体、プロピレン−９，９−ジアリルフルオレン共重合体、１−ブテン−５，５−ジアリル−２，２−ジメチル−１，３−ジオキサン共重合体、１−ブテン−２，２−ジアリル−１，３−シクロヘキサンジオン共重合体、１−ブテン−２，２−ジアリルインダン−１，３−ジオン共重合体、１−ブテン−５，５−ジアリルバルビツール酸共重合体、１−ブテン−５−アリル−５−（（２Ｅ）−２−ブテニル）バルビツール酸共重合体、１−ブテン−Ｎ−メチル−５，５−ジアリルバルビツール酸共重合体、１−ブテン−Ｎ，Ｎ’−ジメチル−５，５−ジアリルバルビツール酸共重合体、１−ブテン−Ｎ−フェニル−５，５−ジアリルバルビツール酸共重合体、１−ブテン−Ｎ，Ｎ’−ジフェニル−５−アリル−５−（（２Ｅ）−２−ブテニル）バルビツール酸共重合体、１−ブテン−Ｎ−ベンジル−５−アリル−５−（（２Ｅ）−２−ブテニル）バルビツール酸共重合体、１−ブテン−Ｎ，Ｎ’−ジベンジル−５−アリル−５−（（２Ｅ）−２−ブテニル）バルビツール酸共重合体、１−ブテン−Ｎ，Ｎ’−ジメチル−４，４−ジアリルピラゾリジン−３，５−ジオン共重合体、１−ブテン−Ｎ，Ｎ’−ジフェニル−４，４−ジアリルピラゾリジン−３，５−ジオン共重合体、１−ブテン−９，９−ジアリルフルオレン共重合体、１−ペンテン−５，５−ジアリル−２，２−ジメチル−１，３−ジオキサン共重合体、１−ペンテン−２，２−ジアリル−１，３−シクロヘキサンジオン共重合体、１−ペンテン−２，２−ジアリルインダン−１，３−ジオン共重合体、１−ペンテン−５，５−ジアリルバルビツール酸共重合体、１−ペンテン−５−アリル−５−（（２Ｅ）−２−ブテニル）バルビツール酸共重合体、１−ペンテン−Ｎ−メチル−５，５−ジアリルバルビツール酸共重合体、１−ペンテン−Ｎ，Ｎ’−ジメチル−５，５−ジアリルバルビツール酸共重合体、１−ペンテン−Ｎ−フェニル−５，５−ジアリルバルビツール酸共重合体、１−ペンテン−Ｎ，Ｎ’−ジフェニル−５−アリル−５−（（２Ｅ）−２−ブテニル）バルビツール酸共重合体、１−ペンテン−Ｎ−ベンジル−５−アリル−５−（（２Ｅ）−２−ブテニル）バルビツール酸共重合体、１−ペンテン−Ｎ，Ｎ’−ジベンジル−５−アリル−５−（（２Ｅ）−２−ブテニル）バルビツール酸共重合体、１−ペンテン−Ｎ，Ｎ’−ジメチル−４，４−ジアリルピラゾリジン−３，５−ジオン共重合体、１−ペンテン−Ｎ，Ｎ’−ジフェニル−４，４−ジアリルピラゾリジン−３，５−ジオン共重合体、１−ペンテン−９，９−ジアリルフルオレン共重合体、シクロペンテン−５，５−ジアリル−２，２−ジメチル−１，３−ジオキサン共重合体、シクロペンテン−２，２−ジアリル−１，３−シクロヘキサンジオン共重合体、シクロペンテン−２，２−ジアリルインダン−１，３−ジオン共重合体、シクロペンテン−５，５−ジアリルバルビツール酸共重合体、シクロペンテン−５−アリル−５−（（２Ｅ）−２−ブテニル）バルビツール酸共重合体、シクロペンテン−Ｎ−メチル−５，５−ジアリルバルビツール酸共重合体、シクロペンテン−Ｎ，Ｎ’−ジメチル−５，５−ジアリルバルビツール酸共重合体、シクロペンテン−Ｎ−フェニル−５，５−ジアリルバルビツール酸共重合体、シクロペンテン−Ｎ，Ｎ’−ジフェニル−５−アリル−５−（（２Ｅ）−２−ブテニル）バルビツール酸共重合体、シクロペンテン−Ｎ−ベンジル−５−アリル−５−（（２Ｅ）−２−ブテニル）バルビツール酸共重合体、シクロペンテン−Ｎ，Ｎ’−ジベンジル−５−アリル−５−（（２Ｅ）−２−ブテニル）バルビツール酸共重合体、シクロペンテン−Ｎ，Ｎ’−ジメチル−４，４−ジアリルピラゾリジン−３，５−ジオン共重合体、シクロペンテン−Ｎ，Ｎ’−ジフェニル−４，４−ジアリルピラゾリジン−３，５−ジオン共重合体、シクロペンテン−９，９−ジアリルフルオレン共重合体、１−ヘキセン−５，５−ジアリル−２，２−ジメチル−１，３−ジオキサン共重合体、１−ヘキセン−２，２−ジアリル−１，３−シクロヘキサンジオン共重合体、１−ヘキセン−２，２−ジアリルインダン−１，３−ジオン共重合体、１−ヘキセン−５，５−ジアリルバルビツール酸共重合体、１−ヘキセン−５−アリル−５−（（２Ｅ）−２−ブテニル）バルビツール酸共重合体、１−ヘキセン−Ｎ−メチル−５，５−ジアリルバルビツール酸共重合体、１−ヘキセン−Ｎ，Ｎ’−ジメチル−５，５−ジアリルバルビツール酸共重合体、１−ヘキセン−Ｎ−フェニル−５，５−ジアリルバルビツール酸共重合体、１−ヘキセン−Ｎ，Ｎ’−ジフェニル−５−アリル−５−（（２Ｅ）−２−ブテニル）バルビツール酸共重合体、１−ヘキセン−Ｎ−ベンジル−５−アリル−５−（（２Ｅ）−２−ブテニル）バルビツール酸共重合体、１−ヘキセン−Ｎ，Ｎ’−ジベンジル−５−アリル−５−（（２Ｅ）−２−ブテニル）バルビツール酸共重合体、１−ヘキセン−Ｎ，Ｎ’−ジメチル−４，４−ジアリルピラゾリジン−３，５−ジオン共重合体、１−ヘキセン−Ｎ，Ｎ’−ジフェニル−４，４−ジアリルピラゾリジン−３，５−ジオン共重合体、１−ヘキセン−９，９−ジアリルフルオレン共重合体、４−メチル−１−ペンテン−５，５−ジアリル−２，２−ジメチル−１，３−ジオキサン共重合体、４−メチル−１−ペンテン−２，２−ジアリル−１，３−シクロヘキサンジオン共重合体、４−メチル−１−ペンテン−２，２−ジアリルインダン−１，３−ジオン共重合体、４−メチル−１−ペンテン−５，５−ジアリルバルビツール酸共重合体、４−メチル−１−ペンテン−５−アリル−５−（（２Ｅ）−２−ブテニル）バルビツール酸共重合体、４−メチル−１−ペンテン−Ｎ−メチル−５，５−ジアリルバルビツール酸共重合体、４−メチル−１−ペンテン−Ｎ，Ｎ’−ジメチル−５，５−ジアリルバルビツール酸共重合体、４−メチル−１−ペンテン−Ｎ−フェニル−５，５−ジアリルバルビツール酸共重合体、４−メチル−１−ペンテン−Ｎ，Ｎ’−ジフェニル−５−アリル−５−（（２Ｅ）−２−ブテニル）バルビツール酸共重合体、４−メチル−１−ペンテン−Ｎ−ベンジル−５−アリル−５−（（２Ｅ）−２−ブテニル）バルビツール酸共重合体、４−メチル−１−ペンテン−Ｎ，Ｎ’−ジベンジル−５−アリル−５−（（２Ｅ）−２−ブテニル）バルビツール酸共重合体、４−メチル−１−ペンテン−Ｎ，Ｎ’−ジメチル−４，４−ジアリルピラゾリジン−３，５−ジオン共重合体、４−メチル−１−ペンテン−Ｎ，Ｎ’−ジフェニル−４，４−ジアリルピラゾリジン−３，５−ジオン共重合体、４−メチル−１−ペンテン−９，９−ジアリルフルオレン共重合体、１−オクテン−５，５−ジアリル−２，２−ジメチル−１，３−ジオキサン共重合体、１−オクテン−２，２−ジアリル−１，３−シクロヘキサンジオン共重合体、１−オクテン−２，２−ジアリルインダン−１，３−ジオン共重合体、１−オクテン−５，５−ジアリルバルビツール酸共重合体、１−オクテン−５−アリル−５−（（２Ｅ）−２−ブテニル）バルビツール酸共重合体、１−オクテン−Ｎ−メチル−５，５−ジアリルバルビツール酸共重合体、１−オクテン−Ｎ，Ｎ’−ジメチル−５，５−ジアリルバルビツール酸共重合体、１−オクテン−Ｎ−フェニル−５，５−ジアリルバルビツール酸共重合体、１−オクテン−Ｎ，Ｎ’−ジフェニル−５−アリル−５−（（２Ｅ）−２−ブテニル）バルビツール酸共重合体、１−オクテン−Ｎ−ベンジル−５−アリル−５−（（２Ｅ）−２−ブテニル）バルビツール酸共重合体、１−オクテン−Ｎ，Ｎ’−ジベンジル−５−アリル−５−（（２Ｅ）−２−ブテニル）バルビツール酸共重合体、１−オクテン−Ｎ，Ｎ’−ジメチル−４，４−ジアリルピラゾリジン−３，５−ジオン共重合体、１−オクテン−Ｎ，Ｎ’−ジフェニル−４，４−ジアリルピラゾリジン−３，５−ジオン共重合体、１−オクテン−９，９−ジアリルフルオレン共重合体である。
【００５１】
本発明の共重合体中の、式（１）で表される単位の含有量は特に限定されず、該単位とオレフィン単位との合計を１００重量％として、好ましくは０．１〜９９．９重量％である。
【００５２】
本発明の共重合体は、少なくとも式（３）で表される化合物とオレフィンとを共重合させることによって製造することができる。該重合は好ましくは、遷移金属化合物と、有機アルミニウム化合物および／またはホウ素化合物との接触によって生成される重合触媒の存在下に行われる。
【００５３】
遷移金属化合物は、付加重合活性のある遷移金属化合物であれば特に限定されず、公知の遷移金属化合物であってもよい。中でも、元素の周期表第４〜１０族の遷移金属原子またはランタノイド系列の遷移金属原子を有する遷移金属化合物が好ましい。遷移金属化合物として、下式（４）で表される遷移金属化合物や、該遷移金属化合物と水との反応で得られる２量体であるμ−オキソタイプの遷移金属化合物を例示することができる：
ＬaＭ1Ｘ1b          （４）
式中、Ｍ1は元素の周期表（ＩＵＰＡＣ１９８５年）第４〜１０族の遷移金属原子またはランタノイド系列の遷移金属原子を表し；Ｌはシクロペンタジエン形アニオン骨格を有する基、またはヘテロ原子を含有する基を表し、複数のＬが存在する場合、それらは相互に、直接連結されているか、または、炭素原子、ケイ素原子、窒素原子、酸素原子、硫黄原子もしくはリン原子を含有する残基を介して連結されている；Ｘ1はハロゲン原子または炭素原子数１〜２０の炭化水素基を表し；ａは０＜ａ≦８を満たす数を表し；ｂは０＜ｂ≦８を満たす数を表す。
【００５４】
Ｍ1として、チタン原子、ジルコニウム原子、ハフニウム原子、バナジウム原子、ニオビウム原子、タンタル原子、クロム原子、鉄原子、ルテニウム原子、コバルト原子、ロジウム原子、ニッケル原子、パラジウム原子、サマリウム原子、およびイッテルビウム原子を例示することができる。
【００５５】
Ｌにおけるシクロペンタジエン形アニオン骨格を有する基として、シクロペンタジエニル基、置換シクロペンタジエニル基、インデニル基、置換インデニル基、フルオレニル基、および置換フルオレニル基を例示することができる。
【００５６】
シクロペンタジエン形アニオン骨格を有する基として具体的には、η5−シクロペンタジエニル基、η5−メチルシクロペンタジエニル基、η5−ｔｅｒｔ−ブチルシクロペンタジエニル基、η5−１，２−ジメチルシクロペンタジエニル基、η5−１，３−ジメチルシクロペンタジエニル基、η5−１−ｔｅｒｔ−ブチル−２−メチルシクロペンタジエニル基、η5−１−ｔｅｒｔ−ブチル−３−メチルシクロペンタジエニル基、η5−１−メチル−２−イソプロピルシクロペンタジエニル基、η5−１−メチル−３−イソプロピルシクロペンタジエニル基、η5−１，２，３−トリメチルシクロペンタジエニル基、η5−１，２，４−トリメチルシクロペンタジエニル基、η5−テトラメチルシクロペンタジエニル基、η5−ペンタメチルシクロペンタジエニル基、η5−インデニル基、η5−４，５，６，７−テトラヒドロインデニル基、η5−２−メチルインデニル基、η5−３−メチルインデニル基、η5−４−メチルインデニル基、η5−５−メチルインデニル基、η5−６−メチルインデニル基、η5−７−メチルインデニル基、η5−２−ｔｅｒｔ−ブチルインデニル基、η5−３−ｔｅｒｔ−ブチルインデニル基、η5−４−ｔｅｒｔ−ブチルインデニル基、η5−５−ｔｅｒｔ−ブチルインデニル基、η5−６−ｔｅｒｔ−ブチルインデニル基、η5−７−ｔｅｒｔ−ブチルインデニル基、η5−２，３−ジメチルインデニル基、η5−４，７−ジメチルインデニル基、η5−２，４，７−トリメチルインデニル基、η5−２−メチル−４−イソプロピルインデニル基、η5−４，５−ベンズインデニル基、η5−２−メチル−４，５−ベンズインデニル基、η5−４−フェニルインデニル基、η5−２−メチル−５−フェニルインデニル基、η5−２−メチル−４−フェニルインデニル基、η5−２−メチル−４−ナフチルインデニル基、η5−フルオレニル基、η5−２，７−ジメチルフルオレニル基、およびη5−２，７−ジ−ｔｅｒｔ−ブチルフルオレニル基を例示することができる。
【００５７】
Ｌにおけるヘテロ原子を含有する基にかかるヘテロ原子として、酸素原子、硫黄原子、窒素原子、およびリン原子を例示することができる。該基として、アルコキシ基、アリールオキシ基、チオアルコキシ基、チオアリールオキシ基、アルキルアミノ基、アリールアミノ基、アルキルホスフィノ基、アリールホスフィノ基、酸素原子、硫黄原子、窒素原子またはリン原子を環構造内に有する芳香族もしくは脂肪族複素環基、およびキレート性配位子を例示することができる。
【００５８】
ヘテロ原子を含有する基として、メトキシ基、エトキシ基、プロポキシ基、およびブトキシ基のようなアルコキシ基；フェノキシ基、２−メチルフェノキシ基，２，６−ジメチルフェノキシ基、２，４，６−トリメチルフェノキシ基、２−エチルフェノキシ基、４−ｎ−プロピルフェノキシ基、２−イソプロピルフェノキシ基、２，６−ジイソプロピルフェノキシ基、４−ｓｅｃ−ブチルフェノキシ基、４−ｔｅｒｔ−ブチルフェノキシ基、２，６−ジ−ｓｅｃ−ブチルフェノキシ基、２−ｔｅｒｔ−ブチル−４−メチルフェノキシ基、および２，６−ジ−ｔｅｒｔ−ブチルフェノキシ基のようなアリールオキシ基；４−メトキシフェノキシ基、２，６−ジメトキシフェノキシ基、３，５−ジメトキシフェノキシ基、２−クロロフェノキシ基、４−ニトロソフェノキシ基、４−ニトロフェノキシ基、２−アミノフェノキシ基、３−アミノフェノキシ基、４−アミノチオフェノキシ基、２，３，６−トリクロロフェノキシ基、および２，４，６−トリフルオロフェノキシ基のような置換アリールオキシ基；チオメトキシ基のような炭化水素チオ基；ジメチルアミノ基、ジエチルアミノ基、ジプロピルアミノ基、イソプロピルアミノ基、ｔｅｒｔ−ブチルアミノ基のようなアルキル置換アミノ基、およびジフェニルアミノ基のようなアリール置換アミノ基；ピロリル基；ジメチルホスフィノ基のようなホスフィノ基；ならびに、２−（２−オキシ−１−プロピル）フェノキシ基、カテコール、レゾルシノール、４−イソプロピルカテコール、３−メトキシカテコール、１，８−ジヒドロキシナフチル基、１，２−ジヒドロキシナフチル基、２，２’−ビフェニルジオール基、１，１’−ビ−２−ナフトール基、２，２’−ジヒドロキシ−６，６’−ジメチルビフェニル基、４，４’，６，６’−テトラ−ｔｅｒｔ−ブチル−２，２’メチレンジフェノキシ基、および４，４’，６，６’−テトラメチル−２，２’−イソブチリデンジフェノキシ基のようなアリールジオキシ基を例示することができる。
【００５９】
上記のキレート性配位子とは、複数の結合部位を有する配位子を意味する。該配位子として、アセチルアセトナート、ジイミン、オキサゾリン、ビスオキサゾリン、テルピリジン、アシルヒドラゾン、ジエチレントリアミン、トリエチレンテトラミン、ポルフィリン、クラウンエーテル、およびクリプタートを例示することができる。
【００６０】
複数のＬが存在する場合、シクロペンタジエン形アニオン骨格を有する基同士、シクロペンタジエン形アニオン骨格を有する基とヘテロ原子を含有する基、またはヘテロ原子を含有する基同士は、それぞれ、直接連結されているか、または、炭素原子、ケイ素原子、窒素原子、酸素原子、硫黄原子もしくはリン原子を含有する残基を介して連結されている。かかる残基として、エチレン基およびプロピレン基のようなアルキレン基；ジメチルメチレン基およびジフェニルメチレン基のような置換アルキレン基；シリレン基、ジメチルシリレン基、ジフェニルシリレン基、およびテトラメチルジシリレン基のような置換シリレン基；ならびに、窒素原子、酸素原子、硫黄原子およびリン原子のようなヘテロ原子を例示することができる。
【００６１】
式（４）にかかるＸ1におけるハロゲン原子として、フッ素原子、塩素原子、臭素原子およびヨウ素原子を例示することができ、炭素原子数１〜２０の炭化水素基として、メチル基、エチル基、ｎ−プロピル基、イソプロピル基、ｎ−ブチル基、フェニル基、およびベンジル基を例示することができる。
【００６２】
式（４）におけるａおよびｂは、Ｍ1の価数と、ＬおよびＸ1の価数とを考慮して、遷移金属化合物として中性となるよう適宜選択される。
【００６３】
式（４）で表される、Ｍ1がチタン原子である遷移金属化合物として、ビス（シクロペンタジエニル）チタンジクロライド、ビス（メチルシクロペンタジエニル）チタンジクロライド、ビス（ｎ−ブチルシクロペンタジエニル）チタンジクロライド、ビス（ジメチルシクロペンタジエニル）チタンジクロライド、ビス（エチルメチルシクロペンタジエニル）チタンジクロライド、ビス（トリメチルシクロペンタジエニル）チタンジクロライド、ビス（テトラメチルシクロペンタジエニル）チタンジクロライド、ビス（ペンタメチルシクロペンタジエニル）チタンジクロライド、ビス（インデニル）チタンジクロライド、ビス（４，５，６，７ーテトラヒドロインデニル）チタンジクロライド、ビス（フルオレニル）チタンジクロライド、シクロペンタジエニル（ペンタメチルシクロペンタジエニル）チタンジクロライド、シクロペンタジエニル（インデニル）チタンジクロライド、シクロペンタジエニル（フルオレニル）チタンジクロライド、インデニル（フルオレニル）チタンジクロライド、ペンタメチルシクロペンタジエニル（インデニル）チタンジクロライド、ペンタメチルシクロペンタジエニル（フルオレニル）チタンジクロライド、
【００６４】
エチレンビス（シクロペンタジエニル）チタンジクロライド、エチレンビス（２−メチルシクロペンタジエニル）チタンジクロライド、エチレンビス（３−メチルシクロペンタジエニル）チタンジクロライド、エチレンビス（２−ｎ−ブチルシクロペンタジエニル）チタンジクロライド、エチレンビス（３−ｎ−ブチルシクロペンタジエニル）チタンジクロライド、エチレンビス（２，３−ジメチルシクロペンタジエニル）チタンジクロライド、エチレンビス（２，４−ジメチルシクロペンタジエニル）チタンジクロライド、エチレンビス（２，５−ジメチルシクロペンタジエニル）チタンジクロライド、エチレンビス（３，４−ジメチルシクロペンタジエニル）チタンジクロライド、エチレンビス（２−エチル−３−メチルメチルシクロペンタジエニル）チタンジクロライド、エチレンビス（２−エチル−４−メチルシクロペンタジエニル）チタンジクロライド、エチレンビス（２−エチル−５−メチルシクロペンタジエニル）チタンジクロライド、エチレンビス（３−エチル−５−メチルシクロペンタジエニル）チタンジクロライド、エチレンビス（２，３，４−トリメチルシクロペンタジエニル）チタンジクロライド、エチレンビス（２，３，５−トリメチルシクロペンタジエニル）チタンジクロライド、エチレンビス（テトラメチルシクロペンタジエニル）チタンジクロライド、エチレンビス（インデニル）チタンジクロライド、エチレンビス（４，５，６，７−テトラヒドロインデニル）チタンジクロライド、エチレンビス（２−フェニルインデニル）チタンジクロライド、エチレンビス（２−メチルインデニル）チタンジクロライド、エチレンビス（２−メチル−４−フェニルインデニル）チタンジクロライド、エチレンビス（２−メチル−４−ナフチルインデニル）チタンジクロライド、エチレンビス（２−メチル−４，５−ベンゾインデニル）チタンジクロライド、エチレンビス（フルオレニル）チタンジクロライド、エチレン（シクロペンタジエニル）（ペンタメチルシクロペンタジエニル）チタンジクロライド、エチレン（シクロペンタジエニル）（インデニル）チタンジクロライド、エチレン（メチルシクロペンタジエニル）（インデニル）チタンジクロライド、エチレン（ｎ−ブチルシクロペンタジエニル）（インデニル）チタンジクロライド、エチレン（テトラメチルシクロペンタジエニル）（インデニル）チタンジクロライド、エチレン（シクロペンタジエニル）（フルオレニル）チタンジクロライド、エチレン（メチルシクロペンタジエニル）（フルオレニル）チタンジクロライド、エチレン（ペンタメチルシクロペンタジエニル）（フルオレニル）チタンジクロライド、エチレン（ｎ−ブチルシクロペンタジエニル）（フルオレニル）チタンジクロライド、エチレン（テトラメチルペンタジエニル）（フルオレニル）チタンジクロライド、エチレン（インデニル）（フルオレニル）チタンジクロライド、
【００６５】
イソプロピリデンビス（シクロペンタジエニル）チタンジクロライド、イソプロピリデンビス（２−メチルシクロペンタジエニル）チタンジクロライド、イソプロピリデンビス（３−メチルシクロペンタジエニル）チタンジクロライド、イソプロピリデンビス（２−ｎ−ブチルシクロペンタジエニル）チタンジクロライド、イソプロピリデンビス（３−ｎ−ブチルシクロペンタジエニル）チタンジクロライド、イソプロピリデンビス（２，３−ジメチルシクロペンタジエニル）チタンジクロライド、イソプロピリデンビス（２，４−ジメチルシクロペンタジエニル）チタンジクロライド、イソプロピリデンビス（２，５−ジメチルシクロペンタジエニル）チタンジクロライド、イソプロピリデンビス（３，４−ジメチルシクロペンタジエニル）チタンジクロライド、イソプロピリデンビス（２−エチル−３−メチルシクロペンタジエニル）チタンジクロライド、イソプロピリデンビス（２−エチル−４−メチルシクロペンタジエニル）チタンジクロライド、イソプロピリデンビス（２−エチル−５−メチルシクロペンタジエニル）チタンジクロライド、イソプロピリデンビス（３−エチル−５−メチルシクロペンタジエニル）チタンジクロライド、イソプロピリデンビス（２，３，４−トリメチルシクロペンタジエニル）チタンジクロライド、イソプロピリデンビス（２，３，５−トリメチルシクロペンタジエニル）チタンジクロライド、イソプロピリデンビス（テトラメチルシクロペンタジエニル）チタンジクロライド、イソプロピリデンビス（インデニル）チタンジクロライド、イソプロピリデンビス（４，５，６，７−テトラヒドロインデニル）チタンジクロライド、イソプロピリデンビス（２−フェニルインデニル）チタンジクロライド、イソプロピリデンビス（２−メチルインデニル）チタンジクロライド、イソプロピリデンビス（２−メチル−４−フェニルインデニル）チタンジクロライド、イソプロピリデンビス（２−メチル−４−ナフチルインデニル）チタンジクロライド、イソプロピリデンビス（２−メチル−４，５−ベンゾインデニル）チタンジクロライド、イソプロピリデンビス（フルオレニル）チタンジクロライド、イソプロピリデン（シクロペンタジエニル）（テトラメチルシクロペンタジエニル）チタンジクロライド、イソプロピリデン（シクロペンタジエニル）（インデニル）チタンジクロライド、イソプロピリデン（メチルシクロペンタジエニル）（インデニル）チタンジクロライド、イソプロピリデン（ｎ−ブチルシクロペンタジエニル）（インデニル）チタンジクロライド、イソプロピリデン（テトラメチルシクロペンタジエニル）（インデニル）チタンジクロライド、イソプロピリデン（シクロペンタジエニル）（フルオレニル）チタンジクロライド、イソプロピリデン（メチルシクロペンタジエニル）（フルオレニル）チタンジクロライド、イソプロピリデン（ｎ−ブチルシクロペンタジエニル）（フルオレニル）チタンジクロライド、イソプロピリデン（テトラメチルシクロペンタジエニル）（フルオレニル）チタンジクロライド、イソプロピリデン（インデニル）（フルオレニル）チタンジクロライド、
【００６６】
ジメチルシリレンビス（シクロペンタジエニル）チタンジクロライド、ジメチルシリレンビス（２−メチルシクロペンタジエニル）チタンジクロライド、ジメチルシリレンビス（３−メチルシクロペンタジエニル）チタンジクロライド、ジメチルシリレンビス（２−ｎ−ブチルシクロペンタジエニル）チタンジクロライド、ジメチルシリレンビス（３−ｎ−ブチルシクロペンタジエニル）チタンジクロライド、ジメチルシリレンビス（２，３−ジメチルシクロペンタジエニル）チタンジクロライド、ジメチルシリレンビス（２，４−ジメチルシクロペンタジエニル）チタンジクロライド、ジメチルシリレンビス（２，５−ジメチルシクロペンタジエニル）チタンジクロライド、ジメチルシリレンビス（３，４−ジメチルシクロペンタジエニル）チタンジクロライド、ジメチルシリレンビス（２−エチル−３−メチルシクロペンタジエニル）チタンジクロライド、ジメチルシリレンビス（２−エチル−４−メチルシクロペンタジエニル）チタンジクロライド、ジメチルシリレンビス（２−エチル−５−メチルシクロペンタジエニル）チタンジクロライド、ジメチルシリレンビス（３−エチル−５−メチルシクロペンタジエニル）チタンジクロライド、ジメチルシリレンビス（２，３，４−トリメチルシクロペンタジエニル）チタンジクロライド、ジメチルシリレンビス（２，３，５−トリメチルシクロペンタジエニル）チタンジクロライド、ジメチルシリレンビス（テトラメチルシクロペンタジエニル）チタンジクロライド、ジメチルシリレンビス（インデニル）チタンジクロライド、ジメチルシリレンビス（４，５，６，７−テトラヒドロインデニル）チタンジクロライド、ジメチルシリレンビス（２−フェニルインデニル）チタンジクロライド、ジメチルシリレンビス（２−メチルインデニル）チタンジクロライド、ジメチルシリレンビス（２−メチル−４−フェニルインデニル）チタンジクロライド、ジメチルシリレンビス（２−メチル−４−ナフチルインデニル）チタンジクロライド、ジメチルシリレンビス（２−メチル−４，５−ベンゾインデニル）チタンジクロライド、ジメチルシリレン（シクロペンタジエニル）（インデニル）チタンジクロライド、ジメチルシリレン（メチルシクロペンタジエニル）（インデニル）チタンジクロライド、ジメチルシリレン（ｎ−ブチルシクロペンタジエニル）（インデニル）チタンジクロライド、ジメチルシリレン（テトラメチルシクロペンタジエニル）（インデニル）チタンジクロライド、ジメチルシリレン（シクロペンタジエニル）（フルオレニル）チタンジクロライド、ジメチルシリレン（メチルシクロペンタジエニル）（フルオレニル）チタンジクロライド、ジメチルシリレン（ｎ−ブチルシクロペンタジエニル）（フルオレニル）チタンジクロライド、ジメチルシリレン（テトラメチルシクロペンタジエニル）（インデニル）チタンジクロライド、ジメチルシリレン（インデニル）（フルオレニル）チタンジクロライド、
【００６７】
シクロペンタジエニルチタントリクロライド、ペンタメチルシクロペンタジエニルチタントリクロライド、シクロペンタジエニル（ジメチルアミド）チタンジクロライド、シクロペンタジエニル（フェノキシ）チタンジクロライド、シクロペンタジエニル（２，６−ジメチルフェニル）チタンジクロライド、シクロペンタジエニル（２，６−ジイソプロピルフェニル）チタンジクロライド、シクロペンタジエニル（２，６−ジ−ｔｅｒｔ−ブチルフェニル）チタンジクロライド、ペンタメチルシクロペンタジエニル（２，６−ジメチルフェニル）チタンジクロライド、ペンタメチルシクロペンタジエニル（２，６−ジイソプロピルフェニル）チタンジクロライド、ペンタメチルシクロペンタジエニル（２，６−ジ−ｔｅｒｔ−ブチルフェニル）チタンジクロライド、インデニル（２，６−ジイソプロピルフェニル）チタンジクロライド、フルオレニル（２，６−ジイソプロピルフェニル）チタンジクロライド、
【００６８】
メチレン（シクロペンタジエニル）（３，５−ジメチル−２−フェノキシ）チタンジクロライド、メチレン（シクロペンタジエニル）（３−ｔｅｒｔ−ブチル−２−フェノキシ）チタンジクロライド、メチレン（シクロペンタジエニル）（３−ｔｅｒｔ−ブチル−５−メチル−２−フェノキシ）チタンジクロライド、メチレン（シクロペンタジエニル）（３−フェニル−２−フェノキシ）チタンジクロライド、メチレン（シクロペンタジエニル）（３−ｔｅｒｔ−ブチルジメチルシリル−５−メチル−２−フェノキシ）チタンジクロライド、メチレン（シクロペンタジエニル）（３−トリメチルシリル−５−メチル−２−フェノキシ）チタンジクロライド、メチレン（シクロペンタジエニル）（３−ｔｅｒｔ−ブチル−５−メトキシ−２−フェノキシ）チタンジクロライド、メチレン（シクロペンタジエニル）（３−ｔｅｒｔ−ブチル−５−クロロ−２−フェノキシ）チタンジクロライド、メチレン（メチルシクロペンタジエニル）（３，５−ジメチル−２−フェノキシ）チタンジクロライド、メチレン（メチルシクロペンタジエニル）（３−ｔｅｒｔ−ブチル−２−フェノキシ）チタンジクロライド、メチレン（メチルシクロペンタジエニル）（３−ｔｅｒｔ−ブチル−５−メチル−２−フェノキシ）チタンジクロライド、メチレン（メチルシクロペンタジエニル）（３−フェニル−２−フェノキシ）チタンジクロライド、メチレン（メチルシクロペンタジエニル）（３−ｔｅｒｔ−ブチルジメチルシリル−５−メチル−２−フェノキシ）チタンジクロライド、メチレン（メチルシクロペンタジエニル）（３−トリメチルシリル−５−メチル−２−フェノキシ）チタンジクロライド、メチレン（メチルシクロペンタジエニル）（３−ｔｅｒｔ−ブチル−５−メトキシ−２−フェノキシ）チタンジクロライド、メチレン（メチルシクロペンタジエニル）（３−ｔｅｒｔ−ブチル−５−クロロ−２−フェノキシ）チタンジクロライド、メチレン（ｔｅｒｔ−ブチルシクロペンタジエニル）（３，５−ジメチル−２−フェノキシ）チタンジクロライド、メチレン（ｔｅｒｔ−ブチルシクロペンタジエニル）（３−ｔｅｒｔ−ブチル−２−フェノキシ）チタンジクロライド、メチレン（ｔｅｒｔ−ブチルシクロペンタジエニル）（３−ｔｅｒｔ−ブチル−５−メチル−２−フェノキシ）チタンジクロライド、メチレン（ｔｅｒｔ−ブチルシクロペンタジエニル）（３−フェニル−２−フェノキシ）チタンジクロライド、メチレン（ｔｅｒｔ−ブチルシクロペンタジエニル）（３−ｔｅｒｔ−ブチルジメチルシリル−５−メチル−２−フェノキシ）チタンジクロライド、メチレン（ｔｅｒｔ−ブチルシクロペンタジエニル）（３−トリメチルシリル−５−メチル−２−フェノキシ）チタンジクロライド、メチレン（ｔｅｒｔ−ブチルシクロペンタジエニル）（３−ｔｅｒｔ−ブチル−５−メトキシ−２−フェノキシ）チタンジクロライド、メチレン（ｔｅｒｔ−ブチルシクロペンタジエニル）（３−ｔｅｒｔ−ブチル−５−クロロ−２−フェノキシ）チタンジクロライド、メチレン（テトラメチルシクロペンタジエニル）（３，５−ジメチル−２−フェノキシ）チタンジクロライド、メチレン（テトラメチルシクロペンタジエニル）（３−ｔｅｒｔ−ブチル−２−フェノキシ）チタンジクロライド、メチレン（テトラメチルシクロペンタジエニル）（３−ｔｅｒｔ−ブチル−５−メチル−２−フェノキシ）チタンジクロライド、メチレン（テトラメチルシクロペンタジエニル）（３−フェニル−２−フェノキシ）チタンジクロライド、メチレン（テトラメチルシクロペンタジエニル）（３−ｔｅｒｔ−ブチルジメチルシリル−５−メチル−２−フェノキシ）チタンジクロライド、メチレン（テトラメチルシクロペンタジエニル）（３−トリメチルシリル−５−メチル−２−フェノキシ）チタンジクロライド、メチレン（テトラメチルシクロペンタジエニル）（３−ｔｅｒｔ−ブチル−５−メトキシ−２−フェノキシ）チタンジクロライド、メチレン（テトラメチルシクロペンタジエニル）（３−ｔｅｒｔ−ブチル−５−クロロ−２−フェノキシ）チタンジクロライド、メチレン（トリメチルシリルシクロペンタジエニル）（３，５−ジメチル−２−フェノキシ）チタンジクロライド、メチレン（トリメチルシリルシクロペンタジエニル）（３−ｔｅｒｔ−ブチル−２−フェノキシ）チタンジクロライド、メチレン（トリメチルシリルシクロペンタジエニル）（３−ｔｅｒｔ−ブチル−５−メチル−２−フェノキシ）チタンジクロライド、メチレン（トリメチルシリルシクロペンタジエニル）（３−フェニル−２−フェノキシ）チタンジクロライド、メチレン（トリメチルシリルシクロペンタジエニル）（３−ｔｅｒｔ−ブチルジメチルシリル−５−メチル−２−フェノキシ）チタンジクロライド、メチレン（トリメチルシリルシクロペンタジエニル）（３−トリメチルシリル−５−メチル−２−フェノキシ）チタンジクロライド、メチレン（トリメチルシリルシクロペンタジエニル）（３−ｔｅｒｔ−ブチル−５−メトキシ−２−フェノキシ）チタンジクロライド、メチレン（トリメチルシリルシクロペンタジエニル）（３−ｔｅｒｔ−ブチル−５−クロロ−２−フェノキシ）チタンジクロライド、メチレン（フルオレニル）（３，５−ジメチル−２−フェノキシ）チタンジクロライド、メチレン（フルオレニル）（３−ｔｅｒｔ−ブチル−２−フェノキシ）チタンジクロライド、メチレン（フルオレニル）（３−ｔｅｒｔ−ブチル−５−メチル−２−フェノキシ）チタンジクロライド、メチレン（フルオレニル）（３−フェニル−２−フェノキシ）チタンジクロライド、メチレン（フルオレニル）（３−ｔｅｒｔ−ブチルジメチルシリル−５−メチル−２−フェノキシ）チタンジクロライド、メチレン（フルオレニル）（３−トリメチルシリル−５−メチル−２−フェノキシ）チタンジクロライド、メチレン（フルオレニル）（３−ｔｅｒｔ−ブチル−５−メトキシ−２−フェノキシ）チタンジクロライド、メチレン（フルオレニル）（３−ｔｅｒｔ−ブチル−５−クロロ−２−フェノキシ）チタンジクロライド、
【００６９】
イソプロピリデン（シクロペンタジエニル）（３，５−ジメチル−２−フェノキシ）チタンジクロライド、イソプロピリデン（シクロペンタジエニル）（３−ｔｅｒｔ−ブチル−２−フェノキシ）チタンジクロライド、イソプロピリデン（シクロペンタジエニル）（３−ｔｅｒｔ−ブチル−５−メチル−２−フェノキシ）チタンジクロライド、イソプロピリデン（シクロペンタジエニル）（３−フェニル−２−フェノキシ）チタンジクロライド、イソプロピリデン（シクロペンタジエニル）（３−ｔｅｒｔ−ブチルジメチルシリル−５−メチル−２−フェノキシ）チタンジクロライド、イソプロピリデン（シクロペンタジエニル）（３−トリメチルシリル−５−メチル−２−フェノキシ）チタンジクロライド、イソプロピリデン（シクロペンタジエニル）（３−ｔｅｒｔ−ブチル−５−メトキシ−２−フェノキシ）チタンジクロライド、イソプロピリデン（シクロペンタジエニル）（３−ｔｅｒｔ−ブチル−５−クロロ−２−フェノキシ）チタンジクロライド、イソプロピリデン（メチルシクロペンタジエニル）（３，５−ジメチル−２−フェノキシ）チタンジクロライド、イソプロピリデン（メチルシクロペンタジエニル）（３−ｔｅｒｔ−ブチル−２−フェノキシ）チタンジクロライド、イソプロピリデン（メチルシクロペンタジエニル）（３−ｔｅｒｔ−ブチル−５−メチル−２−フェノキシ）チタンジクロライド、イソプロピリデン（メチルシクロペンタジエニル）（３−フェニル−２−フェノキシ）チタンジクロライド、イソプロピリデン（メチルシクロペンタジエニル）（３−ｔｅｒｔ−ブチルジメチルシリル−５−メチル−２−フェノキシ）チタンジクロライド、イソプロピリデン（メチルシクロペンタジエニル）（３−トリメチルシリル−５−メチル−２−フェノキシ）チタンジクロライド、イソプロピリデン（メチルシクロペンタジエニル）（３−ｔｅｒｔ−ブチル−５−メトキシ−２−フェノキシ）チタンジクロライド、イソプロピリデン（メチルシクロペンタジエニル）（３−ｔｅｒｔ−ブチル−５−クロロ−２−フェノキシ）チタンジクロライド、イソプロピリデン（ｔｅｒｔ−ブチルシクロペンタジエニル）（３，５−ジメチル−２−フェノキシ）チタンジクロライド、イソプロピリデン（ｔｅｒｔ−ブチルシクロペンタジエニル）（３−ｔｅｒｔ−ブチル−２−フェノキシ）チタンジクロライド、イソプロピリデン（ｔｅｒｔ−ブチルシクロペンタジエニル）（３−ｔｅｒｔ−ブチル−５−メチル−２−フェノキシ）チタンジクロライド、イソプロピリデン（ｔｅｒｔ−ブチルシクロペンタジエニル）（３−フェニル−２−フェノキシ）チタンジクロライド、イソプロピリデン（ｔｅｒｔ−ブチルシクロペンタジエニル）（３−ｔｅｒｔ−ブチルジメチルシリル−５−メチル−２−フェノキシ）チタンジクロライド、イソプロピリデン（ｔｅｒｔ−ブチルシクロペンタジエニル）（３−トリメチルシリル−５−メチル−２−フェノキシ）チタンジクロライド、イソプロピリデン（ｔｅｒｔ−ブチルシクロペンタジエニル）（３−ｔｅｒｔ−ブチル−５−メトキシ−２−フェノキシ）チタンジクロライド、イソプロピリデン（ｔｅｒｔ−ブチルシクロペンタジエニル）（３−ｔｅｒｔ−ブチル−５−クロロ−２−フェノキシ）チタンジクロライド、イソプロピリデン（テトラメチルシクロペンタジエニル）（３，５−ジメチル−２−フェノキシ）チタンジクロライド、イソプロピリデン（テトラメチルシクロペンタジエニル）（３−ｔｅｒｔ−ブチル−２−フェノキシ）チタンジクロライド、イソプロピリデン（テトラメチルシクロペンタジエニル）（３−ｔｅｒｔ−ブチル−５−メチル−２−フェノキシ）チタンジクロライド、イソプロピリデン（テトラメチルシクロペンタジエニル）（３−フェニル−２−フェノキシ）チタンジクロライド、イソプロピリデン（テトラメチルシクロペンタジエニル）（３−ｔｅｒｔ−ブチルジメチルシリル−５−メチル−２−フェノキシ）チタンジクロライド、イソプロピリデン（テトラメチルシクロペンタジエニル）（３−トリメチルシリル−５−メチル−２−フェノキシ）チタンジクロライド、イソプロピリデン（テトラメチルシクロペンタジエニル）（３−ｔｅｒｔ−ブチル−５−メトキシ−２−フェノキシ）チタンジクロライド、イソプロピリデン（テトラメチルシクロペンタジエニル）（３−ｔｅｒｔ−ブチル−５−クロロ−２−フェノキシ）チタンジクロライド、イソプロピリデン（トリメチルシリルシクロペンタジエニル）（３，５−ジメチル−２−フェノキシ）チタンジクロライド、イソプロピリデン（トリメチルシリルシクロペンタジエニル）（３−ｔｅｒｔ−ブチル−２−フェノキシ）チタンジクロライド、イソプロピリデン（トリメチルシリルシクロペンタジエニル）（３−ｔｅｒｔ−ブチル−５−メチル−２−フェノキシ）チタンジクロライド、イソプロピリデン（トリメチルシリルシクロペンタジエニル）（３−フェニル−２−フェノキシ）チタンジクロライド、イソプロピリデン（トリメチルシリルシクロペンタジエニル）（３−ｔｅｒｔ−ブチルジメチルシリル−５−メチル−２−フェノキシ）チタンジクロライド、イソプロピリデン（トリメチルシリルシクロペンタジエニル）（３−トリメチルシリル−５−メチル−２−フェノキシ）チタンジクロライド、イソプロピリデン（トリメチルシリルシクロペンタジエニル）（３−ｔｅｒｔ−ブチル−５−メトキシ−２−フェノキシ）チタンジクロライド、イソプロピリデン（トリメチルシリルシクロペンタジエニル）（３−ｔｅｒｔ−ブチル−５−クロロ−２−フェノキシ）チタンジクロライド、イソプロピリデン（フルオレニル）（３，５−ジメチル−２−フェノキシ）チタンジクロライド、イソプロピリデン（フルオレニル）（３−ｔｅｒｔ−ブチル−２−フェノキシ）チタンジクロライド、イソプロピリデン（フルオレニル）（３−ｔｅｒｔ−ブチル−５−メチル−２−フェノキシ）チタンジクロライド、イソプロピリデン（フルオレニル）（３−フェニル−２−フェノキシ）チタンジクロライド、イソプロピリデン（フルオレニル）（３−ｔｅｒｔ−ブチルジメチルシリル−５−メチル−２−フェノキシ）チタンジクロライド、イソプロピリデン（フルオレニル）（３−トリメチルシリル−５−メチル−２−フェノキシ）チタンジクロライド、イソプロピリデン（フルオレニル）（３−ｔｅｒｔ−ブチル−５−メトキシ−２−フェノキシ）チタンジクロライド、イソプロピリデン（フルオレニル）（３−ｔｅｒｔ−ブチル−５−クロロ−２−フェノキシ）チタンジクロライド、
【００７０】
ジフェニルメチレン（シクロペンタジエニル）（３，５−ジメチル−２−フェノキシ）チタンジクロライド、ジフェニルメチレン（シクロペンタジエニル）（３−ｔｅｒｔ−ブチル−２−フェノキシ）チタンジクロライド、ジフェニルメチレン（シクロペンタジエニル）（３−ｔｅｒｔ−ブチル−５−メチル−２−フェノキシ）チタンジクロライド、ジフェニルメチレン（シクロペンタジエニル）（３−フェニル−２−フェノキシ）チタンジクロライド、ジフェニルメチレン（シクロペンタジエニル）（３−ｔｅｒｔ−ブチルジメチルシリル−５−メチル−２−フェノキシ）チタンジクロライド、ジフェニルメチレン（シクロペンタジエニル）（３−トリメチルシリル−５−メチル−２−フェノキシ）チタンジクロライド、ジフェニルメチレン（シクロペンタジエニル）（３−ｔｅｒｔ−ブチル−５−メトキシ−２−フェノキシ）チタンジクロライド、ジフェニルメチレン（シクロペンタジエニル）（３−ｔｅｒｔ−ブチル−５−クロロ−２−フェノキシ）チタンジクロライド、ジフェニルメチレン（メチルシクロペンタジエニル）（３，５−ジメチル−２−フェノキシ）チタンジクロライド、ジフェニルメチレン（メチルシクロペンタジエニル）（３−ｔｅｒｔ−ブチル−２−フェノキシ）チタンジクロライド、ジフェニルメチレン（メチルシクロペンタジエニル）（３−ｔｅｒｔ−ブチル−５−メチル−２−フェノキシ）チタンジクロライド、ジフェニルメチレン（メチルシクロペンタジエニル）（３−フェニル−２−フェノキシ）チタンジクロライド、ジフェニルメチレン（メチルシクロペンタジエニル）（３−ｔｅｒｔ−ブチルジメチルシリル−５−メチル−２−フェノキシ）チタンジクロライド、ジフェニルメチレン（メチルシクロペンタジエニル）（３−トリメチルシリル−５−メチル−２−フェノキシ）チタンジクロライド、ジフェニルメチレン（メチルシクロペンタジエニル）（３−ｔｅｒｔ−ブチル−５−メトキシ−２−フェノキシ）チタンジクロライド、ジフェニルメチレン（メチルシクロペンタジエニル）（３−ｔｅｒｔ−ブチル−５−クロロ−２−フェノキシ）チタンジクロライド、ジフェニルメチレン（ｔｅｒｔ−ブチルシクロペンタジエニル）（３，５−ジメチル−２−フェノキシ）チタンジクロライド、ジフェニルメチレン（ｔｅｒｔ−ブチルシクロペンタジエニル）（３−ｔｅｒｔ−ブチル−２−フェノキシ）チタンジクロライド、ジフェニルメチレン（ｔｅｒｔ−ブチルシクロペンタジエニル）（３−ｔｅｒｔ−ブチル−５−メチル−２−フェノキシ）チタンジクロライド、ジフェニルメチレン（ｔｅｒｔ−ブチルシクロペンタジエニル）（３−フェニル−２−フェノキシ）チタンジクロライド、ジフェニルメチレン（ｔｅｒｔ−ブチルシクロペンタジエニル）（３−ｔｅｒｔ−ブチルジメチルシリル−５−メチル−２−フェノキシ）チタンジクロライド、ジフェニルメチレン（ｔｅｒｔ−ブチルシクロペンタジエニル）（３−トリメチルシリル−５−メチル−２−フェノキシ）チタンジクロライド、ジフェニルメチレン（ｔｅｒｔ−ブチルシクロペンタジエニル）（３−ｔｅｒｔ−ブチル−５−メトキシ−２−フェノキシ）チタンジクロライド、ジフェニルメチレン（ｔｅｒｔ−ブチルシクロペンタジエニル）（３−ｔｅｒｔ−ブチル−５−クロロ−２−フェノキシ）チタンジクロライド、ジフェニルメチレン（テトラメチルシクロペンタジエニル）（３，５−ジメチル−２−フェノキシ）チタンジクロライド、ジフェニルメチレン（テトラメチルシクロペンタジエニル）（３−ｔｅｒｔ−ブチル−２−フェノキシ）チタンジクロライド、ジフェニルメチレン（テトラメチルシクロペンタジエニル）（３−ｔｅｒｔ−ブチル−５−メチル−２−フェノキシ）チタンジクロライド、ジフェニルメチレン（テトラメチルシクロペンタジエニル）（３−フェニル−２−フェノキシ）チタンジクロライド、ジフェニルメチレン（テトラメチルシクロペンタジエニル）（３−ｔｅｒｔ−ブチルジメチルシリル−５−メチル−２−フェノキシ）チタンジクロライド、ジフェニルメチレン（テトラメチルシクロペンタジエニル）（３−トリメチルシリル−５−メチル−２−フェノキシ）チタンジクロライド、ジフェニルメチレン（テトラメチルシクロペンタジエニル）（３−ｔｅｒｔ−ブチル−５−メトキシ−２−フェノキシ）チタンジクロライド、ジフェニルメチレン（テトラメチルシクロペンタジエニル）（３−ｔｅｒｔ−ブチル−５−クロロ−２−フェノキシ）チタンジクロライド、ジフェニルメチレン（トリメチルシリルシクロペンタジエニル）（３，５−ジメチル−２−フェノキシ）チタンジクロライド、ジフェニルメチレン（トリメチルシリルシクロペンタジエニル）（３−ｔｅｒｔ−ブチル−２−フェノキシ）チタンジクロライド、ジフェニルメチレン（トリメチルシリルシクロペンタジエニル）（３−ｔｅｒｔ−ブチル−５−メチル−２−フェノキシ）チタンジクロライド、ジフェニルメチレン（トリメチルシリルシクロペンタジエニル）（３−フェニル−２−フェノキシ）チタンジクロライド、ジフェニルメチレン（トリメチルシリルシクロペンタジエニル）（３−ｔｅｒｔ−ブチルジメチルシリル−５−メチル−２−フェノキシ）チタンジクロライド、ジフェニルメチレン（トリメチルシリルシクロペンタジエニル）（３−トリメチルシリル−５−メチル−２−フェノキシ）チタンジクロライド、ジフェニルメチレン（トリメチルシリルシクロペンタジエニル）（３−ｔｅｒｔ−ブチル−５−メトキシ−２−フェノキシ）チタンジクロライド、ジフェニルメチレン（トリメチルシリルシクロペンタジエニル）（３−ｔｅｒｔ−ブチル−５−クロロ−２−フェノキシ）チタンジクロライド、ジフェニルメチレン（フルオレニル）（３，５−ジメチル−２−フェノキシ）チタンジクロライド、ジフェニルメチレン（フルオレニル）（３−ｔｅｒｔ−ブチル−２−フェノキシ）チタンジクロライド、ジフェニルメチレン（フルオレニル）（３−ｔｅｒｔ−ブチル−５−メチル−２−フェノキシ）チタンジクロライド、ジフェニルメチレン（フルオレニル）（３−フェニル−２−フェノキシ）チタンジクロライド、ジフェニルメチレン（フルオレニル）（３−ｔｅｒｔ−ブチルジメチルシリル−５−メチル−２−フェノキシ）チタンジクロライド、ジフェニルメチレン（フルオレニル）（３−トリメチルシリル−５−メチル−２−フェノキシ）チタンジクロライド、ジフェニルメチレン（フルオレニル）（３−ｔｅｒｔ−ブチル−５−メトキシ−２−フェノキシ）チタンジクロライド、ジフェニルメチレン（フルオレニル）（３−ｔｅｒｔ−ブチル−５−クロロ−２−フェノキシ）チタンジクロライド、
【００７１】
ジメチルシリレン（シクロペンタジエニル）（２−フェノキシ）チタンジクロライド、ジメチルシリレン（シクロペンタジエニル）（３−メチル−２−フェノキシ）チタンジクロライド、ジメチルシリレン（シクロペンタジエニル）（３，５−ジメチル−２−フェノキシ）チタンジクロライド、ジメチルシリレン（シクロペンタジエニル）（３−ｔｅｒｔ−ブチル−２−フェノキシ）チタンジクロライド、ジメチルシリレン（シクロペンタジエニル）（３−ｔｅｒｔ−ブチル−５−メチル−２−フェノキシ）チタンジクロライド、ジメチルシリレン（シクロペンタジエニル）（３，５−ジ−ｔｅｒｔ−ブチル−２−フェノキシ）チタンジクロライド、ジメチルシリレン（シクロペンタジエニル）（５−メチル−３−フェニル−２−フェノキシ）チタンジクロライド、ジメチルシリレン（シクロペンタジエニル）（３−ｔｅｒｔ−ブチルジメチルシリル−５−メチル−２−フェノキシ）チタンジクロライド、ジメチルシリレン（シクロペンタジエニル）（５−メチル−３−トリメチルシリル−２−フェノキシ）チタンジクロライド、ジメチルシリレン（シクロペンタジエニル）（３−ｔｅｒｔ−ブチル−５−メトキシ−２−フェノキシ）チタンジクロライド、ジメチルシリレン（シクロペンタジエニル）（３−ｔｅｒｔ−ブチル−５−クロロ−２−フェノキシ）チタンジクロライド、ジメチルシリレン（シクロペンタジエニル）（３，５−ジアミル−２−フェノキシ）チタンジクロライド、ジメチルシリレン（メチルシクロペンタジエニル）（２−フェノキシ）チタンジクロライド、ジメチルシリレン（メチルシクロペンタジエニル）（３−メチル−２−フェノキシ）チタンジクロライド、ジメチルシリレン（メチルシクロペンタジエニル）（３，５−ジメチル−２−フェノキシ）チタンジクロライド、ジメチルシリレン（メチルシクロペンタジエニル）（３−ｔｅｒｔ−ブチル−２−フェノキシ）チタンジクロライド、ジメチルシリレン（メチルシクロペンタジエニル）（３−ｔｅｒｔ−ブチル−５−メチル−２−フェノキシ）チタンジクロライド、ジメチルシリレン（メチルシクロペンタジエニル）（３，５−ジ−ｔｅｒｔ−ブチル−２−フェノキシ）チタンジクロライド、ジメチルシリレン（メチルシクロペンタジエニル）（５−メチル−３−フェニル−２−フェノキシ）チタンジクロライド、ジメチルシリレン（メチルシクロペンタジエニル）（３−ｔｅｒｔ−ブチルジメチルシリル−５−メチル−２−フェノキシ）チタンジクロライド、ジメチルシリレン（メチルシクロペンタジエニル）（５−メチル−３−トリメチルシリル−２−フェノキシ）チタンジクロライド、ジメチルシリレン（メチルシクロペンタジエニル）（３−ｔｅｒｔ−ブチル−５−メトキシ−２−フェノキシ）チタンジクロライド、ジメチルシリレン（メチルシクロペンタジエニル）（３−ｔｅｒｔ−ブチル−５−クロロ−２−フェノキシ）チタンジクロライド、ジメチルシリレン（メチルシクロペンタジエニル）（３，５−ジアミル−２−フェノキシ）チタンジクロライド、ジメチルシリレン（ｎ−ブチルシクロペンタジエニル）（２−フェノキシ）チタンジクロライド、ジメチルシリレン（ｎ−ブチルシクロペンタジエニル）（３−メチル−２−フェノキシ）チタンジクロライド、ジメチルシリレン（ｎ−ブチルシクロペンタジエニル）（３，５−ジメチル−２−フェノキシ）チタンジクロライド、ジメチルシリレン（ｎ−ブチルシクロペンタジエニル）（３−ｔｅｒｔ−ブチル−２−フェノキシ）チタンジクロライド、ジメチルシリレン（ｎ−ブチルシクロペンタジエニル）（３−ｔｅｒｔ−ブチル−５−メチル−２−フェノキシ）チタンジクロライド、ジメチルシリレン（ｎ−ブチルシクロペンタジエニル）（３，５−ジ−ｔｅｒｔ−ブチル−２−フェノキシ）チタンジクロライド、ジメチルシリレン（ｎ−ブチルシクロペンタジエニル）（５−メチル−３−フェニル−２−フェノキシ）チタンジクロライド、ジメチルシリレン（ｎ−ブチルシクロペンタジエニル）（３−ｔｅｒｔ−ブチルジメチルシリル−５−メチル−２−フェノキシ）チタンジクロライド、ジメチルシリレン（ｎ−ブチルシクロペンタジエニル）（５−メチル−３−トリメチルシリル−２−フェノキシ）チタンジクロライド、ジメチルシリレン（ｎ−ブチルシクロペンタジエニル）（３−ｔｅｒｔ−ブチル−５−メトキシ−２−フェノキシ）チタンジクロライド、ジメチルシリレン（ｎ−ブチルシクロペンタジエニル）（３−ｔｅｒｔ−ブチル−５−クロロ−２−フェノキシ）チタンジクロライド、ジメチルシリレン（ｎ−ブチルシクロペンタジエニル）（３，５−ジアミル−２−フェノキシ）チタンジクロライド、ジメチルシリレン（ｔｅｒｔ−ブチルシクロペンタジエニル）（２−フェノキシ）チタンジクロライド、ジメチルシリレン（ｔｅｒｔ−ブチルシクロペンタジエニル）（３−メチル−２−フェノキシ）チタンジクロライド、ジメチルシリレン（ｔｅｒｔ−ブチルシクロペンタジエニル）（３，５−ジメチル−２−フェノキシ）チタンジクロライド、ジメチルシリレン（ｔｅｒｔ−ブチルシクロペンタジエニル）（３−ｔｅｒｔ−ブチル−２−フェノキシ）チタンジクロライド、ジメチルシリレン（ｔｅｒｔ−ブチルシクロペンタジエニル）（３−ｔｅｒｔ−ブチル−５−メチル−２−フェノキシ）チタンジクロライド、ジメチルシリレン（ｔｅｒｔ−ブチルシクロペンタジエニル）（３，５−ジ−ｔｅｒｔ−ブチル−２−フェノキシ）チタンジクロライド、ジメチルシリレン（ｔｅｒｔ−ブチルシクロペンタジエニル）（５−メチル−３−フェニル−２−フェノキシ）チタンジクロライド、ジメチルシリレン（ｔｅｒｔ−ブチルシクロペンタジエニル）（３−ｔｅｒｔ−ブチルジメチルシリル−５−メチル−２−フェノキシ）チタンジクロライド、ジメチルシリレン（ｔｅｒｔ−ブチルシクロペンタジエニル）（５−メチル−３−トリメチルシリル−２−フェノキシ）チタンジクロライド、ジメチルシリレン（ｔｅｒｔ−ブチルシクロペンタジエニル）（３−ｔｅｒｔ−ブチル−５−メトキシ−２−フェノキシ）チタンジクロライド、ジメチルシリレン（ｔｅｒｔ−ブチルシクロペンタジエニル）（３−ｔｅｒｔ−ブチル−５−クロロ−２−フェノキシ）チタンジクロライド、ジメチルシリレン（ｔｅｒｔ−ブチルシクロペンタジエニル）（３，５−ジアミル−２−フェノキシ）チタンジクロライド、ジメチルシリレン（テトラメチルシクロペンタジエニル）（２−フェノキシ）チタンジクロライド、ジメチルシリレン（テトラメチルシクロペンタジエニル）（３−メチル−２−フェノキシ）チタンジクロライド、ジメチルシリレン（テトラメチルシクロペンタジエニル）（３，５−ジメチル−２−フェノキシ）チタンジクロライド、ジメチルシリレン（テトラメチルシクロペンタジエニル）（３−ｔｅｒｔ−ブチル−２−フェノキシ）チタンジクロライド、ジメチルシリレン（テトラメチルシクロペンタジエニル）（３−ｔｅｒｔ−ブチル−５−メチル−２−フェノキシ）チタンジクロライド、ジメチルシリレン（テトラメチルシクロペンタジエニル）（３，５−ジ−ｔｅｒｔ−ブチル−２−フェノキシ）チタンジクロライド、ジメチルシリレン（テトラメチルシクロペンタジエニル）（５−メチル−３−フェニル−２−フェノキシ）チタンジクロライド、ジメチルシリレン（テトラメチルシクロペンタジエニル）（３−ｔｅｒｔ−ブチルジメチルシリル−５−メチル−２−フェノキシ）チタンジクロライド、ジメチルシリレン（テトラメチルシクロペンタジエニル）（５−メチル−３−トリメチルシリル−２−フェノキシ）チタンジクロライド、ジメチルシリレン（テトラメチルシクロペンタジエニル）（３−ｔｅｒｔ−ブチル−５−メトキシ−２−フェノキシ）チタンジクロライド、ジメチルシリレン（テトラメチルシクロペンタジエニル）（３−ｔｅｒｔ−ブチル−５−クロロ−２−フェノキシ）チタンジクロライド、ジメチルシリレン（テトラメチルシクロペンタジエニル）（３，５−ジアミル−２−フェノキシ）チタンジクロライド、ジメチルシリレン（トリメチルシリルシクロペンタジエニル）（２−フェノキシ）チタンジクロライド、ジメチルシリレン（トリメチルシリルシクロペンタジエニル）（３−メチル−２−フェノキシ）チタンジクロライド、ジメチルシリレン（トリメチルシリルシクロペンタジエニル）（３，５−ジメチル−２−フェノキシ）チタンジクロライド、ジメチルシリレン（トリメチルシリルシクロペンタジエニル）（３−ｔｅｒｔ−ブチル−２−フェノキシ）チタンジクロライド、ジメチルシリレン（トリメチルシリルシクロペンタジエニル）（３−ｔｅｒｔ−ブチル−５−メチル−２−フェノキシ）チタンジクロライド、ジメチルシリレン（トリメチルシリルシクロペンタジエニル）（３，５−ジ−ｔｅｒｔ−ブチル−２−フェノキシ）チタンジクロライド、ジメチルシリレン（トリメチルシリルシクロペンタジエニル）（５−メチル−３−フェニル−２−フェノキシ）チタンジクロライド、ジメチルシリレン（トリメチルシリルシクロペンタジエニル）（３−ｔｅｒｔ−ブチルジメチルシリル−５−メチル−２−フェノキシ）チタンジクロライド、ジメチルシリレン（トリメチルシリルシクロペンタジエニル）（５−メチル−３−トリメチルシリル−２−フェノキシ）チタンジクロライド、ジメチルシリレン（トリメチルシリルシクロペンタジエニル）（３−ｔｅｒｔ−ブチル−５−メトキシ−２−フェノキシ）チタンジクロライド、ジメチルシリレン（トリメチルシリルシクロペンタジエニル）（３−ｔｅｒｔ−ブチル−５−クロロ−２−フェノキシ）チタンジクロライド、ジメチルシリレン（トリメチルシリルシクロペンタジエニル）（３，５−ジアミル−２−フェノキシ）チタンジクロライド、ジメチルシリレン（インデニル）（２−フェノキシ）チタンジクロライド、ジメチルシリレン（インデニル）（３−メチル−２−フェノキシ）チタンジクロライド、ジメチルシリレン（インデニル）（３，５−ジメチル−２−フェノキシ）チタンジクロライド、ジメチルシリレン（インデニル）（３−ｔｅｒｔ−ブチル−２−フェノキシ）チタンジクロライド、ジメチルシリレン（インデニル）（３−ｔｅｒｔ−ブチル−５−メチル−２−フェノキシ）チタンジクロライド、ジメチルシリレン（インデニル）（３，５−ジ−ｔｅｒｔ−ブチル−２−フェノキシ）チタンジクロライド、ジメチルシリレン（インデニル）（５−メチル−３−フェニル−２−フェノキシ）チタンジクロライド、ジメチルシリレン（インデニル）（３−ｔｅｒｔ−ブチルジメチルシリル−５−メチル−２−フェノキシ）チタンジクロライド、ジメチルシリレン（インデニル）（５−メチル−３−トリメチルシリル−２−フェノキシ）チタンジクロライド、ジメチルシリレン（インデニル）（３−ｔｅｒｔ−ブチル−５−メトキシ−２−フェノキシ）チタンジクロライド、ジメチルシリレン（インデニル）（３−ｔｅｒｔ−ブチル−５−クロロ−２−フェノキシ）チタンジクロライド、ジメチルシリレン（インデニル）（３，５−ジアミル−２−フェノキシ）チタンジクロライド、ジメチルシリレン（フルオレニル）（２−フェノキシ）チタンジクロライド、ジメチルシリレン（フルオレニル）（３−メチル−２−フェノキシ）チタンジクロライド、ジメチルシリレン（フルオレニル）（３，５−ジメチル−２−フェノキシ）チタンジクロライド、ジメチルシリレン（フルオレニル）（３−ｔｅｒｔ−ブチル−２−フェノキシ）チタンジクロライド、ジメチルシリレン（フルオレニル）（３−ｔｅｒｔ−ブチル−５−メチル−２−フェノキシ）チタンジクロライド、ジメチルシリレン（フルオレニル）（３，５−ジ−ｔｅｒｔ−ブチル−２−フェノキシ）チタンジクロライド、ジメチルシリレン（フルオレニル）（５−メチル−３−フェニル−２−フェノキシ）チタンジクロライド、ジメチルシリレン（フルオレニル）（３−ｔｅｒｔ−ブチルジメチルシリル−５−メチル−２−フェノキシ）チタンジクロライド、ジメチルシリレン（フルオレニル）（５−メチル−３−トリメチルシリル−２−フェノキシ）チタンジクロライド、ジメチルシリレン（フルオレニル）（３−ｔｅｒｔ−ブチ
ル−５−メトキシ−２−フェノキシ）チタンジクロライド、ジメチルシリレン（フルオレニル）（３−ｔｅｒｔ−ブチル−５−クロロ−２−フェノキシ）チタンジクロライド、ジメチルシリレン（フルオレニル）（３，５−ジアミル−２−フェノキシ）チタンジクロライド、および、ジメチルシリレン（テトラメチルシクロペンタジエニル））（１−ナフトキシ−２−イル）チタンジクロライド、これらの化合物の（２−フェノキシ）を（３−フェニル−２−フェノキシ）、（３−トリメチルシリル−２−フェノキシ）、または（３−ｔｅｒｔ−ブチルジメチルシリル−２−フェノキシ）に置き換えた化合物、これらの化合物のジメチルシリレンをジエチルシリレン、ジフェニルシリレン、またはジメトキシシリレンに置き換えた化合物、ならびに、これらの化合物のジクロライドをジフルオライド、ジブロマイド、ジアイオダイドジメチル、ジエチル、ジイソプロピル、ビス（ジメチルアミド）、ビス（ジエチルアミド）、ジメトキシド、ジエトキシド、ジ−ｎ−ブトキシド、ジイソプロポキシドに置き換えた化合物を例示することができる。
【００７２】
式（４）で表される、Ｍ1がチタン原子である遷移金属化合物として、更に、（ｔｅｒｔ−ブチルアミド）テトラメチルシクロペンタジエニル−１，２−エタンジイルチタンジクロライド、（ｔｅｒｔ−ブチルアミド）テトラメチルシクロペンタジエニル−１，２−エタンジイルチタンジメチル、（ｔｅｒｔ−ブチルアミド）テトラメチルシクロペンタジエニル−１，２−エタンジイルチタンジベンジル、（メチルアミド）テトラメチルシクロペンタジエニル−１，２−エタンジイルチタンジクロライド、（エチルアミド）テトラメチルシクロペンタジエニル−１，２−エタンジイルチタンジクロライド、（ｔｅｒｔ−ブチルアミド）テトラメチルシクロペンタジエニルジメチルシランチタンジクロライド、（ｔｅｒｔ−ブチルアミド）テトラメチルシクロペンタジエニルジメチルシランチタンジメチル、（ｔｅｒｔ−ブチルアミド）テトラメチルシクロペンタジエニルジメチルシランチタンジベンジル、（ベンジルアミド）テトラメチルシクロペンタジエニルジメチルシランチタンジクロライド、（フェニルフォスファイド）テトラメチルシクロペンタジエニルジメチルシランチタンジベンジル、（ｔｅｒｔ−ブチルアミド）インデニル−１，２−エタンジイルチタンジクロライド、（ｔｅｒｔ−ブチルアミド）インデニル−１，２−エタンジイルチタンジメチル、（ｔｅｒｔ−ブチルアミド）テトラヒドロインデニル−１，２−エタンジイルチタンジクロライド、（ｔｅｒｔ−ブチルアミド）テトラヒドロインデニル−１，２−エタンジイルチタンジメチル、（ｔｅｒｔ−ブチルアミド）フルオレニル−１，２−エタンジイルチタンジクロライド、（ｔｅｒｔ−ブチルアミド）フルオレニル−１，２−エタンジイルチタンジメチル、（ｔｅｒｔ−ブチルアミド）インデニルジメチルシランチタンジクロライド、（ｔｅｒｔ−ブチルアミド）インデニルジメチルシランチタンジメチル、（ｔｅｒｔ−ブチルアミド）テトラヒドロインデニルジメチルシランチタンジクロライド、（ｔｅｒｔ−ブチルアミド）テトラヒドロインデニルジメチルシランチタンジメチル、（ｔｅｒｔ−ブチルアミド）フルオレニルジメチルシランチタンジクロライド、（ｔｅｒｔ−ブチルアミド）フルオレニルジメチルシランチタンジメチル、
【００７３】
（ジメチルアミノメチル）テトラメチルシクロペンタジエニルチタン（ＩＩＩ）ジクロライド、（ジメチルアミノエチル）テトラメチルシクロペンタジエニルチタン（ＩＩＩ）ジクロライド、（ジメチルアミノプロピル）テトラメチルシクロペンタジエニルチタン（ＩＩＩ）ジクロライド、（Ｎ−ピロリジニルエチル）テトラメチルシクロペンタジエニルチタンジクロライド、（Ｂ−ジメチルアミノボラベンゼン）シクロペンタジエニルジルコニウムジクロライド、シクロペンタジエニル（９−メシチルボラアントラセニル）ジルコニウムジクロライド、
【００７４】
２，２’−チオビス（４−メチル−６−ｔｅｒｔ−ブチルフェノキシ）チタンジクロライド、２，２’−チオビス［４−メチル−６−（１−メチルエチル）フェノキシ］チタンジクロライド、２，２’−チオビス（４，６−ジメチルフェノキシ）チタンジクロライド、２，２’−メチレンビス（４−メチル−６−ｔｅｒｔ−ブチルフェノキシ）チタンジクロライド、２，２’−エチレンビス（４−メチル−６−ｔｅｒｔ−ブチルフェノキシ）チタンジクロライド、２，２’−スルフィニルビス（４−メチル−６−ｔｅｒｔ−ブチルフェノキシ）チタンジクロライド、２，２’−（４，４’，６，６’−テトラ−ｔｅｒｔ−ブチル−１，１’ビフェノキシ）チタンジクロライド、２，２’−チオビス（４−メチル−６−ｔｅｒｔ−ブチルフェノキシ）チタンジイソプロポキサイド、２，２’−メチレンビス（４−メチル−６−ｔｅｒｔ−ブチルフェノキシ）チタンジイソプロポキサイド、２，２’−エチレンビス（４−メチル−６−ｔｅｒｔ−ブチルフェノキシ）チタンジイソプロポキサイド、２，２’−スルフィニルビス（４−メチル−６−ｔｅｒｔ−ブチルフェノキシ）チタンジイソプロポキサイド、
【００７５】
（ジ−ｔｅｒｔ−ブチル−１，３−プロパンジアミド）チタンジクロライド、（ジシクロヘキシル−１，３−プロパンジアミド）チタンジクロライド、［ビス（トリメチルシリル）−１，３−プロパンジジアミド］チタンジクロライド、［ビス（ｔｅｒｔ−ブチルジメチルシリル）−１，３−プロパンジアミド］チタンジクロライド、［ビス（２，６−ジメチルフェニル）−１，３−プロパンジアミド］チタンジクロライド、［ビス（２，６−ジイソプロピルフェニル）−１，３−プロパンジアミド］チタンジクロライド、［ビス（２，６−ジ−ｔｅｒｔ−ブチルフェニル）−１，３−プロパンジアミド］チタンジクロライド、［ビス（トリイソプロピルシリル）ナフタレンジアミド］チタンジクロライド、［ビス（トリメチルシリル）ナフタレンジアミド］チタンジクロライド、［ビス（ｔｅｒｔ−ブチルジメチルシリル）ナフタレンジアミド］チタンジクロライド、［ビス（ｔｅｒｔ−ブチルジメチルシリル）ナフタレンジアミド］チタンジブロマイド、
【００７６】
［ヒドロトリス（３，５−ジメチルピラゾリル）ボレート］チタントリクロライド、［ヒドロトリス（３，５−ジメチルピラゾリル）ボレート］チタントリブロマイド、［ヒドロトリス（３，５−ジメチルピラゾリル）ボレート］チタントリアイオダイド、［ヒドロトリス（３，５−ジエチルピラゾリル）ボレート］チタントリクロライド、［ヒドロトリス（３，５−ジエチルピラゾリル）ボレート］チタントリブロマイド、［ヒドロトリス（３，５−ジエチルピラゾリル）ボレート］チタントリアイオダイド、［ヒドロトリス（３，５−ジ−ｔｅｒｔ−ブチルピラゾリル）ボレート］チタントリクロライド、［ヒドロトリス（３，５−ジ−ｔｅｒｔ−ブチルピラゾリル）ボレート］チタントリブロマイド、［ヒドロトリス（３，５−ジ−ｔｅｒｔ−ブチルピラゾリル）ボレート］チタントリアイオダイド、［トリス（３，５−ジメチルピラゾリル）メチル］チタントリクロライド、［トリス（３，５−ジメチルピラゾリル）メチル］チタントリブロマイド、［トリス（３，５−ジメチルピラゾリル）メチル］チタントリアイオダイド、［トリス（３，５−ジエチルピラゾリル）メチル］チタントリクロライド、［トリス（３，５−ジエチルピラゾリル）メチル］チタントリブロマイド、［トリス（３，５−ジエチルピラゾリル）メチル］チタントリアイオダイド、［トリス（３，５−ジ−ｔｅｒｔ−ブチルピラゾリル）メチル］チタントリクロライド、［トリス（３，５−ジ−ｔｅｒｔ−ブチルピラゾリル）メチル］チタントリブロマイド、［トリス（３，５−ジ−ｔｅｒｔ−ブチルピラゾリル）メチル］チタントリアイオダイド、
【００７７】
μ−オキソビス［イソプロピリデン（シクロペンタジエニル）（２−フェノキシ）チタンクロライド］、μ−オキソビス［イソプロピリデン（シクロペンタジエニル）（２−フェノキシ）チタンメトキシド］、μ−オキソビス［イソプロピリデン（シクロペンタジエニル）（３−ｔｅｒｔ−ブチル−５−メチル−２−フェノキシ）チタンクロライド］、μ−オキソビス［イソプロピリデン（シクロペンタジエニル）（３−ｔｅｒｔ−ブチル−５−メチル−２−フェノキシ）チタンメトキシド］、μ−オキソビス［イソプロピリデン（メチルシクロペンタジエニル）（２−フェノキシ）チタンクロライド］、μ−オキソビス［イソプロピリデン（メチルシクロペンタジエニル）（２−フェノキシ）チタンメトキシド］、μ−オキソビス［イソプロピリデン（メチルシクロペンタジエニル）（３−ｔｅｒｔ−ブチル−５−メチル−２−フェノキシ）チタンクロライド］、μ−オキソビス［イソプロピリデン（メチルシクロペンタジエニル）（３−ｔｅｒｔ−ブチル−５−メチル−２−フェノキシ）チタンメトキシド］、μ−オキソビス［イソプロピリデン（テトラメチルシクロペンタジエニル）（２−フェノキシ）チタンクロライド］、μ−オキソビス［イソプロピリデン（テトラメチルシクロペンタジエニル）（２−フェノキシ）チタンメトキシド］、μ−オキソビス［イソプロピリデン（テトラメチルシクロペンタジエニル）（３−ｔｅｒｔ−ブチル−５−メチル−２−フェノキシ）チタンクロライド］、μ−オキソビス［イソプロピリデン（テトラメチルシクロペンタジエニル）（３−ｔｅｒｔ−ブチル−５−メチル−２−フェノキシ）チタンメトキシド］、μ−オキソビス［ジメチルシリレン（シクロペンタジエニル）（２−フェノキシ）チタンクロライド］、μ−オキソビス［ジメチルシリレン（シクロペンタジエニル）（２−フェノキシ）チタンメトキシド］、μ−オキソビス［ジメチルシリレン（シクロペンタジエニル）（３−ｔｅｒｔ−ブチル−５−メチル−２−フェノキシ）チタンクロライド］、μ−オキソビス［ジメチルシリレン（シクロペンタジエニル）（３−ｔｅｒｔ−ブチル−５−メチル−２−フェノキシ）チタンメトキシド］、μ−オキソビス［ジメチルシリレン（メチルシクロペンタジエニル）（２−フェノキシ）チタンクロライド］、μ−オキソビス［ジメチルシリレン（メチルシクロペンタジエニル）（２−フェノキシ）チタンメトキシド］、μ−オキソビス［ジメチルシリレン（メチルシクロペンタジエニル）（３−ｔｅｒｔ−ブチル−５−メチル−２−フェノキシ）チタンクロライド］、μ−オキソビス［ジメチルシリレン（メチルシクロペンタジエニル）（３−ｔｅｒｔ−ブチル−５−メチル−２−フェノキシ）チタンメトキシド］、μ−オキソビス［ジメチルシリレン（テトラメチルシクロペンタジエニル）（２−フェノキシ）チタンクロライド］、μ−オキソビス［ジメチルシリレン（テトラメチルシクロペンタジエニル）（２−フェノキシ）チタンメトキシド］、μ−オキソビス［ジメチルシリレン（テトラメチルシクロペンタジエニル）（３−ｔｅｒｔ−ブチル−５−メチル−２−フェノキシ）チタンクロライド］、μ−オキソビス［ジメチルシリレン（テトラメチルシクロペンタジエニル）（３−ｔｅｒｔ−ブチル−５−メチル−２−フェノキシ）チタンメトキシド］、ジ−μ−オキソビス［イソプロピリデン（シクロペンタジエニル）（２−フェノキシ）チタン］、ジ−μ−オキソビス［イソプロピリデン（シクロペンタジエニル）（３−ｔｅｒｔ−ブチル−５−メチル−２−フェノキシ）チタン］、ジ−μ−オキソビス［イソプロピリデン（メチルシクロペンタジエニル）（２−フェノキシ）チタン］、ジ−μ−オキソビス［イソプロピリデン（メチルシクロペンタジエニル）（３−ｔｅｒｔ−ブチル−５−メチル−２−フェノキシ）チタン］、ジ−μ−オキソビス［イソプロピリデン（テトラメチルシクロペンタジエニル）（２−フェノキシ）チタン］、ジ−μ−オキソビス［イソプロピリデン（テトラメチルシクロペンタジエニル）（３−ｔｅｒｔ−ブチル−５−メチル−２−フェノキシ）チタン］、ジ−μ−オキソビス［ジメチルシリレン（シクロペンタジエニル）（２−フェノキシ）チタン］、ジ−μ−オキソビス［ジメチルシリレン（シクロペンタジエニル）（３−ｔｅｒｔ−ブチル−５−メチル−２−フェノキシ）チタン］、ジ−μ−オキソビス［ジメチルシリレン（メチルシクロペンタジエニル）（２−フェノキシ）チタン］、ジ−μ−オキソビス［ジメチルシリレン（メチルシクロペンタジエニル）（３−ｔｅｒｔ−ブチル−５−メチル−２−フェノキシ）チタン］、ジ−μ−オキソビス［ジメチルシリレン（テトラメチルシクロペンタジエニル）（２−フェノキシ）チタン］、および、ジ−μ−オキソビス［ジメチルシリレン（テトラメチルシクロペンタジエニル）（３−ｔｅｒｔ−ブチル−５−メチル−２−フェノキシ）チタン］を例示することができる。
【００７８】
また、式（４）で表される、Ｍ1がジルコニウム原子またはハフニウム原子である遷移金属化合物として、上記チタン化合物におけるチタン原子を、ジルコニウム原子またはハフニウム原子に置き換えた化合物を例示することができる。
【００７９】
式（４）で表される、Ｍ1がバナジウム原子である遷移金属化合物として、バナジウムアセチルアセトナート、バナジウムテトラクロライド、およびバナジウムオキシトリクロライドを例示することができる。
【００８０】
式（４）で表される、Ｍ1がサマリウム原子である遷移金属化合物として、ビス（ペンタメチルシクロペンタジエニル）サマリウムメチルテトラヒドロフランを例示することができる。
【００８１】
式（４）で表される、Ｍ1がイッテルビウム原子である遷移金属化合物として、ビス（ペンタメチルシクロペンタジエニル）イッテルビウムメチルテトラヒドロフランを例示することができる。
【００８２】
式（４）で表される、Ｍ1がパラジウム原子である遷移金属化合物として、２，２’−メチレンビス［（４Ｒ）−４−フェニル−５，５’−ジメチルオキサゾリン］パラジウムジクロライド、２，２’−メチレンビス［（４Ｒ）−４−フェニル−５，５’−ジメチルオキサゾリン］パラジウムジブロマイド、２，２’−メチレンビス［（４Ｒ）−４−フェニル−５，５’−ジエチルオキサゾリン］パラジウムジクロライド、２，２’−メチレンビス［（４Ｒ）−４−フェニル−５，５’−ジエチルオキサゾリン］パラジウムジブロマイド、２，２’−メチレンビス［（４Ｒ）−４−フェニル−５，５’−ジ−ｎ−プロピルオキサゾリン］パラジウムジクロライド、２，２’−メチレンビス［（４Ｒ）−４−フェニル−５，５’−ジ−ｎ−プロピルオキサゾリン］パラジウムジブロマイド、２，２’−メチレンビス［（４Ｒ）−４−フェニル−５，５’−ジイソプロピルオキサゾリン］パラジウムジクロライド、２，２’−メチレンビス［（４Ｒ）−４−フェニル−５，５’−ジイソプロピルオキサゾリン］パラジウムジブロマイド、２，２’−メチレンビス［（４Ｒ）−４−フェニル−５，５’−ジシクロヘキシルオキサゾリン］パラジウムジクロライド、２，２’−メチレンビス［（４Ｒ）−４−フェニル−５，５’−ジシクロヘキシルオキサゾリン］パラジウムジブロマイド、２，２’−メチレンビス［（４Ｒ）−４−フェニル−５，５’−ジメトキシオキサゾリン］パラジウムジクロライド、２，２’−メチレンビス［（４Ｒ）−４−フェニル−５，５’−ジメトキシオキサゾリン］パラジウムジブロマイド、２，２’−メチレンビス［（４Ｒ）−４−フェニル−５，５’−ジエトキシオキサゾリン］パラジウムジクロライド、２，２’−メチレンビス［（４Ｒ）−４−フェニル−５，５’−ジエトキシオキサゾリン］パラジウムジブロマイド、２，２’−メチレンビス［（４Ｒ）−４−フェニル−５，５’−ジフェニルオキサゾリン］パラジウムジクロライド、２，２’−メチレンビス［（４Ｒ）−４−フェニル−５，５’−ジフェニルオキサゾリン］パラジウムジブロマイド、
【００８３】
メチレンビス［（４Ｒ）−４−メチル−５，５’−ジ−（２−メチルフェニル）オキサゾリン］パラジウムジブロマイド、メチレンビス［（４Ｒ）−４−メチル−５，５’−ジ−（３−メチルフェニル）オキサゾリン］パラジウムジブロマイド、メチレンビス［（４Ｒ）−４−メチル−５，５’−ジ−（４−メチルフェニル）オキサゾリン］パラジウムジブロマイド、メチレンビス［（４Ｒ）−４−メチル−５，５’−ジ−（２−メトキシフェニル）オキサゾリン］パラジウムジブロマイド、メチレンビス［（４Ｒ）−４−メチル−５，５’−ジ−（３−メトキシフェニル）オキサゾリン］パラジウムジブロマイド、メチレンビス［（４Ｒ）−４−メチル−５，５’−ジ−（４−メトキシフェニル）オキサゾリン］パラジウムジブロマイド、メチレンビス［スピロ｛（４Ｒ）−４−メチルオキサゾリン−５，１’−シクロブタン｝］パラジウムジブロマイド、メチレンビス［スピロ｛（４Ｒ）−４−メチルオキサゾリン−５，１’−シクロペンタン｝］パラジウムジブロマイド、メチレンビス［スピロ｛（４Ｒ）−４−メチルオキサゾリン−５，１’−シクロヘキサン｝］パラジウムジブロマイド、メチレンビス［スピロ｛（４Ｒ）−４−メチルオキサゾリン−５，１’−シクロヘプタン｝］パラジウムジブロマイド、
【００８４】
２，２’−メチレンビス［（４Ｒ）−４−イソプロピル−５，５’−ジメチルオキサゾリン］パラジウムジブロマイド、２，２’−メチレンビス［（４Ｒ）−４−イソプロピル−５，５’−ジエチルオキサゾリン］パラジウムジブロマイド、２，２’−メチレンビス［（４Ｒ）−４−イソプロピル−５，５’−ジ−ｎ−プロピルオキサゾリン］パラジウムジブロマイド、メチレンビス［（４Ｒ）−４−イソプロピル−５，５’−ジイソプロピルオキサゾリン］パラジウムジブロマイド、２，２’−メチレンビス［（４Ｒ）−４−イソプロピル−５，５’−ジシクロヘキシルオキサゾリン］パラジウムジブロマイド、２，２’−メチレンビス［（４Ｒ）−４−イソプロピル−５，５’−ジフェニルオキサゾリン］パラジウムジブロマイド、２，２’−メチレンビス［（４Ｒ）−４−イソプロピル−５，５’−ジ−（２−メチルフェニル）オキサゾリン］パラジウムジブロマイド、２，２’−メチレンビス［（４Ｒ）−４−イソプロピル−５，５’−ジ−（３−メチルフェニル）オキサゾリン］パラジウムジブロマイド、２，２’−メチレンビス［（４Ｒ）−４−イソプロピル−５，５’−ジ−（４−メチルフェニル）オキサゾリン］パラジウムジブロマイド、２，２’−メチレンビス［（４Ｒ）−４−イソプロピル−５，５’−ジ−（２−メトキシフェニル）オキサゾリン］パラジウムジブロマイド、２，２’−メチレンビス［（４Ｒ）−４−イソプロピル−５，５’−ジ−（３−メトキシフェニル）オキサゾリン］パラジウムジブロマイド、２，２’−メチレンビス［（４Ｒ）−４−イソプロピル−５，５’−ジ−（４−メトキシフェニル）オキサゾリン］パラジウムジブロマイド、２，２’−メチレンビス［スピロ｛（４Ｒ）−４−イソプロピルオキサゾリン−５，１’−シクロブタン｝］パラジウムジブロマイド、２，２’−メチレンビス［スピロ｛（４Ｒ）−４−イソプロピルオキサゾリン−５，１’−シクロペンタン｝］パラジウムジブロマイド、２，２’−メチレンビス［スピロ｛（４Ｒ）−４−イソプロピルオキサゾリン−５，１’−シクロヘキサン｝］パラジウムジブロマイド、２，２’−メチレンビス［スピロ｛（４Ｒ）−４−イソプロピルオキサゾリン−５，１’−シクロヘプタン｝］パラジウムジブロマイド、２，２’−メチレンビス［（４Ｒ）−４−イソブチル−５，５’−ジメチルオキサゾリン］パラジウムジブロマイド、２，２’−メチレンビス［（４Ｒ）−４−イソブチル−５，５’−ジエチルオキサゾリン］パラジウムジブロマイド、２，２’−メチレンビス［（４Ｒ）−４−イソブチル−５，５’−ジ−ｎ−プロピルオキサゾリン］パラジウムジブロマイド、２，２’−メチレンビス［（４Ｒ）−４−イソブチル−５，５’−ジ−イソプロピルオキサゾリン］パラジウムジブロマイド、２，２’−メチレンビス［（４Ｒ）−４−イソブチル−５，５’−ジシクロヘキシルオキサゾリン］パラジウムジブロマイド、２，２’−メチレンビス［（４Ｒ）−４−イソブチル−５，５’−ジフェニルオキサゾリン］パラジウムジブロマイド、２，２’−メチレンビス［（４Ｒ）−４−イソブチル−５，５’−ジ−（２−メチルフェニル）オキサゾリン］パラジウムジブロマイド、２，２’−メチレンビス［（４Ｒ）−４−イソブチル−５，５’−ジ−（３−メチルフェニル）オキサゾリン］パラジウムジブロマイド、２，２’−メチレンビス［（４Ｒ）−４−イソブチル−５，５’−ジ−（４−メチルフェニル）オキサゾリン］パラジウムジブロマイド、２，２’−メチレンビス［（４Ｒ）−４−イソブチル−５，５’−ジ−（２−メトキシフェニル）オキサゾリン］パラジウムジブロマイド、２，２’−メチレンビス［（４Ｒ）−４−イソブチル−５，５’−ジ−（３−メトキシフェニル）オキサゾリン］パラジウムジブロマイド、２，２’−メチレンビス［（４Ｒ）−４−イソブチル−５，５’−ジ−（４−メトキシフェニル）オキサゾリン］パラジウムジブロマイド、２，２’−メチレンビス［スピロ｛（４Ｒ）−４−イソブチルオキサゾリン−５，１’−シクロブタン｝］パラジウムジブロマイド、２，２’−メチレンビス［スピロ｛（４Ｒ）−４−イソブチルオキサゾリン−５，１’−シクロペンタン｝］パラジウムジブロマイド、２，２’−メチレンビス［スピロ｛（４Ｒ）−４−イソブチルオキサゾリン−５，１’−シクロヘキサン｝］パラジウムジブロマイド、２，２’−メチレンビス［スピロ｛（４Ｒ）−４−イソブチルオキサゾリン−５，１’−シクロヘプタン｝］パラジウムジブロマイド、２，２’−メチレンビス［（４Ｒ）−４−ｔｅｒｔ−ブチル−５，５’−ジメチルオキサゾリン］パラジウムジブロマイド、２，２’−メチレンビス［（４Ｒ）−４−ｔｅｒｔ−ブチル−５，５’−ジエチルオキサゾリン］パラジウムジブロマイド、２，２’−メチレンビス［（４Ｒ）−４−ｔｅｒｔ−ブチル−５，５’−ジ−ｎ−プロピルオキサゾリン］  パラジウムジブロマイド、２，２’−メチレンビス［（４Ｒ）−４−ｔｅｒｔ−ブチル−５，５’−ジ−イソプロピルオキサゾリン］パラジウムジブロマイド、２，２’−メチレンビス［（４Ｒ）−４−ｔｅｒｔ−ブチル−５，５’−ジフェニルオキサゾリン］  パラジウムジブロマイド、２，２’−メチレンビス［（４Ｒ）−４−ｔｅｒｔ−ブチル−５，５’−ジシクロヘキシルオキサゾリン］パラジウムジブロマイド、２，２’−メチレンビス［（４Ｒ）−４−ｔｅｒｔ−ブチル−５，５’−ジ−（２−メチルフェニル）オキサゾリン］パラジウムジブロマイド、２，２’−メチレンビス［（４Ｒ）−４−ｔｅｒｔ−ブチル−５，５’−ジ−（３−メチルフェニル）オキサゾリン］パラジウムジブロマイド、２，２’−メチレンビス［（４Ｒ）−４−ｔｅｒｔ−ブチル−５，５’−ジ−（４−メチルフェニル）オキサゾリン］パラジウムジブロマイド、２，２’−メチレンビス［（４Ｒ）−４−ｔｅｒｔ−ブチル−５，５’−ジ−（２−メトキシフェニル）オキサゾリン］パラジウムジブロマイド、２，２’−メチレンビス［（４Ｒ）−４−ｔｅｒｔ−ブチル−５，５’−ジ−（３−メトキシフェニル）オキサゾリン］パラジウムジブロマイド、２，２’−メチレンビス［（４Ｒ）−４−ｔｅｒｔ−ブチル−５，５’−ジ−（４−メトキシフェニル）オキサゾリン］パラジウムジブロマイド、
【００８５】
２，２’−メチレンビス［スピロ｛（４Ｒ）−４−ｔｅｒｔ−ブチルオキサゾリン−５，１’−シクロブタン｝］パラジウムジブロマイド、２，２’−メチレンビス［スピロ｛（４Ｒ）−４−ｔｅｒｔ−ブチルオキサゾリン−５，１’−シクロペンタン｝］パラジウムジブロマイド、２，２’−メチレンビス［スピロ｛（４Ｒ）−４−ｔｅｒｔ−ブチルオキサゾリン−５，１’−シクロヘキサン｝］パラジウムジブロマイド、２，２’−メチレンビス［スピロ｛（４Ｒ）−４−ｔｅｒｔ−ブチルオキサゾリン−５，１’−シクロヘプタン｝］パラジウムジブロマイド、
【００８６】
２，２’−メチレンビス［（４Ｒ）−４−フェニル−５，５’−ジメチルオキサゾリン］パラジウムジブロマイド、２，２’−メチレンビス［（４Ｒ）−４−フェニル−５，５’−ジエチルオキサゾリン］パラジウムジブロマイド、２，２’−メチレンビス［（４Ｒ）−４−フェニル−５，５’−ジ−ｎ−プロピルオキサゾリン］パラジウムジブロマイド、２，２’−メチレンビス［（４Ｒ）−４−フェニル−５，５’−ジ−イソプロピルオキサゾリン］パラジウムジブロマイド、２，２’−メチレンビス［（４Ｒ）−４−フェニル−５，５’−ジシクロヘキシルオキサゾリン］パラジウムジブロマイド、２，２’−メチレンビス［（４Ｒ）−４−フェニル−５，５’−ジフェニルオキサゾリン］パラジウムジブロマイド、２，２’−メチレンビス［（４Ｒ）−４−フェニル−５，５’−ジ−（２−メチルフェニル）オキサゾリン］パラジウムジブロマイド、２，２’−メチレンビス［（４Ｒ）−４−フェニル−５，５’−ジ−（３−メチルフェニ）オキサゾリン］パラジウムジブロマイド、２，２’−メチレンビス［（４Ｒ）−４−フェニル−５，５’−ジ−（４−メチルフェニル）オキサゾリン］パラジウムジブロマイド、２，２’−メチレンビス［（４Ｒ）−４−フェニル−５，５’−ジ−（２−メトキシフェニル）オキサゾリン］パラジウムジブロマイド、２，２’−メチレンビス［（４Ｒ）−４−フェニル−５，５’−ジ−（３−メトキシフェニル）オキサゾリン］パラジウムジブロマイド、２，２’−メチレンビス［（４Ｒ）−４−フェニル−５，５’−ジ−（４−メトキシフェニル）オキサゾリン］パラジウムジブロマイド、
【００８７】
２，２’−メチレンビス［スピロ｛（４Ｒ）−４−フェニルオキサゾリン−５，１’−シクロブタン｝］パラジウムジブロマイド、２，２’−メチレンビス［スピロ｛（４Ｒ）−４−フェニルオキサゾリン−５，１’−シクロペンタン｝］パラジウムジブロマイド、２，２’−メチレンビス［スピロ｛（４Ｒ）−４−フェニルオキサゾリン−５，１’−シクロヘキサン｝］パラジウムジブロマイド、２，２’−メチレンビス［スピロ｛（４Ｒ）−４−フェニルオキサゾリン−５，１’−シクロヘプタン｝］パラジウムジブロマイド、
【００８８】
２，２’−メチレンビス［（４Ｒ）−４−ベンジル−５，５’−ジメチルオキサゾリン］パラジウムジブロマイド、２，２’−メチレンビス［（４Ｒ）−４−ベンジル−５，５’−ジエチルオキサゾリン］パラジウムジブロマイド、２，２’−メチレンビス［（４Ｒ）−４−ベンジル−５，５’−ジ−ｎ−プロピルオキサゾリン］パラジウムジブロマイド、２，２’−メチレンビス［（４Ｒ）−４−ベンジル−５，５’−ジ−イソプロピルオキサゾリン］パラジウムジブロマイド、２，２’−メチレンビス［（４Ｒ）−４−ベンジル−５，５’−ジシクロヘキシルオキサゾリン］パラジウムジブロマイド、２，２’−メチレンビス［（４Ｒ）−４−ベンジル−５，５’−ジフェニルオキサゾリン］パラジウムジブロマイド、２，２’−メチレンビス［（４Ｒ）−４−ベンジル−５，５’−ジ−（２−メチルフェニル）オキサゾリン］パラジウムジブロマイド、２，２’−メチレンビス［（４Ｒ）−４−ベンジル−５，５’−ジ−（３−メチルフェニル）オキサゾリン］パラジウムジブロマイド、２，２’−メチレンビス［（４Ｒ）−４−ベンジル−５，５’−ジ−（４−メチルフェニル）オキサゾリン］パラジウムジブロマイド、２，２’−メチレンビス［（４Ｒ）−４−ベンジル−５，５’−ジ−（２−メトキシフェニル）オキサゾリン］パラジウムジブロマイド、２，２’−メチレンビス［（４Ｒ）−４−ベンジル−５，５’−ジ−（３−メトキシフェニル）オキサゾリン］パラジウムジブロマイド、２，２’−メチレンビス［（４Ｒ）−４−ベンジル−５，５’−ジ−（４−メトキシフェニル）オキサゾリン］パラジウムジブロマイド、
【００８９】
２，２’−メチレンビス［スピロ｛（４Ｒ）−４−ベンジルオキサゾリン−５，１’−シクロブタン｝］パラジウムジブロマイド、２，２’−メチレンビス［スピロ｛（４Ｒ）−４−ベンジルオキサゾリン−５，１’−シクロペンタン｝］パラジウムジブロマイド、２，２’−メチレンビス［スピロ｛（４Ｒ）−４−ベンジルオキサゾリン−５，１’−シクロヘキサン｝］パラジウムジブロマイド、および、２，２’−メチレンビス［スピロ｛（４Ｒ）−４−ベンジルオキサゾリン−５，１’−シクロヘプタン｝］パラジウムジブロマイド、ならびに、上記各化合物における（４Ｒ）が（４Ｓ）に相当する化合物を例示することができる。また、メソ型異性体として、ビスオキサゾリン類の光学活性体として前記した各化合物における（４Ｒ）が、一つのオキサゾリン骨格が（４Ｒ）、他方のオキサゾリン骨格が（４Ｓ）に相当する化合物を例示することができる。
【００９０】
式（４）で表される、Ｍ1がパラジウム原子である遷移金属化合物として、更に、［ヒドロトリス（３，５−ジメチルピラゾリル）ボレート］パラジウムクロライド、［ヒドロトリス（３，５−ジメチルピラゾリル）ボレート］パラジウムブロマイド、［ヒドロトリス（３，５−ジメチルピラゾリル）ボレート］パラジウムアイオダイド、［ヒドロトリス（３，５−ジメチルピラゾリル）ボレート］パラジウムメチル、［ヒドロトリス（３，５−ジメチルピラゾリル）ボレート］パラジウムエチル、［ヒドロトリス（３，５−ジメチルピラゾリル）ボレート］パラジウムアリル、［ヒドロトリス（３，５−ジメチルピラゾリル）ボレート］パラジウムメタリル、［ヒドロトリス（３，５−ジエチルピラゾリル）ボレート］パラジウムクロライド、［ヒドロトリス（３，５−ジエチルピラゾリル）ボレート］パラジウムブロマイド、［ヒドロトリス（３，５−ジエチルピラゾリル）ボレート］パラジウムアイオダイド、［ヒドロトリス（３，５−ジエチルピラゾリル）ボレート］パラジウムメチル、［ヒドロトリス（３，５−ジエチルピラゾリル）ボレート］パラジウムエチル、［ヒドロトリス（３，５−ジエチルピラゾリル）ボレート］パラジウムアリル、［ヒドロトリス（３，５−ジエチルピラゾリル）ボレート］パラジウムメタリル、［ヒドロトリス（３，５−ジ−ｔｅｒｔ−ブチルピラゾリル）ボレート］パラジウムクロライド、［ヒドロトリス（３，５−ジ−ｔｅｒｔ−ブチルピラゾリル）ボレート］パラジウムブロマイド、［ヒドロトリス（３，５−ジ−ｔｅｒｔ−ブチルピラゾリル）ボレート］パラジウムアイオダイド、［ヒドロトリス（３，５−ジ−ｔｅｒｔ−ブチルピラゾリル）ボレート］パラジウムメチル、［ヒドロトリス（３，５−ジ−ｔｅｒｔ−ブチルピラゾリル）ボレート］パラジウムエチル、［ヒドロトリス（３，５−ジ−ｔｅｒｔ−ブチルピラゾリル）ボレート］パラジウムアリル、［ヒドロトリス（３，５−ジ−ｔｅｒｔ−ブチルピラゾリル）ボレート］パラジウムメタリル、
【００９１】
クロロ（メチル）［Ｎ，Ｎ’−（エタン−１，２−ジイリデン）ビス（アニリン−κＮ）］パラジウム、クロロ（メチル）［Ｎ，Ｎ’−（エタン−１，２−ジイリデン）ビス（２−メチルアニリン−κＮ）］パラジウム、クロロ（メチル）［Ｎ，Ｎ’−（エタン−１，２−ジイリデン）ビス（２−エチルアニリン−κＮ）］パラジウム、クロロ（メチル）［Ｎ，Ｎ’−（エタン−１，２−ジイリデン）ビス（２−ｎ−プロピルアニリン−κＮ）］パラジウム、クロロ（メチル）［Ｎ，Ｎ’−（エタン−１，２−ジイリデン）ビス（２−イソプロピルアニリン−κＮ）］パラジウム、クロロ（メチル）［Ｎ，Ｎ’−（エタン−１，２−ジイリデン）ビス（２−ｎ−ブチルアニリン−κＮ）］パラジウム、クロロ（メチル）［Ｎ，Ｎ’−（エタン−１，２−ジイリデン）ビス（２−イソブチルアニリン−κＮ）］パラジウム、クロロ（メチル）［Ｎ，Ｎ’−（エタン−１，２−ジイリデン）ビス（２−ｎ−ヘキシルアニリン−κＮ）］パラジウム、クロロ（メチル）［Ｎ，Ｎ’−（エタン−１，２−ジイリデン）ビス（４−メチルアニリン−κＮ）］パラジウム、クロロ（メチル）［Ｎ，Ｎ’−（エタン−１，２−ジイリデン）ビス（２，６−ジメチルアニリン−κＮ）］パラジウム、クロロ（メチル）［Ｎ，Ｎ’−（エタン−１，２−ジイリデン）ビス（２，６−ジエチルアニリン−κＮ）］パラジウム、クロロ（メチル）［Ｎ，Ｎ’−（エタン−１，２−ジイリデン）ビス（２，６−ジ−ｎ−プロピルアニリン−κＮ）］パラジウム、クロロ（メチル）［Ｎ，Ｎ’−（エタン−１，２−ジイリデン）ビス（２，６−ジイソプロピルアニリン−κＮ）］パラジウム、クロロ（メチル）［Ｎ，Ｎ’−（エタン−１，２−ジイリデン）ビス（２，６−ジ−ｎ−ブチルアニリン−κＮ）］パラジウム、クロロ（メチル）［Ｎ，Ｎ’−（エタン−１，２−ジイリデン）ビス（２，６−ジイソブチルアニリン−κＮ）］パラジウム、クロロ（メチル）［Ｎ，Ｎ’−（エタン−１，２−ジイリデン）ビス（２，６−ジ−ｎ−ヘキシルアニリン−κＮ）］パラジウム、クロロ（メチル）［Ｎ，Ｎ’−（エタン−１，２−ジイリデン）ビス（２−メチル−６−エチルアニリン−κＮ）］パラジウム、クロロ（メチル）［Ｎ，Ｎ’−（エタン−１，２−ジイリデン）ビス（２−メチル−６−ｎ−プロピルアニリン−κＮ）］パラジウム、クロロ（メチル）［Ｎ，Ｎ’−（エタン−１，２−ジイリデン）ビス（２−メチル−６−イソプロピルアニリン−κＮ）］パラジウム、クロロ（メチル）［Ｎ，Ｎ’−（エタン−１，２−ジイリデン）ビス（２−メチル−６−ブチルアニリン−κＮ）］パラジウム、クロロ（メチル）［Ｎ，Ｎ’−（エタン−１，２−ジイリデン）ビス（２−エチル−６−ｎ−プロピルアニリン−κＮ）］パラジウム、クロロ（メチル）［Ｎ，Ｎ’−（エタン−１，２−ジイリデン）ビス（２−エチル−６−イソプロピルアニリン−κＮ）］パラジウム、クロロ（メチル）［Ｎ，Ｎ’−（エタン−１，２−ジイリデン）ビス（２−エチル−６−ｎ−ブチルアニリン−κＮ）］パラジウム、クロロ（メチル）［Ｎ，Ｎ’−（エタン−１，２−ジイリデン）ビス（２−ｎ−プロピル−６−イソプロピルアニリン−κＮ）］パラジウム、クロロ（メチル）［Ｎ，Ｎ’−（エタン−１，２−ジイリデン）ビス（２−ｎ−プロピル−６−ｎ−ブチルアニリン−κＮ）］パラジウム、クロロ（メチル）［Ｎ，Ｎ’−（エタン−１，２−ジイリデン）ビス（２−イソプロピル−６−ｎ−ブチルアニリン−κＮ）］パラジウム、クロロ（メチル）［Ｎ，Ｎ’−（エタン−１，２−ジイリデン）ビス｛２，４−ジメチル−６−（２−メチルフェニル）アニリン−κＮ｝］パラジウム、クロロ（メチル）［Ｎ，Ｎ’−（エタン−１，２−ジイリデン）ビス｛２，４−ジメチル−６−（２−エチルフェニル）アニリン−κＮ｝］パラジウム、クロロ（メチル）［Ｎ，Ｎ’−（エタン−１，２−ジイリデン）ビス｛２，４−ジメチル−６−（２−ｎ−プロピルフェニル）アニリン−κＮ｝］パラジウム、クロロ（メチル）［Ｎ，Ｎ’−（エタン−１，２−ジイリデン）ビス｛２，４−ジメチル−６−（２−イソプロピルフェニル）アニリン−κＮ｝］パラジウム、クロロ（メチル）［Ｎ，Ｎ’−（エタン−１，２−ジイリデン）ビス｛２，４−ジメチル−６−（２，６−ジメチルフェニル）アニリン−κＮ｝］パラジウム、クロロ（メチル）［Ｎ，Ｎ’−（エタン−１，２−ジイリデン）ビス｛２，４−ジメチル−６−（２，６−ジエチルフェニル）アニリン−κＮ｝］パラジウム、クロロ（メチル）［Ｎ，Ｎ’−（エタン−１，２−ジイリデン）ビス｛２，４−ジメチル−６−（２，６−ジ−ｎ−プロピルフェニル）アニリン−κＮ｝］パラジウム、クロロ（メチル）［Ｎ，Ｎ’−（エタン−１，２−ジイリデン）ビス｛２，４−ジメチル−６−（２，６−ジイソプロピルフェニル）アニリン−κＮ｝］パラジウム、クロロ（メチル）［Ｎ，Ｎ’−（エタン−１，２−ジイリデン）ビス｛２，４−ジメチル−６−（２−メチル−６−エチルフェニル）アニリン−κＮ｝］パラジウム、クロロ（メチル）［Ｎ，Ｎ’−（エタン−１，２−ジイリデン）ビス｛２，４−ジメチル−６−（２−メチル−６−ｎ−プロピルフェニル）アニリン−κＮ｝］パラジウム、クロロ（メチル）［Ｎ，Ｎ’−（エタン−１，２−ジイリデン）ビス｛２，４−ジメチル−６−（２−メチル−６−イソプロピルフェニル）アニリン−κＮ｝］パラジウム、クロロ（メチル）［Ｎ，Ｎ’−（エタン−１，２−ジイリデン）ビス｛２，４−ジメチル−６−（２−エチル−６−ｎ−プロピルフェニル）アニリン−κＮ｝］パラジウム、クロロ（メチル）［Ｎ，Ｎ’−（エタン−１，２−ジイリデン）ビス｛２，４−ジメチル−６−（２−エチル−６−イソプロピルフェニル）アニリン−κＮ｝］パラジウム、クロロ（メチル）［Ｎ，Ｎ’−（エタン−１，２−ジイリデン）ビス｛２，４−ジメチル−６−（１−ナフチル）アニリン−κＮ｝］パラジウム、
【００９２】
クロロ（メチル）［Ｎ，Ｎ’−（ブタン−２，３−ジイリデン）ビス（アニリン−κＮ）］パラジウム、クロロ（メチル）［Ｎ，Ｎ’−（ブタン−２，３−ジイリデン）ビス（２−メチルアニリン−κＮ）］パラジウム、クロロ（メチル）［Ｎ，Ｎ’−（ブタン−２，３−ジイリデン）ビス（２−エチルアニリン−κＮ）］パラジウム、クロロ（メチル）［Ｎ，Ｎ’−（ブタン−２，３−ジイリデン）ビス（２−ｎ−プロピルアニリン−κＮ）］パラジウム、クロロ（メチル）［Ｎ，Ｎ’−（ブタン−２，３−ジイリデン）ビス（２−イソプロピルアニリン−κＮ）］パラジウム、クロロ（メチル）［Ｎ，Ｎ’−（ブタン−２，３−ジイリデン）ビス（２−ｎ−ブチルアニリン−κＮ）］パラジウム、クロロ（メチル）［Ｎ，Ｎ’−（ブタン−２，３−ジイリデン）ビス（２−イソブチルアニリン−κＮ）］パラジウム、クロロ（メチル）［Ｎ，Ｎ’−（ブタン−２，３−ジイリデン）ビス（２−ｎ−ヘキシルアニリン−κＮ）］パラジウム、クロロ（メチル）［Ｎ，Ｎ’−（ブタン−２，３−ジイリデン）ビス（４−メチルアニリン−κＮ）］パラジウム、クロロ（メチル）［Ｎ，Ｎ’−（ブタン−２，３−ジイリデン）ビス（２，６−ジメチルアニリン−κＮ）］パラジウム、クロロ（メチル）［Ｎ，Ｎ’−（ブタン−２，３−ジイリデン）ビス（２，６−ジエチルアニリン−κＮ）］パラジウム、クロロ（メチル）［Ｎ，Ｎ’−（ブタン−２，３−ジイリデン）ビス（２，６−ジ−ｎ−プロピルアニリン−κＮ）］パラジウム、クロロ（メチル）［Ｎ，Ｎ’−（ブタン−２，３−ジイリデン）ビス（２，６−ジイソプロピルアニリン−κＮ）］パラジウム、クロロ（メチル）［Ｎ，Ｎ’−（ブタン−２，３−ジイリデン）ビス（２，６−ジ−ｎ−ブチルアニリン−κＮ）］パラジウム、クロロ（メチル）［Ｎ，Ｎ’−（ブタン−２，３−ジイリデン）ビス（２，６−ジイソブチルアニリン−κＮ）］パラジウム、クロロ（メチル）［Ｎ，Ｎ’−（ブタン−２，３−ジイリデン）ビス（２，６−ジ−ｎ−ヘキシルアニリン−κＮ）］パラジウム、クロロ（メチル）［Ｎ，Ｎ’−（ブタン−２，３−ジイリデン）ビス（２−メチル−６−エチルアニリン−κＮ）］パラジウム、クロロ（メチル）［Ｎ，Ｎ’−（ブタン−２，３−ジイリデン）ビス（２−メチル−６−ｎ−プロピルアニリン−κＮ）］パラジウム、クロロ（メチル）［Ｎ，Ｎ’−（ブタン−２，３−ジイリデン）ビス（２−メチル−６−イソプロピルアニリン−κＮ）］パラジウム、クロロ（メチル）［Ｎ，Ｎ’−（ブタン−２，３−ジイリデン）ビス（２−メチル−６−ｎ−ブチルアニリン−κＮ）］パラジウム、クロロ（メチル）［Ｎ，Ｎ’−（ブタン−２，３−ジイリデン）ビス（２−エチル−６−ｎ−プロピルアニリン−κＮ）］パラジウム、クロロ（メチル）［Ｎ，Ｎ’−（ブタン−２，３−ジイリデン）ビス（２−エチル−６−イソプロピルアニリン−κＮ）］パラジウム、クロロ（メチル）［Ｎ，Ｎ’−（ブタン−２，３−ジイリデン）ビス（２−エチル−６−ｎ−ブチルアニリン−κＮ）］パラジウム、クロロ（メチル）［Ｎ，Ｎ’−（ブタン−２，３−ジイリデン）ビス（２−ｎ−プロピル−６−イソプロピルアニリン−κＮ）］パラジウム、クロロ（メチル）［Ｎ，Ｎ’−（ブタン−２，３−ジイリデン）ビス（２−ｎ−プロピル−６−ｎ−ブチルアニリン−κＮ）］パラジウム、クロロ（メチル）［Ｎ，Ｎ’−（ブタン−２，３−ジイリデン）ビス（２−イソプロピル−６−ｎ−ブチルアニリン−κＮ）］パラジウム、クロロ（メチル）［Ｎ，Ｎ’−（ブタン−２，３−ジイリデン）ビス（２，４，６−トリメチルアニリン−κＮ）］パラジウム、クロロ（メチル）［Ｎ，Ｎ’−（ブタン−２，３−ジイリデン）ビス｛２，４−ジメチル−６−（２−メチルフェニル）アニリン−κＮ｝］パラジウム、クロロ（メチル）［Ｎ，Ｎ’−（ブタン−２，３−ジイリデン）ビス｛２，４−ジメチル−６−（２−エチルフェニル）アニリン−κＮ｝］パラジウム、クロロ（メチル）［Ｎ，Ｎ’−（ブタン−２，３−ジイリデン）ビス｛２，４−ジメチル−６−（２−ｎ−プロピルフェニル）アニリン−κＮ｝］パラジウム、クロロ（メチル）［Ｎ，Ｎ’−（ブタン−２，３−ジイリデン）ビス｛２，４−ジメチル−６−（２−イソプロピルフェニル）アニリン−κＮ｝］パラジウム、クロロ（メチル）［Ｎ，Ｎ’−（ブタン−２，３−ジイリデン）ビス｛２，４−ジメチル−６−（２，６−ジメチルフェニル）アニリン−κＮ｝］パラジウム、クロロ（メチル）［Ｎ，Ｎ’−（ブタン−２，３−ジイリデン）ビス｛２，４−ジメチル−６−（２，６−ジエチルフェニル）アニリン−κＮ｝］パラジウム、クロロ（メチル）［Ｎ，Ｎ’−（ブタン−２，３−ジイリデン）ビス｛２，４−ジメチル−６−（２，６−ジ−ｎ−プロピルフェニル）アニリン−κＮ｝］パラジウム、クロロ（メチル）［Ｎ，Ｎ’−（ブタン−２，３−ジイリデン）ビス｛２，４−ジメチル−６−（２，６−ジイソプロピルフェニル）アニリン−κＮ｝］パラジウム、クロロ（メチル）［Ｎ，Ｎ’−（ブタン−２，３−ジイリデン）ビス｛２，４−ジメチル−６−（２−メチル−６−エチルフェニル）アニリン−κＮ｝］パラジウム、クロロ（メチル）［Ｎ，Ｎ’−（ブタン−２，３−ジイリデン）ビス｛２，４−ジメチル−６−（２−メチル−６−ｎ−プロピルフェニル）アニリン−κＮ｝］パラジウム、クロロ（メチル）［Ｎ，Ｎ’−（ブタン−２，３−ジイリデン）ビス｛２，４−ジメチル−６−（２−メチル−６−イソプロピルフェニル）アニリン−κＮ｝］パラジウム、クロロ（メチル）［Ｎ，Ｎ’−（ブタン−２，３−ジイリデン）ビス｛２，４−ジメチル−６−（２−エチル−６−ｎ−プロピルフェニル）アニリン−κＮ｝］パラジウム、クロロ（メチル）［Ｎ，Ｎ’−（ブタン−２，３−ジイリデン）ビス｛２，４−ジメチル−６−（２−エチル−６−イソプロピルフェニル）アニリン−κＮ｝］パラジウム、クロロ（メチル）［Ｎ，Ｎ’−（ブタン−２，３−ジイリデン）ビス｛２，４−ジメチル−６−（１−ナフチル）アニリン−κＮ｝］パラジウム、
【００９３】
クロロ（メチル）［Ｎ，Ｎ’−（１，２−ジヒドロアセナフチレン−１，２−ジイリデン）ビスアニリン−κＮ］パラジウム、クロロ（メチル）［Ｎ，Ｎ’−（１，２−ジヒドロアセナフチレン−１，２−ジイリデン）ビス（２−メチルアニリン−κＮ）］パラジウム、クロロ（メチル）［Ｎ，Ｎ’−（１，２−ジヒドロアセナフチレン−１，２−ジイリデン）ビス（２−エチルアニリン−κＮ）］パラジウム、クロロ（メチル）［Ｎ，Ｎ’−（１，２−ジヒドロアセナフチレン−１，２−ジイリデン）ビス（２−ｎ−プロピルアニリン−κＮ）］パラジウム、クロロ（メチル）［Ｎ，Ｎ’−（１，２−ジヒドロアセナフチレン−１，２−ジイリデン）ビス（２−イソプロピルアニリン−κＮ）］パラジウム、クロロ（メチル）［Ｎ，Ｎ’−（１，２−ジヒドロアセナフチレン−１，２−ジイリデン）ビス（４−メチルアニリン−κＮ）］パラジウム、クロロ（メチル）［Ｎ，Ｎ’−（１，２−ジヒドロアセナフチレン−１，２−ジイリデン）ビス（２−ｎ−ブチルアニリン−κＮ）］パラジウム、クロロ（メチル）［Ｎ，Ｎ’−（１，２−ジヒドロアセナフチレン−１，２−ジイリデン）ビス（２−イソブチルアニリン−κＮ）］パラジウム、クロロ（メチル）［Ｎ，Ｎ’−（１，２−ジヒドロアセナフチレン−１，２−ジイリデン）ビス（２−ｎ−ヘキシルアニリン−κＮ）］パラジウム、クロロ（メチル）［Ｎ，Ｎ’−（１，２−ジヒドロアセナフチレン−１，２−ジイリデン）ビス（２，６−ジメチルアニリン−κＮ）］パラジウム、クロロ（メチル）［Ｎ，Ｎ’−（１，２−ジヒドロアセナフチレン−１，２−ジイリデン）ビス（２，６−ジエチルアニリン−κＮ）］パラジウム、クロロ（メチル）［Ｎ，Ｎ’−（１，２−ジヒドロアセナフチレン−１，２−ジイリデン）ビス（２，６−ジ−ｎ−プロピルアニリン−κＮ）］パラジウム、クロロ（メチル）［Ｎ，Ｎ’−（１，２−ジヒドロアセナフチレン−１，２−ジイリデン）ビス（２，６−ジイソプロピルアニリン−κＮ）］パラジウム、クロロ（メチル）［Ｎ，Ｎ’−（１，２−ジヒドロアセナフチレン−１，２−ジイリデン）ビス（２，６−ジ−ｎ−ブチルアニリン−κＮ）］パラジウム、クロロ（メチル）［Ｎ，Ｎ’−（１，２−ジヒドロアセナフチレン−１，２−ジイリデン）ビス（２，６−ジイソブチルアニリン−κＮ）］パラジウム、クロロ（メチル）［Ｎ，Ｎ’−（１，２−ジヒドロアセナフチレン−１，２−ジイリデン）ビス（２，６−ジ−ｎ−ヘキシルアニリン−κＮ）］パラジウム、クロロ（メチル）［Ｎ，Ｎ’−（１，２−ジヒドロアセナフチレン−１，２−ジイリデン）ビス（２，６−ジクロロアニリン−κＮ）］パラジウム、クロロ（メチル）［Ｎ，Ｎ’−（１，２−ジヒドロアセナフチレン−１，２−ジイリデン）ビス（２−メチル−６−エチルアニリン−κＮ）］パラジウム、クロロ（メチル）［Ｎ，Ｎ’−（１，２−ジヒドロアセナフチレン−１，２−ジイリデン）ビス（２−メチル−６−ｎ−プロピルアニリン−κＮ）］パラジウム、クロロ（メチル）［Ｎ，Ｎ’−（１，２−ジヒドロアセナフチレン−１，２−ジイリデン）ビス（２−メチル−６−イソプロピルアニリン−κＮ）］パラジウム、クロロ（メチル）［Ｎ，Ｎ’−（１，２−ジヒ��ロアセナフチレン−１，２−ジイリデン）ビス（２−メチル−６−ｎ−ブチルアニリン−κＮ）］パラジウム、クロロ（メチル）［Ｎ，Ｎ’−（１，２−ジヒドロアセナフチレン−１，２−ジイリデン）ビス（２−エチル−６−ｎ−プロピルアニリン−κＮ）］パラジウム、クロロ（メチル）［Ｎ，Ｎ’−（１，２−ジヒドロアセナフチレン−１，２−ジイリデン）ビス（２−エチル−６−イソプロピルアニリン−κＮ）］パラジウム、クロロ（メチル）［Ｎ，Ｎ’−（１，２−ジヒドロアセナフチレン−１，２−ジイリデン）ビス（２−エチル−６−ｎ−ブチルアニリン−κＮ）］パラジウム、クロロ（メチル）［Ｎ，Ｎ’−（１，２−ジヒドロアセナフチレン−１，２−ジイリデン）ビス（２−ｎ−プロピル−６−イソプロピルアニリン−κＮ）］パラジウム、クロロ（メチル）［Ｎ，Ｎ’−（１，２−ジヒドロアセナフチレン−１，２−ジイリデン）ビス（２−ｎ−プロピル−６−ｎ−ブチルアニリン−κＮ）］パラジウム、クロロ（メチル）［Ｎ，Ｎ’−（１，２−ジヒドロアセナフチレン−１，２−ジイリデン）ビス（２−イソプロピル−６−ｎ−ブチルアニリン−κＮ）］パラジウム、クロロ（メチル）［Ｎ，Ｎ’−（１，２−ジヒドロアセナフチレン−１，２−ジイリデン）ビス（２，４，６−トリメチルアニリン−κＮ）］パラジウム、クロロ（メチル）［Ｎ，Ｎ’−（１，２−ジヒドロアセナフチレン−１，２−ジイリデン）ビス｛２，４−ジメチル−６−（２−メチルフェニル）アニリン−κＮ｝］パラジウム、クロロ（メチル）［Ｎ，Ｎ’−（１，２−ジヒドロアセナフチレン−１，２−ジイリデン）ビス｛２，４−ジメチル−６−（２−エチルフェニル）アニリン−κＮ｝］パラジウム、クロロ（メチル）［Ｎ，Ｎ’−（１，２−ジヒドロアセナフチレン−１，２−ジイリデン）ビス｛２，４−ジメチル−６−（２−ｎ−プロピルフェニル）アニリン−κＮ｝］パラジウム、クロロ（メチル）［Ｎ，Ｎ’−（１，２−ジヒドロアセナフチレン−１，２−ジイリデン）ビス｛２，４−ジメチル−６−（２−イソプロピルフェニル）アニリン−κＮ｝］パラジウム、クロロ（メチル）［Ｎ，Ｎ’−（１，２−ジヒドロアセナフチレン−１，２−ジイリデン）ビス｛２，４−ジメチル−６−（２，６−ジメチルフェニル）アニリン−κＮ｝］パラジウム、クロロ（メチル）［Ｎ，Ｎ’−（１，２−ジヒドロアセナフチレン−１，２−ジイリデン）ビス｛２，４−ジメチル−６−（２，６−ジエチルフェニル）アニリン−κＮ｝］パラジウム、クロロ（メチル）［Ｎ，Ｎ’−（１，２−ジヒドロアセナフチレン−１，２−ジイリデン）ビス｛２，４−ジメチル−６−（２，６−ジ−ｎ−プロピルフェニル）アニリン−κＮ｝］パラジウム、クロロ（メチル）［Ｎ，Ｎ’−（１，２−ジヒドロアセナフチレン−１，２−ジイリデン）ビス｛２，４−ジメチル−６−（２，６−ジイソプロピルフェニル）アニリン−κＮ｝］パラジウム、クロロ（メチル）［Ｎ，Ｎ’−（１，２−ジヒドロアセナフチレン−１，２−ジイリデン）ビス｛２，４−ジメチル−６−（２−メチル−６−エチルフェニル）アニリン−κＮ｝］パラジウム、クロロ（メチル）［Ｎ，Ｎ’−（１，２−ジヒドロアセナフチレン−１，２−ジイリデン）ビス｛２，���−ジメチル−６−（２−メチル−６−ｎ−プロピルフェニル）アニリン−κＮ｝］パラジウム、クロロ（メチル）［Ｎ，Ｎ’−（１，２−ジヒドロアセナフチレン−１，２−ジイリデン）ビス｛２，４−ジメチル−６−（２−メチル−６−イソプロピルフェニル）アニリン−κＮ｝］パラジウム、クロロ（メチル）［Ｎ，Ｎ’−（１，２−ジヒドロアセナフチレン−１，２−ジイリデン）ビス｛２，４−ジメチル−６−（２−エチル−６−ｎ−プロピルフェニル）アニリン−κＮ｝］パラジウム、クロロ（メチル）［Ｎ，Ｎ’−（１，２−ジヒドロアセナフチレン−１，２−ジイリデン）ビス｛２，４−ジメチル−６−（２−エチル−６−イソプロピルフェニル）アニリン−κＮ｝］パラジウム、および、クロロ（メチル）［Ｎ，Ｎ’−（１，２−ジヒドロアセナフチレン−１，２−ジイリデン）ビス｛２，４−ジメチル−６−（１−ナフチル）アニリン−κＮ｝］パラジウムを例示することができる。
【００９４】
式（４）で表される、Ｍ1がニッケル原子、コバルト原子、ロジウム原子、またはルテニウム原子である遷移金属化合物として、上記パラジウム化合物におけるパラジウム原子を、ニッケル原子、コバルト原子、ロジウム原子、またはルテニウム原子に置き換えた化合物を例示することができる。
【００９５】
式（４）で表される、Ｍ1が鉄原子である遷移金属化合物として、２，６−ビス−［１−（２，６−ジメチルフェニルイミノ）エチル］ピリジンアイロンジクロライド、２，６−ビス−［１−（２，６−ジイソプロピルフェニルイミノ）エチル］ピリジンアイロンジクロライド、２，６−ビス［１−（２，６−ジクロロフェニルイミノ）エチル］ピリジンアイロンジクロライド、２，６−ビス［１−（２−メチル−６‐イソプロピルフェニルイミノ）エチル］ピリジンアイロンジクロライド、２，６−ビス−［１−（２−ｔｅｒｔ−ブチル−フェニルイミノ）エチル］ピリジンアイロンジクロライド、［ヒドロトリス（３，５−ジメチルピラゾリル）ボレート］アイロンクロライド、［ヒドロトリス（３，５−ジメチルピラゾリル）ボレート］アイロンブロマイド、［ヒドロトリス（３，５−ジメチルピラゾリル）ボレート］アイロンアイオダイド、［ヒドロトリス（３，５−ジメチルピラゾリル）ボレート］アイロンメチル、［ヒドロトリス（３，５−ジメチルピラゾリル）ボレート］アイロンエチル、［ヒドロトリス（３，５−ジメチルピラゾリル）ボレート］アイロンアリル、［ヒドロトリス（３，５−ジメチルピラゾリル）ボレート］アイロンメタリル、［ヒドロトリス（３，５−ジエチルピラゾリル）ボレート］アイロンクロライド、［ヒドロトリス（３，５−ジエチルピラゾリル）ボレート］アイロンブロマイド、［ヒドロトリス（３，５−ジエチルピラゾリル）ボレート］アイロンアイオダイド、［ヒドロトリス（３，５−ジエチルピラゾリル）ボレート］アイロンメチル、［ヒドロトリス（３，５−ジエチルピラゾリル）ボレート］アイロンエチル、［ヒドロトリス（３，５−ジエチルピラゾリル）ボレート］アイロンアリル、［ヒドロトリス（３，５−ジエチルピラゾリル）ボレート］アイロンメタリル、［ヒドロトリス（３，５−ジ−ｔｅｒｔ−ブチルピラゾリル）ボレート］アイロンクロライド、［ヒドロトリス（３，５−ジ−ｔｅｒｔ−ブチルピラゾリル）ボレート］アイロンブロマイド、［ヒドロトリス（３，５−ジ−ｔｅｒｔ−ブチルピラゾリル）ボレート］アイロンアイオダイド、［ヒドロトリス（３，５−ジ−ｔｅｒｔ−ブチルピラゾリル）ボレート］アイロンメチル、［ヒドロトリス（３，５−ジ−ｔｅｒｔ−ブチルピラゾリル）ボレート］アイロンエチル、［ヒドロトリス（３，５−ジ−ｔｅｒｔ−ブチルピラゾリル）ボレート］アイロンアリル、および、［ヒドロトリス（３，５−ジ−ｔｅｒｔ−ブチルピラゾリル）ボレート］アイロンメタリルを例示することができる。
【００９６】
式（４）で表される、Ｍ1がコバルト原子またはニッケル原子である遷移金属化合物として、上記の鉄化合物における鉄原子を、コバルト原子またはニッケル原子に置き換えた化合物を例示することができる。
上記の遷移金属化合物は、二種以上を組合せてもよい。
【００９７】
遷移金属化合物は、好ましくは下式［Ｉ］で表される化合物である：
2008239981.tif 000005
式中、Ｍ2は元素の周期表第１０族の遷移金属原子を表し；Ｒ3およびＲ4はそれぞれ独立に、水素原子、ハロゲン原子、アルキル基、アラルキル基、アリール基、シリル基、シロキシ基、アルコキシ基、アラルキルオキシ基、またはアリールオキシ基を表し；Ｒ5およびＲ6はそれぞれ独立に、炭素原子数１〜３０の炭化水素基を表し；Ｒ7およびＲ8はそれぞれ独立に、水素原子または炭素原子数１〜２０の炭化水素基を表し、Ｒ7とＲ8とは互いに結合して環を形成していてもよい。
【００９８】
式［Ｉ］におけるＭ2は、好ましくはニッケル原子またはパラジウム原子、さらに好ましくはパラジウム原子である。
【００９９】
Ｒ3およびＲ4のハロゲン原子として、フッ素原子、塩素原子、臭素原子およびヨウ素原子を例示することができる。中でも、好ましくは塩素原子または臭素原子である。
【０１００】
Ｒ3およびＲ4のアルキル基として、メチル基、エチル基およびｎ−ブチル基のような直鎖状アルキル基；イソプロピル基、イソブチル基、ｔｅｒｔ−ブチル基およびネオペンチル基のような分岐状アルキル基；ならびに、シクロヘキシルおよびシクロオクチルのような環状アルキル基を例示することができる。中でも、好ましくは直鎖状アルキル基、より好ましくは炭素原子数１〜１２の直鎖状アルキル基、さらに好ましくはメチル基である。
【０１０１】
Ｒ3およびＲ4のアラルキル基として、ベンジル基およびフェネチル基を例示することができる。中でも、好ましくはベンジル基である。
【０１０２】
Ｒ3およびＲ4のアリール基として、フェニル基、ナフチル基、４−トリル基、メシチル基およびビフェニル基を例示することができる。中でも、好ましくはフェニル基、４−トリル基またはメシチル基である。
【０１０３】
Ｒ3およびＲ4のシリル基として、メチルシリル基、エチルシリル基およびフェニルシリル基のような１置換シリル基；ジメチルシリル基、ジエチルシリル基、およびジフェニルシリル基のような２置換シリル基；ならびにトリメチルシリル基、トリメトキシシリル基、ジメチルメトキシシリル基、メチルジメトキシシリル基、トリエチルシリル基、トリエトキシシリル基、トリ−ｎ−プロピルシリル基、トリイソプロピルシリル基、トリ−ｎ−ブチルシリル基、トリ−ｓｅｃ−ブチルシリル基、ｔｅｒｔ−ブチルジメチルシリル基、トリイソブチルシリル基、ｔｅｒｔ−ブチルジフェニルシリル基、シクロヘキシルジメチルシリル基、トリシクロヘキシルシリル基およびトリフェニルシリル基のような３置換シリル基を例示することができる。中でも、好ましくは３置換シリル基であり、さらに好ましくはトリメチルシリル基、トリエチルシリル基、トリフェニルシリル基、ｔｅｒｔ−ブチルジメチルシリル基、ｔｅｒｔ−ブチルジフェニルシリル基、シクロヘキシルジメチルシリル基、またはトリイソプロピルシリル基である。
【０１０４】
Ｒ3およびＲ4のシロキシ基として、トリメチルシロキシ基、トリメトキシシロキシ基、ジメチルメトキシシロキシ基、メチルジメトキシシロキシ基、トリエチルシロキシ基、トリエトキシシロキシ基、トリ−ｎ−プロピルシロキシ基、トリイソプロピルシロキシ基、トリ−ｎ−ブチルシロキシ基、トリ−ｓｅｃ−ブチルシロキシ基、ｔｅｒｔ−ブチルジメチルシロキシ基、トリイソブチルシロキシ基、ｔｅｒｔ−ブチルジフェニルシロキシ基、シクロヘキシルジメチルシロキシ基、トリシクロヘキシルシロキシ基、およびトリフェニルシロキシ基を例示することができる。中でも、好ましくはトリメチルシロキシ基、トリエチルシロキシ基、トリフェニルシロキシ基、ｔｅｒｔ−ブチルジメチルシロキシ基、ｔｅｒｔ−ブチルジフェニルシロキシ基、シクロヘキシルジメチルシロキシ基、またはトリイソプロピルシロキシ基である。
【０１０５】
Ｒ3およびＲ4のアルコキシ基として、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペンチルオキシ基、ネオペンチルオキシ基、ｎ−ヘキシルオキシ基、ｎ−オクチルオキシ基、ｎ−ドデシルオキシ基、ｎ−ペンタデシルオキシ基、およびｎ−エイコシルオキシ基を例示することができる。中でも、好ましくはメトキシ基、エトキシ基、イソプロポキシ基またはｔｅｒｔ−ブトキシ基である。
【０１０６】
Ｒ3およびＲ4のアラルキルオキシ基として、ベンジルオキシ基、（２−メチルフェニル）メトキシ基、（３−メチルフェニル）メトキシ基、（４−メチルフェニル）メトキシ基、（２、３−ジメチルフェニル）メトキシ基、（２、４−ジメチルフェニル）メトキシ基、（２、５−ジメチルフェニル）メトキシ基、（２、６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、ナフチルメトキシ基、およびアントラセニルメトキシ基を例示することができる。中でも、好ましくはベンジルオキシ基である。
【０１０７】
Ｒ3およびＲ4のアリールオキシ基として、フェノキシ基、２−メチルフェノキシ基、３−メチルフェノキシ基、４−メチルフェノキシ基、２、３−ジメチルフェノキシ基、２、４−ジメチルフェノキシ基、２、５−ジメチルフェノキシ基、２、６−ジメチルフェノキシ基、３，４−ジメチルフェノキシ基、３，５−ジメチルフェノキシ基、２−ｔｅｒｔ−ブチル−３−メチルフェノキシ基、２−ｔｅｒｔ−ブチル−４−メチルフェノキシ基、２−ｔｅｒｔ−ブチル−５−メチルフェノキシ基、２−ｔｅｒｔ−ブチル−６−メチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、２−ｔｅｒｔ−ブチル−３，４−ジメチルフェノキシ基、２−ｔｅｒｔ−ブチル−３，５−ジメチルフェノキシ基、２−ｔｅｒｔ−ブチル−３，６−ジメチルフェノキシ基、２，６−ジ−ｔｅｒｔ−ブチル−３−メチルフェノキシ基、２−ｔｅｒｔ−ブチル−４，５−ジメチルフェノキシ基、２，６−ジ−ｔｅｒｔ−ブチル−４−メチルフェノキシ基、３，４，５−トリメチルフェノキシ基、２，３，４，５−テトラメチルフェノキシ基、２−ｔｅｒｔ−ブチル−３，４，５−トリメチルフェノキシ基、２，３，４，６−テトラメチルフェノキシ基、２−ｔｅｒｔ−ブチル−３，４，６−トリメチルフェノキシ基、２，６−ジ−ｔｅｒｔ−ブチル−３，４−ジメチルフェノキシ基、２，３，５，６−テトラメチルフェノキシ基、２−ｔｅｒｔ−ブチル−３，５，６−トリメチルフェノキシ基、２，６−ジ−ｔｅｒｔ−ブチル−３，５−ジメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ナフトキシ基、およびアントラセノキシ基を例示することができる。中でも、好ましくは炭素原子数６〜２０のアリールオキシ基である。
【０１０８】
Ｒ3およびＲ4は、好ましくは水素原子、ハロゲン原子、アルキル基、またはアリール基、さらに好ましくは水素原子、ハロゲン原子、または炭素原子数１〜１２のアルキル基、特に好ましくは塩素原子またはメチル基である。
【０１０９】
Ｒ5およびＲ6の炭素原子数１〜３０の炭化水素基として、アルキル基、アラルキル基およびアリール基を例示することができる。これらの基は、ハロゲン原子、炭化水素オキシ基、ニトロ基、スルホニル基、およびシリル基のような置換基を有していてもよい。
【０１１０】
Ｒ5およびＲ6のアルキル基として、メチル基、エチル基およびｎ−ブチル基のような直鎖状アルキル基；イソプロピル基、イソブチル基、ｔｅｒｔ−ブチル基、およびネオペンチル基のような分岐状アルキル基；ならびにシクロヘキシルおよびシクロオクチルのような環状アルキル基を例示することができる。中でも、好ましくは分岐状アルキル基、より好ましくは炭素原子数１〜１２の分岐状アルキル基、さらに好ましくはイソプロピル基またはｔｅｒｔ−ブチル基である。
【０１１１】
Ｒ5およびＲ6のアラルキル基として、ベンジル基およびフェネチル基を例示することができる。中でも、好ましくはベンジル基である。
【０１１２】
Ｒ5およびＲ6のアリール基として、フェニル基、２−メチルフェニル基、２−エチルフェニル基、２−ｎ−プロピルフェニル基、２−イソプロピルフェニル基、２−ｎ−ブチルフェニル基、２−イソブチルフェニル基、２−ｎ−ヘキシルフェニル基、４−メチルフェニル基、２，６−ジメチルフェニル基、２，６−ジエチルフェニル基、２，６−ジ−ｎ−プロピルフェニル基、２，６−ジイソプロピルフェニル基、２，６−ジ−ｎ−ブチルフェニル基、２，６−ジイソブチルフェニル基、２，６−ジ−ｎ−ヘキシルフェニル基、２−メチル−６−エチルフェニル基、２−メチル−６−ｎ−プロピルフェニル基、２−メチル−６−イソプロピルフェニル基、２−メチル−６−ブチルフェニル基、２−エチル−６−ｎ−プロピルフェニル基、２−エチル−６−イソプロピルフェニル基、２−エチル−６−ｎ−ブチルフェニル基、２−ｎ−プロピル−６−イソプロピルフェニル基、２−ｎ−プロピル−６−ｎ−ブチルフェニル基、２−イソプロピル−６−ｎ−ブチルフェニル基、２，４，６−トリメチルフェニル基、２，４−ジメチル−６−（２−メチルフェニル）フェニル基、２，４−ジメチル−６−（２−エチルフェニル）フェニル基、２，４−ジメチル−６−（２−ｎ−プロピルフェニル）フェニル基、２，４−ジメチル−６−（２−イソプロピルフェニル）フェニル基、２，４−ジメチル−６−（２，６−ジメチルフェニル）フェニル基、２，４−ジメチル−６−（２，６−ジエチルフェニル）フェニル基、２，４−ジメチル−６−（２，６−ジ−ｎ−プロピルフェニル）フェニル基、２，４−ジメチル−６−（２，６−ジイソプロピルフェニル）フェニル基、２，４−ジメチル−６−（２−メチル−６−エチルフェニル）フェニル基、２，４−ジメチル−６−（２−メチル−６−ｎ−プロピルフェニル）フェニル基、２，４−ジメチル−６−（２−メチル−６−イソプロピルフェニル）フェニル基、２，４−ジメチル−６−（２−エチル−６−ｎ−プロピルフェニル）フェニル基、２，４−ジメチル−６−（２−エチル−６−イソプロピルフェニル）フェニル基、および２，４−ジメチル−６−（１−ナフチル）フェニル基を例示することができる。
【０１１３】
Ｒ7およびＲ8の炭素原子数１〜２０の炭化水素基として、アルキル基およびアリール基を例示することができる。これらの基は、ハロゲン原子、炭化水素オキシ基、ニトロ基、スルホニル基、およびシリル基のような基で置換されていてもよい。
【０１１４】
Ｒ7およびＲ8のアルキル基として、メチル基、エチル基、およびｎ−ブチル基のような直鎖状アルキル基；イソプロピル基、イソブチル基、ｔｅｒｔ−ブチル基、およびネオペンチル基のような分岐状アルキル基；ならびに、シクロヘキシル基およびシクロオクチル基のような環状アルキル基を例示することができる。中でも、好ましくは直鎖状アルキル基であり、より好ましくは炭素原子数１〜１２の直鎖状アルキル基であり、さらに好ましくはメチル基またはエチル基である。
【０１１５】
Ｒ7およびＲ8のアリール基として、フェニル基、ナフチル基、４−トリル基、およびメシチル基を例示することができる。中でも、好ましくは炭素原子数６〜２０のアリール基であり、より好ましくは炭素原子数６〜１２のアリール基であり、さらに好ましくはフェニル基またはメシチル基である。
【０１１６】
Ｒ7とＲ8とが互いに結合して環を形成している場合、該環として脂肪族の環および芳香族の環を例示することができる。これらの環は置換基を有していてもよい。脂肪族の環を形成する２価の基として、１，２−エチレン基、１，２−シクロへキシレン基、１，２−ノルボルネン基、２，３−ブテン基、２，３−ジメチル−２，３−ブテン基、および２，４−ペンテン基を例示することができる。芳香族の環を形成する２価の基として、１，２−フェニレン基およびナフタレン−１，８−ジイル基を例示することができ、好ましくはナフタレン−１，８−ジイル基である。これら２価の基の１つの結合手は、式［Ｉ］においてＲ7が結合している炭素原子と結合し、残り１つの結合手は、式［Ｉ］においてＲ8が結合している炭素原子と結合する。
【０１１７】
本発明で用いられる遷移金属化合物は、式（２）で表される単位を含む共重合体を製造する観点から、好ましくは、式［Ｉ］で表される化合物に属する下式［ＩＩ］で表される化合物である：
2008239981.tif 000006
式中、Ｍ2、Ｒ3、Ｒ4、Ｒ7およびＲ8は式［Ｉ］のそれらと同義であり；Ｒ9およびＲ10はそれぞれ独立に、水素原子、ハロゲン原子、アルキル基、アラルキル基、シリル基、シロキシ基、アルコキシ基、アラルキルオキシ基、アミノ基、アミド基、イミド基、または炭化水素チオ基を表し；Ｒ11およびＲ12はそれぞれ独立に、炭素原子数７〜２０のアリール基を表し；Ｒ13およびＲ14はそれぞれ独立に、水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表す。
【０１１８】
Ｒ9およびＲ10は、好ましくはアルキル基、さらに好ましくは炭素原子数１〜１２のアルキル基、特に好ましくはメチル基、エチル基、ｎ−プロピル基、イソプロピル基、ｎ−ブチル基、イソブチル基、またはｔｅｒｔ−ブチル基である。
【０１１９】
Ｒ11およびＲ12として、２−メチルフェニル基、３−メチルフェニル基、４−メチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、３，６−ジメチルフェニル基、ナフチル基、２−メチル−１−ナフチル基、３−メチル−１−ナフチル基、４−メチル−１−ナフチル基、２，３−ジメチル−１−ナフチル基、２，４−ジメチル−１−ナフチル基、２，５−ジメチル−１−ナフチル基、２，６−ジメチル−１−ナフチル基、３，４−ジメチル−１−ナフチル基、３，５−ジメチル−１−ナフチル基、３，６−ジメチル−１−ナフチル基、アントラセニル基、２−メチル−１−アントラセニル基、３−メチル−１０−アントラセニル基、４−メチル−１０−アントラセニル基、２，３−ジメチル−１０−アントラセニル基、２，４−ジメチル−１０−アントラセニル基、２，５−ジメチル−１−１０−アントラセニル基、２，６−ジメチル−１０−アントラセニル基、３，４−ジメチル−１０−アントラセニル基、３，５−ジメチル−１０−アントラセニル基、３，６−ジメチル−１０−アントラセニル基、および２−メチル−１０−アントラセニル基を例示することができる。中でも、好ましくは置換フェニル基、ナフチル基、またはアントラセニル基、さらに好ましくは２−メチルフェニル基またはナフチル基である。
【０１２０】
Ｒ13およびＲ14は、好ましくは水素原子またはアルキル基、より好ましくは水素原子または炭素原子数１〜１２のアルキル基、さらに好ましくはメチル基、エチル基、ｎ−プロピル基、イソプロピル基、ｎ−ブチル基、またはイソブチル基である。
【０１２１】
式［Ｉ］で表される化合物に属する下式［ＩＩＩ］で表される化合物も、遷移金属化合物として好ましい：
2008239981.tif 000007
式中、Ｍ2、Ｒ3、Ｒ4、Ｒ7およびＲ8は式［Ｉ］のそれらと同義であり；Ｒ15、Ｒ16、Ｒ17およびＲ18はそれぞれ独立に、水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表し；Ｒ19およびＲ20はそれぞれ独立に、水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表す。
【０１２２】
Ｒ15、Ｒ16、Ｒ17およびＲ18は、好ましくは水素原子、アルキル基、またはアリール基、より好ましくは水素原子、炭素原子数１〜１２のアルキル基、または炭素原子数６〜２０のアリール基、さらに好ましくは水素原子、メチル基、エチル基、ｎ−プロピル基、イソプロピル基、ｎ−ブチル基、イソブチル基、ｔｅｒｔ−ブチル基、またはフェニル基である。
【０１２３】
Ｒ19およびＲ20は、好ましくは水素原子、アルキル基、またはアリール基、より好ましくは水素原子、炭素原子数１〜１２のアルキル基、または炭素原子数６〜２０のアリール基、さらに好ましくは水素原子、メチル基、エチル基、ｎ−プロピル基、イソプロピル基、ｎ−ブチル基、イソブチル基、ｔｅｒｔ−ブチル基、またはフェニル基である。
【０１２４】
下式［ＩＶ］で表される化合物も、遷移金属化合物として好ましい：
2008239981.tif 000008
式中、Ｍ3は元素の周期表第８〜１１族の遷移金属原子を表し；Ｒ3およびＲ4は式［Ｉ］のそれらと同義であり；Ｒ21〜Ｒ27はそれぞれ独立に、水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表し、Ｒ21〜Ｒ27の中のいずれか２つ以上は互いに結合して環を形成していてもよい。
【０１２５】
Ｍ3は、好ましくは鉄原子、ルテニウム原子、コバルト原子、ロジウム原子、ニッケル原子、パラジウム原子または銅原子であり、さらに好ましくは鉄原子またはコバルト原子である。
【０１２６】
Ｒ21〜Ｒ27のハロゲン原子として、フッ素原子、塩素原子、臭素原子およびヨウ素原子を例示することができる。中でも、好ましくは塩素原子または臭素原子である。
【０１２７】
Ｒ21〜Ｒ27のアルキル基として、メチル基、エチル基、ｎ−プロピル基、ｎ−ブチル基、およびｎ−ペンチル基のような直鎖状アルキル基；イソプロピル基、イソブチル基、ｔｅｒｔ−ブチル基、およびネオペンチル基のような分岐状アルキル基；ならびにシクロプロピル基、シクロブチル基、シクロペンチル基、シクロヘキシル基およびシクロオクチル基のような環状アルキル基を例示することができる。中でも、好ましくは分岐状アルキル基、より好ましくは炭素原子数１〜１２の分岐状アルキル基、さらに好ましくはイソプロピル基またはｔｅｒｔ−ブチル基である。
【０１２８】
Ｒ21〜Ｒ27のアラルキル基として、ベンジル基およびフェネチル基を例示することができる。中でも、好ましくはベンジル基である。
【０１２９】
Ｒ21〜Ｒ27のアリール基として、フェニル基、２−メチルフェニル基、２−エチルフェニル基、２−ｎ−プロピルフェニル基、２−イソプロピルフェニル基、２−ｎ−ブチルフェニル基、２−イソブチルフェニル基、２−ｔｅｒｔ−ブチルフェニル基、２−ｎ−ヘキシルフェニル基、２−シクロヘキシルフェニル基、３−メチルフェニル基、３−エチルフェニル基、３−ｎ−プロピルフェニル基、３−イソプロピルフェニル基、３−ｎ−ブチルフェニル基、３−イソブチルフェニル基、３−ｔｅｒｔ−ブチルフェニル基、３−ｎ−ヘキシルフェニル基、３−シクロヘキシルフェニル基、４−メチルフェニル基、４−エチルフェニル基、４−ｎ−プロピルフェニル基、４−イソプロピルフェニル基、４−ｎ−ブチルフェニル基、４−イソブチルフェニル基、４−ｔｅｒｔ−ブチルフェニル基、４−ｎ−ヘキシルフェニル基、４−シクロヘキシルフェニル基、２，６−ジメチルフェニル基、２，６−ジエチルフェニル基、２，６−ジ−ｎ−プロピルフェニル基、２，６−ジイソプロピルフェニル基、２，６−ジ−ｎ−ブチルフェニル基、２，６−ジイソブチルフェニル基、２，６−ジ−ｔｅｒｔ−ブチルフェニル基、２，６−ジ−ｎ−ヘキシルフェニル基、２，６−ジシクロヘキシルフェニル基、２−メチル−６−エチルフェニル基、２−メチル−６−ｎ−プロピルフェニル基、２−メチル−６−イソプロピルフェニル基、２−メチル−６−ｎ−ブチルフェニル基、２−メチル−６−イソブチルフェニル基、２−メチル−６−ｔｅｒｔ−ブチルフェニル基、２−メチル−６−ｎ−ヘキシルフェニル基、２−メチル−６−シクロヘキシルフェニル基、２−エチル−６−ｎ−プロピルフェニル基、２−エチル−６−イソプロピルフェニル基、２−エチル−６−ｎ−ブチルフェニル基、２−エチル−６−イソブチルフェニル基、２−エチル−６−ｔｅｒｔ−ブチルフェニル基、２−エチル−６−ｎ−ヘキシルフェニル基、２−メチル−６−シクロヘキシルフェニル基、２−ｎ−プロピル−６−イソプロピルフェニル基、２−ｎ−プロピル−６−ｎ−ブチルフェニル基、２−ｎ−プロピル−６−イソブチルフェニル基、２−ｎ−プロピル−６−ｔｅｒｔ−ブチルフェニル基、２−ｎ−プロピル−６−ｎ−ヘキシルフェニル基、２−ｎ−プロピル−６−シクロヘキシルフェニル基、２−イソプロピル−６−ｎ−ブチルフェニル基、２−イソプロピル−６−イソブチルフェニル基、２−イソプロピル−６−ｔｅｒｔ−ブチルフェニル基、２−イソプロピル−６−ｎ−ヘキシルフェニル基、２−イソプロピル−６−シクロヘキシルフェニル基、２−ｎ−ブチル−６−イソブチルフェニル基、２−ｎ−ブチル−６−ｔｅｒｔ−ブチルフェニル基、２−ｎ−ブチル−６−ｎ−ヘキシルフェニル基、２−ｎ−ブチル−６−シクロヘキシルフェニル基、２−イソブチル−６−ｔｅｒｔ−ブチルフェニル基、２−イソブチル−６−ｎ−ヘキシルフェニル基、２−イソブチル−６−シクロヘキシルフェニル基、２−ｔｅｒｔ−ブチル−６−ｎ−ヘキシルフェニル基、２−ｔｅｒｔ−ブチル−６−シクロヘキシルフェニル基、２−ｎ−ヘキシル−６−シクロヘキシルフェニル基、２，４−ジメチルフェニル基、２，４−ジエチルフェニル基、２，４−ジ−ｎ−プロピルフ��ニル基、２，４−ジイソプロピルフェニル基、２，４−ジ−ｎ−ブチルフェニル基、２，４−ジイソブチルフェニル基、２，４−ジ−ｔｅｒｔ−ブチルフェニル基、２，４−ジ−ｎ−ヘキシルフェニル基、２，４−ジシクロヘキシルフェニル基、２−エチル−４−メチルフェニル基、２−ｎ−プロピル−４−メチルフェニル基、２−イソプロピル−４−メチルフェニル基、２−ｎ−ブチル−４−メチルフェニル基、２−イソブチル−４−メチルフェニル基、２−ｔｅｒｔ−ブチル−４−メチルフェニル基、２−ｎ−ヘキシル−４−メチルフェニル基、２−シクロヘキシル−４−メチルフェニル基、２−ｎ−プロピル−４−エチルフェニル基、２−イソプロピル−４−エチルフェニル基、２−ｎ−ブチル−４−エチルフェニル基、２−イソブチル−４−エチルフェニル基、２−ｔｅｒｔ−ブチル−４−エチルフェニル基、２−ｎ−ヘキシル−４−エチルフェニル基、２−シクロヘキシル−４−エチルフェニル基、２−イソプロピル−４−ｎ−プロピルフェニル基、２−ｎ−ブチル−４−ｎ−プロピルフェニル基、２−イソブチル−４−ｎ−プロピルフェニル基、２−ｔｅｒｔ−ブチル−４−ｎ−プロピルフェニル基、２−ｎ−ヘキシル−４−ｎ−プロピルフェニル基、２−シクロヘキシル−４−ｎ−プロピルフェニル基、２−ｎ−ブチル−４−イソプロピルフェニル基、２−イソブチル−４−イソプロピルフェニル基、２−ｔｅｒｔ−ブチル−４−イソプロピルフェニル基、２−ｎ−ヘキシル−４−イソプロピルフェニル基、２−シクロヘキシル−４−イソプロピルフェニル基、２−イソブチル−４−ｎ−ブチルフェニル基、２−ｔｅｒｔ−ブチル−４−ｎ−ブチルフェニル基、２−ｎ−ヘキシル−４−ｎ−ブチルフェニル基、２−シクロヘキシル−４−ｎ−ブチルフェニル基、２−ｔｅｒｔ−ブチル−４−イソブチル−フェニル基、２−ｎ−ヘキシル−４−イソブチルフェニル基、２−シクロヘキシル−４−イソブチルフェニル基、２−ｎ−ヘキシル−４−ｔｅｒｔ−ブチルフェニル基、２−シクロヘキシル−４−ｔｅｒｔ−ブチルフェニル基、２−シクロヘキシル−４−ｎ−ヘキシル−フェニル基、２，５−ジメチルフェニル基、２，５−ジエチルフェニル基、２，５−ジ−ｎ−プロピルフェニル基、２，５−ジイソプロピルフェニル基、２，５−ジ−ｎ−ブチルフェニル基、２，５−ジイソブチルフェニル基、２，５−ジ−ｔｅｒｔ−ブチルフェニル基、２，５−ジ−ｎ−ヘキシルフェニル基、２，５−ジシクロヘキシルフェニル基、２，４，６−トリメチルフェニル基、２，４，６−トリエチルフェニル基、２，４，６−トリ−ｎ−プロピルフェニル基、２，４，６−トリイソプロピルフェニル基、２，４，６−トリ−ｎ−ブチルフェニル基、２，４，６−トリイソブチルフェニル基、２，４，６−トリ−ｔｅｒｔ−ブチルフェニル基、２，４，６−トリ−ｎ−ヘキシルフェニル基、２，４，６−トリシクロヘキシルフェニル基、２，６−ジエチル−４−メチルフェニル基、２，６−ジ−ｎ−プロピル−４−メチルフェニル基、２，６−ジイソプロピル−４−メチルフェニル基、２，６−ジ−ｎ−ブチル−４−メチルフェニル基、２，６−ジイソブチル−４−メチルフェニル基、２，６−ジ−ｔｅｒｔ−ブチル−４−メチルフ��ニル基、２，６−ジ−ｎ−ヘキシル−４−メチルフェニル基、２，６−ジシクロヘキシル−４−メチルフェニル基、２，４−ジメチル−６−（２−メチルフェニル）フェニル基、２，４−ジメチル−６−（２−エチルフェニル）フェニル基、２，４−ジメチル−６−（２−ｎ−プロピルフェニル）フェニル基、２，４−ジメチル−６−（２−イソプロピルフェニル）フェニル基、２，４−ジメチル−６−（２，６−ジメチルフェニル）フェニル基、２，４−ジメチル−６−（２，６−ジエチルフェニル）フェニル基、２，４−ジメチル−６−（２，６−ジ−ｎ−プロピルフェニル）フェニル基、２，４−ジメチル−６−（２，６−ジイソプロピルフェニル）フェニル基、２，４−ジメチル−６−（２−メチル−６−エチルフェニル）フェニル基、２，４−ジメチル−６−（２−メチル−６−ｎ−プロピルフェニル）フェニル基、２，４−ジメチル−６−（２−メチル−６−イソプロピルフェニル）フェニル基、２，４−ジメチル−６−（２−エチル−６−ｎ−プロピルフェニル）フェニル基、２，４−ジメチル−６−（２−エチル−６−イソプロピルフェニル）フェニル基、および２，４−ジメチル−６−（１−ナフチル）フェニル基を例示することができる。
【０１３０】
Ｒ21〜Ｒ27のシリル基として、メチルシリル基、エチルシリル基およびフェニルシリル基のような１置換シリル基；ジメチルシリル基、ジエチルシリル基、およびジフェニルシリル基のような２置換シリル基；ならびにトリメチルシリル基、トリメトキシシリル基、ジメチルメトキシシリル基、メチルジメトキシシリル基、トリエチルシリル基、トリエトキシシリル基、トリ−ｎ−プロピルシリル基、トリイソプロピルシリル基、トリ−ｎ−ブチルシリル基、トリ−ｓｅｃ−ブチルシリル基、ｔｅｒｔ−ブチルジメチルシリル基、トリイソブチルシリル基、ｔｅｒｔ−ブチルジフェニルシリル基、シクロヘキシルジメチルシリル基、トリシクロヘキシルシリル基、およびトリフェニルシリル基のような３置換シリル基を例示することができる。中でも、好ましくは３置換シリル基、さらに好ましくはトリメチルシリル基、トリエチルシリル基、トリフェニルシリル基、ｔｅｒｔ−ブチルジメチルシリル基、ｔｅｒｔ−ブチルジフェニルシリル基、シクロヘキシルジメチルシリル基、またはトリイソプロピルシリル基である。
【０１３１】
Ｒ21〜Ｒ27のシロキシ基として、トリメチルシロキシ基、トリメトキシシロキシ基、ジメチルメトキシシロキシ基、メチルジメトキシシロキシ基、トリエチルシロキシ基、トリエトキシシロキシ基、トリ−ｎ−プロピルシロキシ基、トリイソプロピルシロキシ基、トリ−ｎ−ブチルシロキシ基、トリ−ｓｅｃ−ブチルシロキシ基、ｔｅｒｔ−ブチルジメチルシロキシ基、トリイソブチルシロキシ基、ｔｅｒｔ−ブチルジフェニルシロキシ基、シクロヘキシルジメチルシロキシ基、トリシクロヘキシルシロキシ基、およびトリフェニルシロキシ基を例示することができる。中でも、好ましくはトリメチルシロキシ基、トリエチルシロキシ基、トリフェニルシロキシ基、ｔｅｒｔ−ブチルジメチルシロキシ基、ｔｅｒｔ−ブチルジフェニルシロキシ基、シクロヘキシルジメチルシロキシ基、またはトリイソプロピルシロキシ基である。
【０１３２】
Ｒ21〜Ｒ27のアルコキシ基として、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペンチルオキシ基、ネオペンチルオキシ基、ｎ−ヘキシルオキシ基、ｎ−オクチルオキシ基、ｎ−ドデシルオキシ基、ｎ−ペンタデシルオキシ基、およびｎ−エイコシルオキシ基を例示することができる。中でも、好ましくはメトキシ基、エトキシ基、イソプロポキシ基またはｔｅｒｔ−ブトキシ基である。
【０１３３】
Ｒ21〜Ｒ27のアラルキルオキシ基として、ベンジルオキシ基、（２−メチルフェニル）メトキシ基、（３−メチルフェニル）メトキシ基、（４−メチルフェニル）メトキシ基、（２、３−ジメチルフェニル）メトキシ基、（２、４−ジメチルフェニル）メトキシ基、（２、５−ジメチルフェニル）メトキシ基、（２、６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、ナフチルメトキシ基、およびアントラセニルメトキシ基を例示することができる。中でも、好ましくはベンジルオキシ基である。
【０１３４】
Ｒ21〜Ｒ27のアリールオキシ基として、フェノキシ基、２−メチルフェノキシ基、３−メチルフェノキシ基、４−メチルフェノキシ基、２、３−ジメチルフェノキシ基、２、４−ジメチルフェノキシ基、２、５−ジメチルフェノキシ基、２、６−ジメチルフェノキシ基、３，４−ジメチルフェノキシ基、３，５−ジメチルフェノキシ基、２−ｔｅｒｔ−ブチル−３−メチルフェノキシ基、２−ｔｅｒｔ−ブチル−４−メチルフェノキシ基、２−ｔｅｒｔ−ブチル−５−メチルフェノキシ基、２−ｔｅｒｔ−ブチル−６−メチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、２−ｔｅｒｔ−ブチル−３，４−ジメチルフェノキシ基、２−ｔｅｒｔ−ブチル−３，５−ジメチルフェノキシ基、２−ｔｅｒｔ−ブチル−３，６−ジメチルフェノキシ基、２，６−ジ−ｔｅｒｔ−ブチル−３−メチルフェノキシ基、２−ｔｅｒｔ−ブチル−４，５−ジメチルフェノキシ基、２，６−ジ−ｔｅｒｔ−ブチル−４−メチルフェノキシ基、３，４，５−トリメチルフェノキシ基、２，３，４，５−テトラメチルフェノキシ基、２−ｔｅｒｔ−ブチル−３，４，５−トリメチルフェノキシ基、２，３，４，６−テトラメチルフェノキシ基、２−ｔｅｒｔ−ブチル−３，４，６−トリメチルフェノキシ基、２，６−ジ−ｔｅｒｔ−ブチル−３，４−ジメチルフェノキシ基、２，３，５，６−テトラメチルフェノキシ基、２−ｔｅｒｔ−ブチル−３，５，６−トリメチルフェノキシ基、２，６−ジ−ｔｅｒｔ−ブチル−３，５−ジメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ナフトキシ基、およびアントラセノキシ基を例示することができる。
【０１３５】
Ｒ21〜Ｒ27のアミノ基として、Ｎ−メチルアミノ基、Ｎ−エチルアミノ基、Ｎ−ｎ−ブチルアミノ基、Ｎ，Ｎ−ジメチルアミノ基、Ｎ，Ｎ−ジエチルアミノ基、およびＮ，Ｎ−ジ−ｎ−ブチルアミノ基のような直鎖状アルキルアミノ基；Ｎ，Ｎ−ジイソプロピルアミノ基、Ｎ，Ｎ−ジイソブチルアミノ基、Ｎ，Ｎ−ジ−ｔｅｒｔ−ブチルアミノ基、およびＮ，Ｎ−ジネオペンチルアミノ基のような分岐状アルキルアミノ基；ならびに、Ｎ，Ｎ−ジシクロヘキシルアミノ基およびＮ，Ｎ−ジシクロオクチルアミノ基のような環状アルキルアミノ基を例示することができる。
【０１３６】
Ｒ21〜Ｒ27のアミド基として、エタンアミド基、Ｎ−ｎ−ブチルエタンアミド基、Ｎ−メチルエタンアミド基、Ｎ−エチルエタンアミド基、Ｎ−ｎ−ブチルヘキサンアミド基、イソプロパンアミド基、イソブタンアミド基、ｔｅｒｔ−ブタンアミド基、ネオペンタンアミド基、シクロヘキサンアミド基およびシクロオクタンアミド基を例示することができる。
【０１３７】
Ｒ21〜Ｒ27のイミド基として、スクシンイミド基、マレイイミド基、およびフタルイミド基を例示することができる。
【０１３８】
Ｒ21〜Ｒ27の炭化水素チオ基として、メチルチオ基、エチルチオ基、イソプロピルチオ基、およびｔｅｒｔ−ブチルチオ基のようなアルキルチオ基；フェニルチオ基、およびナフチルチオ基のようなアリールチオ基；ならびに、ベンジルチオ基および９−フルオレニルメチルチオ基のようなアラルキルチオ基を例示することができる。
Ｒ21〜Ｒ27の基は、ハロゲン原子、アルキルオキシ基、アリールオキシ基、アラルキルオキシ基、ニトロ基、アミノ基、アミド基、イミド基、シリル基、シロキシ基、スルホニル基、および炭化水素チオ基のような置換基を有していてもよい。
【０１３９】
Ｒ21〜Ｒ27の中のいずれか二つ以上が互いに結合して環を形成している場合、該環として脂肪族の環および芳香族の環を例示することができる。これらの環はハロゲン原子、アルキルオキシ基、アリールオキシ基、アラルキルオキシ基、ニトロ基、アミノ基、アミド基、イミド基、シリル基、シロキシ基、スルホニル基、および炭化水素チオ基のような置換基を有していてもよい。
【０１４０】
Ｒ21〜Ｒ27の中のいずれか二つが互いに結合して脂肪族の環を形成する２価の基として、メチレン基、エタン−１，２−ジイル基、プロパン−１，３−ジイル基、プロパン−１，２−ジイル基、ブタン−１，２−ジイル基、ブタン−１，３−ジイル基、ブタン−１，４−ジイル基、ペンタン−１，２−ジイル基、ペンタン−１，３−ジイル基、ペンタン−１，４−ジイル基、ペンタン−１，５−ジイル基、エチレン−１，２−ジイル基、シクロヘキサン−１，２−ジイル基、シクロヘキサン−１，３−ジイル基、ノルボルナン−１，２−ジイル基、ノルボルナン−１−エン−１，２−ジイル基、ブタン−１−エン−１，２−ジイル基、ブタン−１−エン−１，３−ジイル基、ブタン−１−エン−２，３−ジイル基、ブタン−２−エン−１，２−ジイル基、ブタン−２−エン−１，３−ジイル基、ブタン−２−エン−２，３−ジイル基、ブタン−１，３−ジエン−１，２−ジイル基、ブタン−１，３−ジエン−１，３−ジイル基、ブタン−１，３−ジエン−１，４−ジイル基、ジメチル−２，３−ブテン−２，３−ジイル基、およびペンテン−２，４−ジイル基を例示することができる。
【０１４１】
Ｒ21〜Ｒ27の中のいずれか二つが互いに結合して芳香族の環を形成する２価の基として、ベンゼン−１，２−ジイル基、３−メチルベンゼン−１，２−ジイル基、４−メチルベンゼン−１，２−ジイル基、３−エチルベンゼン−１，２−ジイル基、４−エチルベンゼン−１，２−ジイル基、３−ｎ−プロピルベンゼン−１，２−ジイル基、４−ｎ−プロピルベンゼン−１，２−ジイル基、３−ｎ−ブチルベンゼン−１，２−ジイル基、４−ｎ−ブチルベンゼン−１，２−ジイル基、３−イソプロピルベンゼン−１，２−ジイル基、４−イソプロピルベンゼン−１，２−ジイル基、３−イソブチルベンゼン−１，２−ジイル基、４−イソブチルベンゼン−１，２−ジイル基、３−ｔｅｒｔ−ブチルベンゼン−１，２−ジイル基、４−ｔｅｒｔ−ブチルベンゼン−１，２−ジイル基、ベンゼン−１，３−ジイル基、２−メチルベンゼン−１，３−ジイル基、４−メチルベンゼン−１，３−ジイル基、ビフェニル−２，２’−ジイル基、ベンゼン−１，２−ジメチレン基、ベンゼン−１，３−ジメチレン基およびナフタレン−１，８−ジイル基を例示することができる。
【０１４２】
前記の脂肪族または芳香族の環を形成する２価の基の１つの結合手は、式［ＩＶ］においてＲ21〜Ｒ27の中のいずれか２つの中の１つが結合している炭素原子と結合し、残り１つの結合手は、式［ＩＶ］においてＲ21〜Ｒ27の中のいずれか２つの中の残りの１つが結合している炭素原子と結合する。
【０１４３】
本発明における有機アルミニウム化合物は公知の化合物であってもよい。有機アルミニウム化合物として、下記の各化合物およびそれらの２種以上の組合せを例示することができる：
（１）式Ｅ1dＡｌＸ23-dで表される有機アルミニウム化合物；
（２）式｛−Ａｌ（Ｅ2）−Ｏ−｝eで表される環状のアルミノキサン；および
（３）式Ｅ3｛−Ａｌ（Ｅ3）−Ｏ−｝fＡｌＥ32で表される線状のアルミノキサン；
式中、Ｅ1、Ｅ2およびＥ3はそれぞれ炭化水素基を表し、複数のＥ1、複数のＥ2または複数のＥ3が存在する場合、それらは互いに同じか異なる；Ｘ2は水素原子またはハロゲン原子を表し、Ｘ2が複数ある場合、それらは同じか異なる；ｄは０＜ｄ≦３を満たす数を表し；ｅは２以上の整数であり、好ましくは２〜４０の整数であり；ｆは１以上の整数であり、好ましくは１〜４０の整数である。
【０１４４】
Ｅ1、Ｅ2およびＥ3における炭化水素基は、好ましくは炭素原子数１〜８の炭化水素基、より好ましくは炭素原子数１〜８のアルキル基である。Ｅ1、Ｅ2およびＥ3として、メチル基、エチル基、ｎ−プロピル基、イソプロピル基、ｎ−ブチル基、イソブチル基、ｎ−ペンチル基、およびネオペンチル基のようなアルキル基を例示することができる。中でも、メチル基またはイソブチル基が好ましい。
【０１４５】
上式（１）で表される有機アルミニウム化合物として、トリメチルアルミニウム、トリエチルアルミニウム、トリプロピルアルミニウム、トリイソブチルアルミニウム、およびトリヘキシルアルミニウムのようなトリアルキルアルミニウム；ジメチルアルミニウムクロライド、ジエチルアルミニウムクロライド、ジプロピルアルミニウムクロライド、ジイソブチルアルミニウムクロライド、およびジヘキシルアルミニウムクロライドのようなジアルキルアルミニウムクロライド；メチルアルミニウムジクロライド、エチルアルミニウムジクロライド、プロピルアルミニウムジクロライド、イソブチルアルミニウムジクロライド、およびヘキシルアルミニウムジクロライドのようなアルキルアルミニウムジクロライド；ならびに、ジメチルアルミニウムハイドライド、ジエチルアルミニウムハイドライド、ジプロピルアルミニウムハイドライド、ジイソブチルアルミニウムハイドライド、およびジヘキシルアルミニウムハイドライドのようなジアルキルアルミニウムハイドライドを例示することができる。中でも、好ましくはトリアルキルアルミニウムであり、より好ましくはトリエチルアルミニウムまたはトリイソブチルアルミニウムである。
【０１４６】
前記の環状または線状のアルミノキサンは、各種の方法で製造することができる。それらの製造方法は特に限定されず、公知の製造方法であってもよい。製造方法として、トリメチルアルミニウムのようなトリアルキルアルミニウムを、ベンゼンおよび脂肪族炭化水素のような適当な有機溶剤に溶解した溶液を水と接触させて製造する方法、トリメチルアルミニウムのようなトリアルキルアルミニウムを、硫酸銅水和物のような結晶水を含んでいる金属塩に接触させて製造する方法を例示することができる。
【０１４７】
本発明におけるホウ素化合物は公知の化合物であってもよい。ホウ素化合物として、下記の各化合物およびそれらの２種以上の組合せを例示することができる：
（１）式ＢＱ1Ｑ2Ｑ3で表されるホウ素化合物；
（２）式Ｇ+（ＢＱ1Ｑ2Ｑ3Ｑ4）-で表されるホウ素化合物；および
（３）式（Ｊ−Ｈ）+（ＢＱ1Ｑ2Ｑ3Ｑ4）-で表されるホウ素化合物；
式中、Ｂは３価の原子価状態のホウ素原子を表し、Ｑ1〜Ｑ4はそれぞれ独立に、ハロゲン原子、炭化水素基、ハロゲン化炭化水素基、シリル基、シロキシ基、アルコキシ基、アミノ基、アミド基、またはイミド基を表し；Ｇ+は無機または有機のカチオンを表し；Ｊは中性ルイス塩基を表し；（Ｊ−Ｈ）+はブレンステッド酸を表す。
【０１４８】
上記第１式〜第３式におけるＱ1〜Ｑ4は、好ましくは、ハロゲン原子、炭素原子数１〜２０の炭化水素基、炭素原子数１〜２０のハロゲン化炭化水素基、炭素原子数１〜２０のシリル基、炭素原子数１〜２０のシロキシ基、炭素原子数２〜２０の炭化水素基で置換されたアミノ基、炭素原子数２〜２０の炭化水素基で置換されたアミド基、炭素原子数２〜２０の炭化水素基で置換されたイミド基であり、より好ましくは、ハロゲン原子、炭素原子数１〜２０の炭化水素基または炭素原子数１〜２０のハロゲン化炭化水素基であり、さらに好ましくは、少なくとも１個のフッ素原子を含む炭素原子数１〜２０のフッ素化炭化水素基であり、特に好ましくは、少なくとも１個のフッ素原子を含む炭素原子数６〜２０のフッ素化アリール基である。
【０１４９】
上記第１式で表されるホウ素化合物として、トリス（ペンタフルオロフェニル）ボラン、トリス（２，３，５，６−テトラフルオロフェニル）ボラン、トリス（２，３，４，５−テトラフルオロフェニル）ボラン、トリス（３，４，５−トリフルオロフェニル）ボラン、トリス（２，３，４−トリフルオロフェニル）ボラン、およびフェニルビス（ペンタフルオロフェニル）ボランを例示することができる。中でも、最も好ましくはトリス（ペンタフルオロフェニル）ボランである。
【０１５０】
上記第２式で表されるホウ素化合物における無機のカチオンであるＧ+として、フェロセニウムカチオン、アルキル置換フェロセニウムカチオン、および銀陽イオンを例示することができる。有機のカチオンであるＧ+として、トリフェニルメチルカチオンのようなカルベニウムカチオンを例示することができる。Ｇ+は、好ましくはカルベニウムカチオンであり、特に好ましくはトリフェニルメチルカチオンである。
【０１５１】
上記第２式における（ＢＱ1Ｑ2Ｑ3Ｑ4）-として、テトラキス（ペンタフルオロフェニル）ボレート、テトラキス（２，３，５，６−テトラフルオロフェニル）ボレート、テトラキス（２，３，４，５−テトラフルオロフェニル）ボレート、テトラキス（３，４，５−トリフルオロフェニル）ボレート、テトラキス（２，３，４−トリフルオロフェニル）ボレート、フェニルトリス（ペンタフルオロフェニル）ボレ−ト、およびテトラキス（３，５−ビストリフルオロメチルフェニル）ボレートを例示することができる。
【０１５２】
上記第２式で表されるホウ素化合物として、リチウムテトラキス（３，５−ビストリフルオロメチルフェニル）ボレート、ナトリウムテトラキス（３，５−ビストリフルオロメチルフェニル）ボレート、カリウムテトラキス（３，５−ビストリフルオロメチルフェニル）ボレート、銀テトラキス（ペンタフルオロフェニル）ボレート、フェロセニウムテトラキス（ペンタフルオロフェニル）ボレート、１，１’−ジメチルフェロセニウムテトラキス（ペンタフルオロフェニル）ボレート、テトラブチルホスホニウムテトラキス（ペンタフルオロフェニル）ボレート、テトラフェニルホスホニウムテトラキス（ペンタフルオロフェニル）ボレート、テトラメチルアンモニウムテトラキス（ペンタフルオロフェニル）ボレート、トリメチルスルホニウムテトラキス（ペンタフルオロフェニル）ボレート、ジフェニルヨードニウムテトラキス（ペンタフルオロフェニル）ボレート、トリフェニルカルベニウムテトラキス（ペンタフルオロフェニル）ボレート、およびトリフェニルカルベニウムテトラキス（３，５−ビストリフルオロメチルフェニル）ボレートを例示することができる。中でも、最も好ましくは、トリフェニルカルベニウムテトラキス（ペンタフルオロフェニル）ボレートである。
【０１５３】
上記第３式中の（Ｊ−Ｈ）+として、トリアルキル置換アンモニウム、Ｎ，Ｎ−ジアルキルアニリニウム、ジアルキルアンモニウムおよびトリアリールホスホニウムを例示することができ、（ＢＱ1Ｑ2Ｑ3Ｑ4）-として上記と同様のものを例示することができる。
【０１５４】
上記第３式で表されるホウ素化合物として、トリエチルアンモニウムテトラキス（ペンタフルオロフェニル）ボレート、トリプロピルアンモニウムテトラキス（ペンタフルオロフェニル）ボレート、トリ（ｎ−ブチル）アンモニウムテトラキス（ペンタフルオロフェニル）ボレート、トリ（ｎ−ブチル）アンモニウムテトラキス（３，５−ビストリフルオロメチルフェニル）ボレート、Ｎ，Ｎ−ジメチルアニリニウムテトラキス（ペンタフルオロフェニル）ボレート、Ｎ，Ｎ−ジエチルアニリニウムテトラキス（ペンタフルオロフェニル）ボレート、Ｎ，Ｎ−ジメチル−２，４，６−トリメチルアニリニウムテトラキス（ペンタフルオロフェニル）ボレート、Ｎ，Ｎ−ジメチルアニリニウムテトラキス（３，５−ビストリフルオロメチルフェニル）ボレート、ジイソプロピルアンモニウムテトラキス（ペンタフルオロフェニル）ボレート、ジシクロヘキシルアンモニウムテトラキス（ペンタフルオロフェニル）ボレート、トリフェニルホスホニウムテトラキス（ペンタフルオロフェニル）ボレート、トリ（メチルフェニル）ホスホニウムテトラキス（ペンタフルオロフェニル）ボレート、およびトリ（ジメチルフェニル）ホスホニウムテトラキス（ペンタフルオロフェニル）ボレートを例示することができる。中でも、最も好ましくは、トリ（ｎ−ブチル）アンモニウムテトラキス（ペンタフルオロフェニル）ボレートまたはＮ，Ｎ−ジメチルアニリニウムテトラキス（ペンタフルオロフェニル）ボレートである。
【０１５５】
本発明におけるホウ素化合物は、好ましくは、上記第２式または第３式で表されるホウ素化合物であり、特に好ましくはトリフェニルカルベニウムテトラキス（ペンタフルオロフェニル）ボレート、トリ（ｎ−ブチル）アンモニウムテトラキス（ペンタフルオロフェニル）ボレートまたはＮ，Ｎ−ジメチルアニリニウムテトラキス（ペンタフルオロフェニル）ボレートである。
【０１５６】
本発明の共重合体の分子量は特に限定されず、その重量平均分子量（Ｍｗ）は、好ましくは１，０００〜１０，０００，０００であり、より好ましくは２，０００〜５，０００，０００であり、最も好ましくは４，０００〜３，０００，０００である。
【０１５７】
本発明の共重合体の分子量分布は特に限定されず、好ましくは１．０〜１００であり、より好ましくは１．０〜５０であり、最も好ましくは１．０〜２０である。
【０１５８】
本発明の共重合体のガラス転移点および融点のいずれかは、好ましくは−２０℃以上であり、より好ましくは２０℃以上であり、最も好ましくは５０℃以上である。
【０１５９】
本発明において、遷移金属化合物と、有機アルミニウム化合物および／またはホウ素化合物と、式（３）で表される化合物と、オレフィンとの接触方法は、特に限定されない。
【０１６０】
遷移金属化合物と有機アルミニウム化合物とを接触させて重合触媒を生成させる場合、重合触媒の活性を高める観点から、有機アルミニウム化合物として、環状のアルミノキサン、線状のアルミノキサン、またはこれらの組合せが好ましい。遷移金属化合物と有機アルミニウム化合物とホウ素化合物とを接触させて重合触媒を生成させる場合、同じ観点から、有機アルミニウム化合物として、上記第１式で表される有機アルミニウム化合物が好ましい。
【０１６１】
有機アルミニウム化合物の使用量は、遷移金属化合物１モル部あたり、通常０．１〜１００００モル部、好ましくは５〜２０００モル部である。該使用量が０．１モル部未満であると十分な重合活性が得られず、１００００モル部を超えると、得られる共重合体の分子量が低下したり（例えば、有機アルミニウム化合物への連鎖移動によって）、重合触媒の活性が低下したりする場合がある。ホウ素化合物の使用量は、遷移金属化合物１モル部あたり、通常０．０１〜１００モル部であり、好ましくは０．５〜１０モル部である。該使用量が０．０１モル部未満であると、重合触媒の活性が不十分である場合があり、１００モル部を超える使用はコストの面から好ましくない。
【０１６２】
本発明における遷移金属化合物、有機アルミニウム化合物およびホウ素化合物のそれぞれは、溶液として用いてもよい。該溶液の溶媒として、塩化メチレン、クロロホルム、トルエン、ペンタン、ヘキサン、およびヘプタンを例示することができる。中でも、塩化メチレン、クロロホルム、またはトルエンが好ましい。
【０１６３】
遷移金属化合物溶液の濃度は、通常０．０１〜５００μｍｏｌ／Ｌであり、好ましくは０．０５〜１００μｍｏｌ／Ｌであり、より好ましくは０．０５〜５０μｍｏｌ／Ｌである。有機アルミニウム化合物溶液の濃度は、アルミニウム原子換算で、通常０．０１〜１００００μｍｏｌ／Ｌであり、好ましくは０．１〜５０００μｍｏｌ／Ｌであり、より好ましくは０．１〜２０００μｍｏｌ／Ｌである。ホウ素化合物溶液の濃度は、通常０．０１〜５００μｍｏｌ／Ｌであり、好ましくは０．０５〜２００μｍｏｌ／Ｌであり、より好ましくは０．０５〜１００μｍｏｌ／Ｌである。遷移金属化合物溶液の濃度が０．０１μｍｏｌ／Ｌ未満である場合や、有機アルミニウム化合物溶液の濃度が、アルミニウム原子換算で、０．０１μｍｏｌ／Ｌ未満である場合や、ホウ素化合物溶液の濃度が０．０１μｍｏｌ／Ｌ未満である場合、大量の溶媒が必要となりコスト面で好ましくなく、遷移金属化合物溶液の濃度が５００μｍｏｌ／Ｌを超える場合や、有機アルミニウム化合物溶液の濃度が、アルミニウム原子換算で、１００００μｍｏｌ／Ｌを超える場合や、ホウ素化合物溶液の濃度が５００μｍｏｌ／Ｌを超える場合、これら化合物が十分に溶解せず析出する場合がある。
【０１６４】
本発明における重合触媒は、無機化合物の粒子状物質または有機化合物の粒子状物質からなる担体と組合せてもよい。無機化合物として、シリカゲルおよびアルミナを例示することができる。有機化合物として、スチレン重合体を例示することができる。
【０１６５】
本発明における重合方法は特に限定されない。該方法として、バッチ式または連続式の、気相重合法、塊状重合法、および、適当な重合溶媒を使用しての溶液重合法またはスラリー重合法を例示することができる。重合溶媒は、重合触媒を失活させない溶媒であって、溶媒として、ベンゼン、トルエン、ペンタン、ヘキサン、ヘプタン、およびシクロヘキサンのような炭化水素溶媒や、ジクロロメタンおよびクロロホルムのようなハロゲン化溶媒を例示することができる。
【０１６６】
本発明における重合温度は特に限定されず、一般に−１００〜２５０℃であり、好ましくは−５０〜２００℃である。該温度が−１００℃未満であると、重合触媒が十分な活性を示さない場合があり、２５０℃を超えると、得られる共重合体の分子量が低下する場合があったり、異性化反応のような副反応の生起によって、式（１）で表される単位とオレフィン単位とからなる共重合体が得られない場合があったりする。
【０１６７】
得られる共重合体の分子量を調節するために、水素のような連鎖移動剤を使用してもよい。
【０１６８】
本発明における重合時間は特に限定されず、一般に１分から７２時間である。該時間が１分未満であると、共重合体の収量が不十分である場合があり、７２時間を超えると、共重合体の製造コストの面で不利である。
【０１６９】
本発明の共重合体は、目的に応じて、耐候剤、滑剤、顔料、染料、帯電防止剤、酸化防止剤、防曇剤、防錆剤、界面活性剤、潤滑剤、および導電剤のような各種の添加剤と組合せてもよい。本発明の共重合体はまた、低密度ポリエチレン、高密度ポリエチレン、線状低密度ポリエチレン、エチレン−アクリル酸エステル共重合体、エチレン−メタクリル酸エステル共重合体、エチレン−酢酸ビニル共重合体、エチレン−α−オレフィン共重合エラストマー、およびポリプロピレンのような公知の重合体と組合せてもよい。
【０１７０】
本発明の共重合体は、押出成形品や射出成形品として使用することができる。押出成形方法は、公知の成形方法であってもよい。押出成形方法として、円形ダイから溶融させた樹脂を押出し、筒状に膨らませたフィルムまたはシートを巻き取るインフレーション成形法や、直線状ダイから溶融させた樹脂を押出し、フィルムまたはシートを巻き取るＴダイ成形法や、カレンダー成形法を例示することができる。
【実施例】
【０１７１】
以下、本発明を実施例に基づいて説明するが、本発明はこれらの実施例に限定されない。
【０１７２】
［参考例１］
式（３）で表される５，５−ジアリル−２，２−ジメチル−１，３−ジオキサンの合成
（１）４，４−ビス（ヒドロキシメチル）−１，６−ヘプタジエン合成
ジエチルジアリルマロネート（東京化成工業社製）２５ｇおよび脱水エ−テル（関東化学社製）１５０ｍＬの入った５００ｍＬナスフラスコに、水素化リチウムアルミニウム（関東化学社製）９．４７ｇおよび脱水エーテル１４０ｍＬを加え、窒素下、０℃で３０分攪拌した後、室温で３０分攪拌し、さらに１２時間還流させた。その後、反応混合系を０℃に冷却し、飽和塩化アンモニウム水溶液９ｍＬ、さらに５％水酸化ナトリウム水溶液１８ｍＬをゆっくり加え、室温で３０分攪拌した後、１４時間還流させた。反応混合系をろ過して白色沈殿を除き、エーテル各５０ｍＬで５回抽出し、無水硫酸マグネシウム（ナカライテスク社製）で乾燥した。溶媒を留去し、減圧蒸留により８９℃、０．１ｍｍＨｇの留分を分離することにより、４，４−ビス（ヒドロキシメチル）−１，６−ヘプタジエン１２．４ｇを無色オイルとして得た。
（２）５，５−ジアリル−２，２−ジメチル−１，３−ジオキサン合成
４，４−ビス（ヒドロキシメチル）−１，６−ヘプタジエン１５．２ｇ、オルトギ酸トリメチル（東京化成工業社製）４２．５ｍＬ、および脱水アセトン（関東化学社製）９７ｍＬの入った２００ｍＬナスフラスコに、数滴の濃硫酸をゆっくり加え、４時間還流させた。その後、エーテルで抽出し、飽和重曹水および飽和食塩水で洗浄し、無水硫酸マグネシウム（ナカライテスク社製）で乾燥した。溶媒を留去し、減圧蒸留により４５℃、４ｍｍＨｇの留分を分離することにより、５，５−ジアリル−２，２−ジメチル−１，３−ジオキサン１６．２ｇを無色オイルとして得た。
【０１７３】
［参考例２］
式（３）で表される２，２−ジアリル−１，３−シクロヘキサンジオン合成
１，３−シクロペンタンジオン（東京化成工業社製）１．１ｇおよび無水テトラヒドロフラン（関東化学社製）２０ｍＬの入った１００ｍＬナスフラスコに、酢酸アリル（東京化成工業社製）３．３ｍＬ、１，８−ジアザビシクロ［５．４．０］ウンデク−７−エン（東京化成工業社製）３．３ｍＬ、酢酸パラジウム（エヌ・イー・ケムキャット社製）（Ｎ．Ｅ．  Ｃｈｅｍｃａｔ  Ｃｏｒｐｏｒａｔｉｏｎ）１０．５５ｍｇ、およびトリフェニルホスフィン（関東化学社製）４９．３１ｍｇを加え、窒素下、室温で２３時間攪拌した。その後、エーテル２０ｍＬを加え、飽和塩化アンモニウム水溶液各２０ｍＬで二回洗浄し、さらに水２０ｍＬおよび飽和食塩水２０ｍＬで洗浄した後、硫酸マグネシウムで乾燥した。溶媒を留去し、減圧蒸留により５５℃、４ｍｍＨｇの留分を分離することにより、２，２−ジアリル−１，３−シクロヘキサンジオン１．８５ｇを無色オイルとして得た。
【０１７４】
［参考例３］
式（３）で表される２，２−ジアリルインダン−１，３−ジオン合成
インダン−１，３−ジオン（東京化成工業社製）２．０６ｇおよび無水テトラヒドロフラン（関東化学社製）３０ｍＬの入った１００ｍＬナスフラスコに、酢酸アリル（東京化成工業社製）４．６ｍＬ、１，８−ジアザビシクロ［５．４．０］ウンデク−７−エン（東京化成工業社製）５ｍＬおよびテトラキス（トリフェニルホスフィン）パラジウム７６ｍｇ（「ザ・ジャーナル・オブ・オーガニック・ケミストリー（Ｔｈｅ  Ｊｏｕｒｎａｌ  ｏｆ  Ｏｒｇａｎｉｃ  Ｃｈｅｍｉｓｔｒｙ）」、第１２１巻、１９９９年、８７２８ページのサポーティング・インフォメーション（Ｓｕｐｐｏｒｔｉｎｇ  Ｉｎｆｏｒｍａｔｉｏｎ）を参考に合成した）を加え、窒素下、室温で３６時間攪拌した。その後、エーテル３０ｍＬを加え、飽和塩化アンモニウム水溶液各３０ｍＬで二回洗浄し、さらに水３０ｍＬおよび飽和食塩水３０ｍＬで洗浄した後、硫酸マグネシウムで乾燥した。溶媒を留去し、減圧蒸留により１３０℃、４ｍｍＨｇの留分を分離することにより、２，２−ジアリルインダン−１，３−ジオン３．１７ｇを赤色がかった結晶として得た。
【０１７５】
［参考例４］
式（３）で表されるＮ，Ｎ’−ジメチル−５，５−ジアリルバルビツール酸合成
Ｎ，Ｎ’−ジメチルバルビツール酸（東京化成工業社製）１．５ｇおよび脱水塩化メチレン（関東化学社製）１００ｍＬの入った２００ｍＬナスフラスコに、炭酸カリウム（和光純薬工業社製）７．９７ｇおよび塩化ベンジルトリエチルアンモニウム（東京化成工業社製）５．４８ｇを加え、０℃で臭化アリル（関東化学社製）２．９ｍＬを一時間かけて滴下した。室温で２４時間攪拌した後、水１００ｍＬを加え、有機相をクロロホルム各２００ｍＬで２回抽出し、水および飽和食塩水で洗浄し、さらに無水硫酸マグネシウム（ナカライテスク社製）で乾燥した。溶媒を留去することで、Ｎ，Ｎ’−ジメチル−５，５−ジアリルバルビツール酸２．２７ｇを赤色がかった粉末として得た。
【０１７６】
［参考例５］
式（３）で表されるＮ，Ｎ’−ジフェニル−４，４−ジアリルピラゾリジン−３，５−ジオン合成
１，２−ジフェニル−３，５−ピラゾリジンジオン（和光純薬工業社製）０．５ｇおよび脱水塩化メチレン（関東化学社製）２５ｍＬの入った５０ｍＬナスフラスコに、炭酸カリウム（和光純薬工業社製）１．６６ｇおよび塩化ベンジルトリエチルアンモニウム（東京化成工業社製）１．１ｇを加え、０℃で臭化アリル（関東化学社製）０．６ｍＬを一時間かけて滴下した。室温で３６時間攪拌した後、水２０ｍＬを加え、有機相をクロロホルム各８０ｍＬで２回抽出し、水および飽和食塩水で洗浄し、さらに無水硫酸マグネシウム（ナカライテスク社製）で乾燥した。溶媒を留去することで、Ｎ，Ｎ’−ジフェニル−４，４−ジアリルピラゾリジン−３，５−ジオン０．６ｇを赤色結晶として得た。
【０１７７】
［参考例６］
式（３）で表される９，９−ジアリルフルオレン合成
フルオレン（和光純薬工業社製）１０ｇおよびｔｅｒｔ−ブトキシカリウム（アルドリッチ社製）１０．１ｇの入った２００ｍＬナスフラスコに、脱水Ｎ，Ｎ−ジメチルホルムアミド（和光純薬工業社製）１２０ｍＬを加え、窒素下５０℃で攪拌しながら塩化アリル（関東化学社製）５．８６ｍＬを二時間かけて滴下した。５０℃で８時間攪拌した後、ｔｅｒｔ−ブトキシカリウム（アルドリッチ社製）１０．１ｇを追加し、さらに塩化アリル（関東化学社製）５．８６ｍＬを二時間かけて滴下した。５０℃で終夜攪拌した後、反応混合系を水９００ｍＬに加え、さらにヘキサン３００ｍＬを加えた。有機相をエーテルで３回抽出し、水で４回洗浄し、さらに希塩酸および水で洗浄した後、無水硫酸マグネシウム（ナカライテスク社製）で乾燥した。溶媒を留去し、減圧蒸留により９０℃、４ｍｍＨｇの留分を分離することにより、９，９−ジアリルフルオレン１２．８ｇを黄色オイルとして得た。
【０１７８】
［実施例１］
三方コックの付いた２５ｍｌシュレンク管に、参考例１で合成した５，５−ジアリル−２，２−ジメチル−１，３−ジオキサン０．１３７ｇ（０．７ｍｍｏｌ）を加え、凍結脱気した後、エチレンで置換した。一方、クロロ（メチル）［Ｎ，Ｎ’−（１，２−ジヒドロアセナフチレン−１，２−ジイリデン）ビス（２，６−ジイソプロピルアニリン−κＮ）］パラジウム９．８６ｍｇ（０．０１５ｍｍｏｌ；「レクエ・デ・トラボ・チミク・ドゥ・ペイバ（Ｒｅｃｕｅｉｌ  ｄｅｓ  Ｔｒａｖａｕｘ  Ｃｈｉｍｉｑｕｅｓ  ｄｅ  Ｐａｙｓ−Ｂａｓ）」、第１１３巻、１９９４年、８８ページを参考に合成した）およびナトリウムテトラキス｛３，５−ビス（トリフルオロメチル）フェニル｝ボレート１５．９５ｍｇ（０．０１８ｍｍｏｌ；「オルガノメタリクス（Ｏｒｇａｎｏｍｅｔａｌｌｉｃｓ）」第１１巻、１９９２年、３９２０ページを参考に合成した）の入った２５ｍＬシュレンク管に脱水塩化メチレン０．７５ｍＬ（関東化学社製）を加え、５分間撹拌した。このようにして調製したカチオン性パラジウムの塩化メチレン溶液０．５ｍＬ（パラジウム錯体が０．０１ｍｏｌ）をシリンジで５，５−ジアリル−２，２−ジメチル−１，３−ジオキサンの入った２５ｍＬシュレンク管に移し、エチレンのバルーンを三方コックに付け、エチレン圧１ＭＰａとして室温で３０分撹拌して共重合した。反応後、反応混合系をメタノール約１００ｍＬに注ぐことによって共重合体を単離し、回収した。５，５−ジアリル−２，２−ジメチル−１，３−ジオキサンとエチレンとの共重合体０．１６９ｇが得られ、共重合体中の５，５−ジアリル−２，２−ジメチル−１，３−ジオキサン単位含有量は７３重量％であり（該共重合体中の全てのモノマー単位の合計を１００重量％とする。したがって、エチレン単位含有量＝１００重量％−７３重量％＝２７重量％）、数平均分子量（Ｍｎ）は１２８００であり、分子量分布（Ｍｗ／Ｍｎ）は１．７であり、Ａ7とＡ8とがトランス形のものが８７モル％であった。得られた共重合体は室温では固体であり、ＤＳＣでは３５℃にガラス転移点が観測された。得られた結果を表１に示す。
【０１７９】
上記の数平均分子量および分子量分布は、ゲルパーミエーションクロマトグラフィー（ＧＰＣ）によって、下記の条件で測定した。また、検量線は標準ポリスチレンを用いて作成した。
測定機  ：ＪＡＳＣＯ社製（デガッサー：ＤＧ−９８０−５０、ポンプ：ＰＵ−９８０、オートサンプラー：ＡＳ−９５０、カラムオーブン：ＣＯ−９６６、ＲＩ検出器：ＲＩ−９３０、ＵＶ検出器：ＵＶ−９７５）
カラム  ：昭和電工（株）製のＳｈｏｄｅｘ−８０６Ｌ×２本
測定温度：４０℃
溶媒    ：クロロホルム
サンプル濃度：１ｍｇ／１ｍｌ
【０１８０】
上記のガラス転移点は、セイコー電子工業（株）社製のＳＳＣ−５２００なる名称の機種を用いた示差走査熱量（ＤＳＣ）測定により、以下の条件で測定した。
昇温：２５℃から１３５℃（１０℃／分）      ５分間保持
冷却：１３５℃から−６０℃（２０℃／分）    ５分間保持
測定：−６０℃から１５０℃（１０℃／分で昇温）
【０１８１】
上記のトランス形の割合は、日本電子社製のＬＡ−５００なる名称の機種を用いた13Ｃ−ＮＭＲ解析により、以下の条件で求めた。また、得られた共重合体が式（１）で表される単位を有することは、該13Ｃ−ＮＭＲ解析のスペクトルの２３−５０ｐｐｍの範囲と、対応する非共役ジエン分子の単独重合体のスペクトルの同範囲を比較することで確認した。
測定溶媒：クロロホルム−ｄ1
測定温度：室温  
試料濃度：５０ｍｇ／０．５ｍｌ
基準物質：クロロホルム−ｄ1（７７ｐｐｍ）
【０１８２】
［実施例２］
実施例１において、（１）５，５−ジアリル−２，２−ジメチル−１，３−ジオキサン０．１３７ｇ（０．７ｍｍｏｌ）を、参考例２で合成した２，２−ジアリル−１，３−シクロヘキサンジオン０．１３５ｇ（０．７ｍｍｏｌ）に変更したこと、（２）クロロ（メチル）［Ｎ，Ｎ’−（１，２−ジヒドロアセナフチレン−１，２−ジイリデン）ビス（２，６−ジイソプロピルアニリン−κＮ）］パラジウム９．８６ｍｇ（０．０１５ｍｍｏｌ）を、クロロ（メチル）［Ｎ，Ｎ’−（１，２−ジヒドロアセナフチレン−１，２−ジイリデン）ビス（２，４，６−トリメチルアニリン−κＮ）］パラジウム８．８４ｍｇ（０．０１５ｍｍｏｌ）に変更したこと、および（３）共重合の時間３０分を２０分に変更したこと以外は実施例１と同様に行い、２，２−ジアリル−１，３−シクロヘキサンジオンとエチレンとの共重合体０．１４２ｇを得た。共重合体中の２，２−ジアリル−１，３−シクロヘキサンジオン単位含有量は５１重量％であり（該共重合体中の全てのモノマー単位の合計を１００重量％とする。したがって、エチレン単位含有量＝１００重量％−５１重量％＝４９重量％）、数平均分子量（Ｍｎ）は３１００であり、分子量分布（Ｍｗ／Ｍｎ）は１．８であり、Ａ7とＡ8とがトランス形のものが１００モル％であった。得られた共重合体は室温ではオイルであった。得られた結果を表１に示す。
【０１８３】
［実施例３］
実施例１において、（１）５，５−ジアリル−２，２−ジメチル−１，３−ジオキサン０．１３７ｇ（０．７ｍｍｏｌ）を、参考例３で合成した２，２−ジアリルインダン−１，３−ジオン０．１３５ｇ（０．７ｍｍｏｌ）に変更したこと、および（２）共重合の時間３０分を６時間に変更したこと以外は実施例１と同様に行い、２，２−ジアリルインダン−１，３−ジオンとエチレンとの共重合体０．１９８ｇを得た。共重合体中の２，２−ジアリルインダン−１，３−ジオン単位含有量は６１重量％であり（該共重合体中の全てのモノマー単位の合計を１００重量％とする。したがって、エチレン単位含有量＝１００重量％−６１重量％＝３９重量％）、数平均分子量（Ｍｎ）は１２８００であり、分子量分布（Ｍｗ／Ｍｎ）は２．１であり、Ａ7とＡ8とがトランス形のものが１００モル％であった。得られた共重合体は室温では固体であった。得られた結果を表１に示す。
【０１８４】
［実施例４］
実施例１において、（１）５，５−ジアリル−２，２−ジメチル−１，３−ジオキサン０．１３７ｇ（０．７ｍｍｏｌ）を、東京化成工業社製の５，５−ジアリルバルビツール酸０．１４６ｇ（０．７ｍｍｏｌ）に変更したこと、および（２）共重合の時間３０分を２時間に変更したこと以外は実施例１と同様に行い、５，５−ジアリルバルビツール酸とエチレンとの共重合体０．３２４ｇを得た。共重合体中の５，５−ジアリルバルビツール酸単位含有量は１３重量％であり（該共重合体中の全てのモノマー単位の合計を１００重量％とする。したがって、エチレン単位含有量＝１００重量％−１３重量％＝８７重量％）、数平均分子量（Ｍｎ）は１０２００であり、分子量分布（Ｍｗ／Ｍｎ）は２．２であり、Ａ7とＡ8とがトランス形のものが１００モル％であった。得られた共重合体は室温では固体であった。０℃〜２００℃の範囲にガラス転移点は検出されなかった。得られた結果を表１に示す。
【０１８５】
［実施例５］
実施例１において、（１）５，５−ジアリル−２，２−ジメチル−１，３−ジオキサン０．１３７ｇ（０．７ｍｍｏｌ）を、東京化成工業社製の５，５−ジアリルバルビツール酸０．１４６ｇ（０．７ｍｍｏｌ）に変更したこと、および（２）共重合の時間３０分を１０時間に変更したこと以外は実施例１と同様に行い、５，５−ジアリルバルビツール酸とエチレンとの共重合体０．３８４ｇを得た。共重合体中の５，５−ジアリルバルビツール酸単位含有量は１３重量％であり（該共重合体中の全てのモノマー単位の合計を１００モル％とする。したがって、エチレン単位含有量＝１００重量％−１３重量％＝８７重量％）、数平均分子量（Ｍｎ）は１１６００であり、分子量分布（Ｍｗ／Ｍｎ）は１．８であり、Ａ7とＡ8とがトランス形のものが１００モル％であった。得られた共重合体は室温では固体であった。０℃〜２００℃の範囲にガラス転移点は検出されなかった。得られた結果を表１に示す。
【０１８６】
［実施例６］
実施例１において、（１）５，５−ジアリル−２，２−ジメチル−１，３−ジオキサン０．１３７ｇ（０．７ｍｍｏｌ）を、参考例４で合成したＮ，Ｎ’−ジメチル−５，５−ジアリルバルビツール酸０．１６５ｇ（０．７ｍｍｏｌ）に変更したこと、および（２）共重合の時間３０分を４時間に変更したこと以外は実施例１と同様に行い、Ｎ，Ｎ’−ジメチル−５，５−ジアリルバルビツール酸とエチレンとの共重合体０．３２４ｇを得た。共重合体中のＮ，Ｎ’−ジメチル−５，５−ジアリルバルビツール酸単位含有量は３１重量％であり（該共重合体中の全てのモノマー単位の合計を１００重量％とする。したがって、エチレン単位含有量＝１００重量％−３１重量％＝６９重量％）、数平均分子量（Ｍｎ）は８２００であり、分子量分布（Ｍｗ／Ｍｎ）は１．５であり、Ａ7とＡ8とがトランス形のものが１００モル％であった。得られた共重合体は室温ではオイルであった。０℃〜２００℃の範囲にガラス転移点は検出されなかった。得られた結果を表１に示す。
【０１８７】
［実施例７］
実施例１において、（１）５，５−ジアリル−２，２−ジメチル−１，３−ジオキサン０．１３７ｇ（０．７ｍｍｏｌ）を、参考例５で合成したＮ，Ｎ’−ジフェニル−４，４−ジアリルピラゾリジン−３，５−ジオン０．１６７ｇ（０．７ｍｍｏｌ）に変更したこと、および（２）共重合の時間３０分を６時間に変更したこと以外は実施例１と同様に行い、Ｎ，Ｎ’−ジフェニル−４，４−ジアリルピラゾリジン−３，５−ジオンとエチレンとの共重合体０．０８７ｇを得た。共重合体中のＮ，Ｎ’−ジフェニル−４，４−ジアリルピラゾリジン−３，５−ジオン単位含有量は５４重量％であり（該共重合体中の全てのモノマー単位の合計を１００重量％とする。したがって、エチレン単位含有量＝１００重量％−５４重量％＝４６重量％）、数平均分子量（Ｍｎ）は７４００であり、分子量分布（Ｍｗ／Ｍｎ）は１．４であり、Ａ7とＡ8とがトランス形のものが１００モル％であった。得られた共重合体は室温ではオイルであった。０℃〜２００℃の範囲にガラス転移点は検出されず、１２３℃で分解した。得られた結果を表１に示す。
【０１８８】
［実施例８］
実施例１において、（１）５，５−ジアリル−２，２−ジメチル−１，３−ジオキサン０．１３７ｇ（０．７ｍｍｏｌ）を、参考例６で合成した９，９−ジアリルフルオレン０．１７２ｇ（０．７ｍｍｏｌ）に変更したこと、および（２）共重合の時間３０分を１０分に変更したこと以外は実施例１と同様に行い、９，９−ジアリルフルオレンとエチレンとの共重合体０．０８７ｇを得た。共重合体中の９，９−ジアリルフルオレン単位含有量は４７重量％であり（該共重合体中の全てのモノマー単位の合計を１００重量％とする。したがって、エチレン単位含有量＝１００重量％−４７重量％＝５３重量％）、数平均分子量（Ｍｎ）は９９００であり、分子量分布（Ｍｗ／Ｍｎ）は２．４であり、Ａ7とＡ8とがトランス形のものが１００モル％であった。得られた共重合体は室温では固体であり、ＤＳＣでは１２１℃にガラス転移点が観測された。得られた結果を表１に示す。
【０１８９】
【表１】
2008239981.tif 000009
【０１９０】
［実施例９］
実施例１において、エチレンをプロピレンに変更したこと以外は実施例１と同様に行い、５，５−ジアリル−２，２−ジメチル−１，３−ジオキサンとプロピレンとの共重合体０．１５７ｇを得た。共重合体中の５，５−ジアリル−２，２−ジメチル−１，３−ジオキサン単位含有量は７９重量％であり（該共重合体中の全てのモノマー単位の合計を１００重量％とする。したがって、プロピレン単位含有量＝１００重量％−７９重量％＝２１重量％）、数平均分子量（Ｍｎ）は４１００であり、分子量分布（Ｍｗ／Ｍｎ）は１．９であった。得られた共重合体は室温では固体であった。得られた結果を表２に示す。
【０１９１】
［実施例１０］
クロロ（メチル）［Ｎ，Ｎ’−（１，２−ジヒドロアセナフチレン−１，２−ジイリデン）ビス（２，６−ジイソプロピルアニリン−κＮ）］パラジウム９．８６ｍｇ（０．０１５ｍｍｏｌ；「レクエ・デ・トラボ・チミク・ドゥ・ペイバ（Ｒｅｃｕｅｉｌ  ｄｅｓ  Ｔｒａｖａｕｘ  Ｃｈｉｍｉｑｕｅｓ  ｄｅ  Ｐａｙｓ−Ｂａｓ）」、第１１３巻、１９９４年、８８ページを参考に合成した）およびナトリウムテトラキス｛３，５−ビス（トリフルオロメチル）フェニル｝ボレート１５．９５ｍｇ（０．０１８ｍｍｏｌ；「オルガノメタリクス（Ｏｒｇａｎｏｍｅｔａｌｌｉｃｓ）」第１１巻、１９９２年、３９２０ページを参考に合成した）の入った２５ｍＬシュレンク管に脱水塩化メチレン０．７５ｍＬ（関東化学社製）を加え、５分間撹拌した。このようにして調製したカチオン性パラジウムの塩化メチレン溶液０．５ｍＬ（パラジウム錯体が０．０１ｍｏｌ）をシリンジで、参考例１で合成した５，５−ジアリル−２，２−ジメチル−１，３−ジオキサン０．１３７ｇ（０．７ｍｍｏｌ）および１−ヘキセン０．０５９ｇ（０．７ｍｍｏｌ）の入った２５ｍＬシュレンク管に移し、室温で３０分撹拌して共重合した。反応後、反応混合系をメタノール約１００ｍＬに注ぐことによって共重合体を単離し、回収した。５，５−ジアリル−２，２−ジメチル−１，３−ジオキサンと１−ヘキセンとの共重合体０．１９６ｇが得られ、共重合体中の５，５−ジアリル−２，２−ジメチル−１，３−ジオキサン単位含有量は７６重量％であり（該共重合体中の全てのモノマー単位の合計を１００重量％とする。したがって、１−ヘキセン単位含有量＝１００重量％−７６重量％＝２４重量％）、数平均分子量（Ｍｎ）は１６０００であり、分子量分布（Ｍｗ／Ｍｎ）は１．５であった。得られた共重合体は室温では固体であった。得られた結果を表２に示す。
【０１９２】
［実施例１１］
実施例１において、（１）５，５−ジアリル−２，２−ジメチル−１，３−ジオキサン０．１３７ｇ（０．７ｍｍｏｌ）を、東京化成工業社製の５，５−ジアリルバルビツール酸０．１４６ｇ（０．７ｍｍｏｌ）に変更したこと、（２）エチレンをプロピレンに変更したこと、および（３）共重合の時間３０分を２時間に変更したこと以外は実施例１と同様に行い、５，５−ジアリルバルビツール酸とプロピレンとの共重合体０．１５３ｇを得た。共重合体中の５，５−ジアリルバルビツール酸単位含有量は９重量％であり（該共重合体中の全てのモノマー単位の合計を１００重量％とする。したがって、プロピレン単位含有量＝１００重量％−９重量％＝９１重量％）、数平均分子量（Ｍｎ）は４６００であり、分子量分布（Ｍｗ／Ｍｎ）は１．８であり、Ａ7とＡ8とがトランス形のものが１００モル％であった。得られた共重合体は室温では固体であった。得られた結果を表２に示す。
【０１９３】
［実施例１２］
クロロ（メチル）［Ｎ，Ｎ’−（１，２−ジヒドロアセナフチレン−１，２−ジイリデン）ビス（２，６−ジイソプロピルアニリン−κＮ）］パラジウム９．８６ｍｇ（０．０１５ｍｍｏｌ；「レクエ・デ・トラボ・チミク・ドゥ・ペイバ（Ｒｅｃｕｅｉｌ  ｄｅｓ  Ｔｒａｖａｕｘ  Ｃｈｉｍｉｑｕｅｓ  ｄｅ  Ｐａｙｓ−Ｂａｓ）」、第１１３巻、１９９４年、８８ページを参考に合成した）およびナトリウムテトラキス｛３，５−ビス（トリフルオロメチル）フェニル｝ボレート１５．９５ｍｇ（０．０１８ｍｍｏｌ；「オルガノメタリクス（Ｏｒｇａｎｏｍｅｔａｌｌｉｃｓ）」第１１巻、１９９２年、３９２０ページを参考に合成した）の入った２５ｍＬシュレンク管に脱水塩化メチレン０．７５ｍＬ（関東化学社製）を加え、５分間撹拌した。このようにして調製したカチオン性パラジウムの塩化メチレン溶液０．５ｍＬ（パラジウム錯体が０．０１ｍｏｌ）をシリンジで９，９−ジアリルフルオレン０．１７２ｇ（０．７ｍｍｏｌ）およびシクロペンテン０．０４８ｇ（０．７ｍｍｏｌ）の入った２５ｍＬシュレンク管に移し、室温で５分撹拌して共重合した。反応後、反応混合系をメタノール約１００ｍＬに注ぐことによって共重合体を単離し、回収した。９，９−ジアリルフルオレンとシクロペンテンとの共重合体０．１２８ｇが得られ、共重合体中の９，９−ジアリルフルオレン単位含有量は８２重量％であり（該共重合体中の全てのモノマー単位の合計を１００重量％とする。したがって、シクロペンテン単位含有量＝１００重量％−８２重量％＝１８重量％）、数平均分子量（Ｍｎ）は１２２００であり、分子量分布（Ｍｗ／Ｍｎ）は２．１であり、Ａ7とＡ8とがトランス形のものが１００モル％であった。得られた共重合体は室温では固体であった。得られた結果を表２に示す。
【０１９４】
【表２】
2008239981.tif 000010